본 발명은 녹색 내지 청색의 파장 밴드에서 발광 영역을 가지며 그리고 신뢰성이 높은 신규한 유기금속 착물에 관한 것이다. 본 발명은 하기 화학식 G1로 나타낸 구조를 포함하는 유기금속 착물에 관한 것이다. 화학식 G1으로 나타낸 유기금속 착물은 녹색 내지 청색의 파장 밴드에서 발광 영역을 가지며 그리고 신뢰성이 높은 신규한 유기금속 착물에 관한 것이다. 추가로, 본 발명은 유기금속 착물을 포함하는 발광 엘리먼트 및, 발광 엘리먼트를 각각 사용한 발광 디바이스, 전자 디바이스 및 조명 디바이스에 관한 것이다: 003c#화학식 G1003e#
주어진 문장을 읽고 간략하게 요약해주세요.

문장: 
[ 발명의 명칭 ]
유기금속 착물, 발광 엘리먼트, 발광 디바이스, 전자 디바이스 및 조명 디바이스ORGANOMETALLIC COMPLEX, LIGHT-EMITTING ELEMENT, LIGHT-EMITTING DEVICE, ELECTRONIC DEVICE, AND LIGHTING DEVICE
[ 기술분야 ]
본 발명은 유기금속 착물에 관한 것이다.  특히, 본 발명은 삼중항 여기 상태의 에너지를 발광의 에너지로 변환시킬 수 있는 유기금속 착물에 관한 것이다.  또한, 본 발명은 각각 유기금속 착물을 사용하는 발광 엘리먼트, 발광 디바이스, 전자 디바이스 및 조명 디바이스에 관한 것이다.
[ 배경기술 ]
최근, 발광 물질로서 발광 유기 화합물 또는 무기 화합물을 사용하는 발광 엘리먼트는 활발히 개발되어 왔다.  특히, EL(전자발광) 엘리먼트로 불리우는 발광 엘리먼트는 전극 사이에 발광 물질을 함유하는 발광층이 제공되는 단순한 구조를 가지며 그리고 더 얇고 그리고 더 경량화가 가능하며, 입력 시그날에 대한 반응이 가능하며, 직류 저전압 구동이 가능한 것 등의 특성으로 인하여 차세대 평판 표시 엘리먼트로서 주목받아 왔다.  또한, 그러한 발광 엘리먼트를 사용하는 표시는 콘트라스트 및 화질이 우수하며, 시야각이 넓은 특징을 갖는다.  추가로, 그러한 발광 엘리먼트는 면 광원이므로, 액정 표시의 백라이트 및 조명 디바이스 등의 광원으로서 적용되는 것이 고려된다.발광 물질이 발광성을 갖는 유기 화합물인 경우, 발광 엘리먼트의 발광 메카니즘은 캐리어 주입형이다.  구체적으로, 전극 사이에 발광층이 삽입되어 있는 전극에 전압을 인가함으로써, 전극으로부터 주입된 전자 및 정공이 재결합되어 발광 물질이 여기 상태가 되며, 물질의 여기 상태가 기저 상태로 되돌아갈 때 발광된다.  여기 상태의 유형에는 2가지가 있는데, 일중항 여기 상태(S*) 및 삼중항 여기 상태(T*)가 가능하다.  또한, 발광 엘리먼트에서 그의 통계적 생성 비율은 S*:T*=1:3인 것으로 간주된다.일반적으로, 발광 유기 화합물의 기저 상태는 일중항 상태이다.  일중항 여기 상태(S*)로부터의 발광은 동일한 다중도 사이에서 전자 전이가 발생하는 형광으로서 지칭된다.  반대로, 삼중항 여기 상태(T*)로부터의 발광은 상이한 다중도 사이에서 전자 전이가 발생하는 인광으로 지칭된다.  여기서, 형광을 발광하는 화합물(이하, 형광 화합물로 지칭함)에서, 일반적으로 인광은 실온에서 관찰되지 않으며, 형광만이 관찰된다.  따라서, 형광 화합물을 사용하는 발광 엘리먼트에서 내부 양자 효율(주입되는 캐리어에 대한 발생되는 광자의 비율)의 이론 한계치는 S*:T*=1:3에 기초하여 25%인 것으로 가정한다.반대로, 인광 화합물의 사용은 내부 양자 효율이 100%까지 증가가 이론상 가능하다.  환언하면, 형광 화합물에 비하여 4 배의 발광 효율이 가능하다.  그러므로, 인광 화합물을 사용하는 발광 엘리먼트는 고효율의 발광 엘리먼트를 실현하기 위하여 최근 수년간 왕성하게 개발되어 왔다.특히, 이리듐 등이 중심 금속인 유기금속 착물은 그의 높은 인광 양자 수율로 인하여 인광 화합물로서 주목받아 왔다.  녹색 내지 청색을 발광하는 대표적인 인광 물질로서 이리듐(Ir)이 중심 금속인 금속 착물(이하, "Ir 착물"로 지칭함)이 존재한다(예를 들면, 특허 문헌 1 , 특허 문헌 2 및 특허 문헌 3 참조).  특허 문헌 1에는 트리아졸 유도체가 리간드인 Ir 착물이 개시되어 있다.게다가, 트리아졸 유도체가 리간드인 Ir 착물로서, 트리아졸 유도체의 3-위치에서 프로필 기를 포함하는 인광 물질이 개시되어 있다(비-특허 문헌 1).선행 기술 문헌특허 문헌특허 문헌 1: 일본 특허 출원 공개 공보 제2007-137872호특허 문헌 2: 일본 특허 출원 공개 공보 제2008-069221호특허 문헌 3: PCT 국제 공보 제2008-035664호비-특허 문헌비-특허 문헌 1: "Chemistry of Materials" (2006), Vol. 18, Issue 21 , pp. 5119-5129
[ 발명의 개요 ]

[ 해결하려는 과제 ]
발명의 개시특허 문헌 1 내지 3 및 비-특허 문헌 1에 보고된 바와 같이, 녹색 또는 청색을 발광하는 인광 물질이 개발되기는 하였으나, 발광 효율, 신뢰성, 발광 특성, 합성 수율, 비용 등의 면에서 개선에 대한 여지가 있으며, 더 우수한 인광 물질을 얻기 위하여서는 추가의 개발이 요구된다.청색을 발광하는 인광 물질인 비-특허 문헌 1에 보고된 물질은 엘리먼트의 신뢰성에서 문제점을 갖는다.상기 문제점에 관하여, 본 발명의 하나의 실시형태의 목적은 녹색 내지 청색의 파장 밴드를 갖는 인광을 발광할 수 있는 신규한 물질을 제공하고자 하는 것이다.  본 발명의 하나의 실시형태의 또다른 목적은 녹색 내지 청색의 파장 밴드를 갖는 인광을 발광하며 그리고 발광 효율이 높은 신규한 물질을 제공하고자 하는 것이다.  본 발명의 하나의 실시형태의 또다른 목적은 녹색 내지 청색의 파장 밴드를 갖는 인광을 발광하며 그리고 신뢰성이 높은 신규한 물질을 제공하고자 하는 것이다.또다른 목적은 이와 같은 신규한 물질을 사용하여 녹색 내지 청색의 파장 밴드를 갖는 광을 발광하는 발광 엘리먼트를 제공하고자 하는 것이다.  게다가, 또다른 목적은 발광 엘리먼트를 각각 사용하는 발광 디바이스, 전자 디바이스 및 조명 디바이스를 제공하고자 하는 것이다.
[ 과제의 해결 수단 ]
본 발명의 하나의 실시형태는 1H-1,2,4-트리아졸 유도체가 리간드이고 그리고 9족에 속하는 원소 또는 10족에 속하는 원소가 중심 금속인 유기금속 착물이다.  구체적으로, 본 발명의 하나의 실시형태는 하기 화학식 G1로 나타낸 구조를 포함하는 유기금속 착물이다:003c#화학식 G1003e#(상기 화학식 G1에서, Ar은 6 내지 13개의 탄소 원자를 갖는 아릴렌 기를 나타낸다.  게다가, R1은 1 내지 3개의 탄소 원자를 갖는 알킬 기를 나타내며, R2 내지 R6은 각각 임의의 수소, 1 내지 4개의 탄소 원자를 갖는 알킬 기 및 치환 또는 비치환 페닐 기를 나타내며, R2, R3, R5 및 R6 중 하나 이상은 1 내지 4개의 탄소 원자를 갖는 알킬 기, 또는 치환 또는 비치환 페닐 기를 나타낸다.  M은 중심 금속이며 그리고 9족에 속하는 원소 또는 10족에 속하는 원소를 나타냄).본 발명의 또다른 실시형태는 하기 화학식 G2로 나타낸 유기금속 착물이다:003c#화학식 G2003e#(상기 화학식 G2에서, Ar은 6 내지 13개의 탄소 원자를 갖는 아릴렌 기를 나타낸다.  게다가, R1은 1 내지 3개의 탄소 원자를 갖는 알킬 기를 나타내며, R2 내지 R6은 각각 임의의 수소, 1 내지 4개의 탄소 원자를 갖는 알킬 기 및 치환 또는 비치환 페닐 기를 나타내며, R2, R3, R5 및 R6 중 하나 이상은 1 내지 4개의 탄소 원자를 갖는 알킬 기, 또는 치환 또는 비치환 페닐 기를 포함한다.  M은 중심 금속이며 그리고 9족에 속하는 원소 또는 10족에 속하는 원소를 나타낸다.  게다가, 중심 금속 M이 9족에 속하는 원소인 경우 n은 3이거나 또는, 중심 금속 M이 10족에 속하는 원소인 경우 n은 2임).Ar의 구체적인 예로는 페닐렌 기, 하나 이상의 알킬 기로 치환된 페닐렌 기, 하나 이상의 알콕시 기로 치환된 페닐렌 기, 하나 이상의 알킬티오 기로 치환된 페닐렌 기, 하나 이상의 할로알킬 기로 치환된 페닐렌 기, 하나 이상의 할로겐 기로 치환된 페닐렌 기, 하나 이상의 페닐 기로 치환된 페닐렌 기, 비페닐-디일 기, 나프탈렌-디일 기, 플루오렌-디일 기, 9,9-디알킬플루오렌-디일 기 및 9,9-디아릴플루오렌-디일 기를 들 수 있다.R1의 구체적인 예로는 메틸 기, 에틸 기, 프로필 기 및 이소프로필 기를 들 수 있다.  R1은 2개 이하의 직쇄형 탄소 원자를 갖는 알킬 기인 것이 바람직하다는 점에 유의한다.  환언하면, 메틸 기, 에틸 기 및 이소프로필 기가 바람직하며; 메틸 기가 특히 바람직하다.  본 발명자들은 2개 이하의 직쇄형 탄소 원자를 갖는 알킬 기는 착물의 입체 장해를 감소시킬 수 있으며 그리고 발광 엘리먼트의 신뢰성을 향상시킬 수 있다는 것을 발견하였다.R1이 1 내지 3개의 탄소 원자를 갖는 알킬 기인 유기금속 착물은 R1이 수소인 유기금속 착물에 비하여 합성 수율이 크게 개선되었으므로 바람직하다.임의의 R2 내지 R6에서 1 내지 4개의 탄소 원자를 갖는 알킬 기의 구체적인 예로는 메틸 기, 에틸 기, 프로필 기, 이소프로필 기, 부틸 기, sec-부틸 기, 이소부틸 기 및 tert-부틸 기를 들 수 있다.  임의의 R2 내지 R6에서 치환된 페닐 기의 구체적인 예로는 하나 이상의 알킬 기로 치환된 페닐 기, 하나 이상의 알콕시 기로 치환된 페닐 기, 하나 이상의 알킬티오 기로 치환된 페닐 기, 하나 이상의 할로알킬 기로 치환된 페닐 기 및 하나 이상의 할로겐 기로 치환된 페닐 기를 들 수 있다.게다가, R2, R3, R5 및 R6 중 하나 이상은 중심 금속 M이 R2 또는 R6으로 오르토-금속화된 유기금속 착물의 생성을 억제할 수 있으며 그리고 합성 수율이 크게 개선된 치환기를 포함하는 것이 바람직하다.이리듐 및 백금은 각각 9족에 속하는 원소 및 10족에 속하는 원소로서 사용되는 것이 바람직하다.  중 원소 효과의 면에서, 인광을 더욱 효율적으로 발광시키기 위하여 유기금속 착물의 중심 금속으로서 중금속을 사용하는 것이 바람직하다.본 발명의 또다른 실시형태는 하기 화학식 G3으로 나타낸 구조를 포함하는 유기금속 착물이다:003c#화학식 G3003e#(상기 화학식 G3에서, R1은 1 내지 3개의 탄소 원자를 갖는 알킬 기를 나타내며, R2 내지 R6은 각각 임의의 수소, 1 내지 4개의 탄소 원자를 갖는 알킬 기 및 치환 또는 비치환 페닐 기를 나타내며, R2, R3, R5 및 R6 중 하나 이상은 1 내지 4개의 탄소 원자를 갖는 알킬 기, 또는 치환 또는 비치환 페닐 기를 포함한다.  추가로, R7 내지 R10은 각각 독립적으로 임의의 수소, 1 내지 4개의 탄소 원자를 갖는 알킬 기, 1 내지 4개의 탄소 원자를 갖는 알콕시 기, 1 내지 4개의 탄소 원자를 갖는 알킬티오 기, 1 내지 4개의 탄소 원자를 갖는 할로알킬 기, 할로겐 기 및 페닐 기를 나타낸다.  M은 중심 금속이며 그리고 9족에 속하는 원소 또는 10족에 속하는 원소를 나타냄).본 발명의 또다른 실시형태는 하기 화학식 G4로 나타낸 유기금속 착물이다:003c#화학식 G4003e#(상기 화학식 G4에서, R1은 1 내지 3개의 탄소 원자를 갖는 알킬 기를 나타내며, R2 내지 R6은 각각 임의의 수소, 1 내지 4개의 탄소 원자를 갖는 알킬 기 및 치환 또는 비치환 페닐 기를 나타내며, R2, R3, R5 및 R6 중 하나 이상은 1 내지 4개의 탄소 원자를 갖는 알킬 기, 또는 치환 또는 비치환 페닐 기를 포함한다.  추가로, R7 내지 R10은 각각 임의의 수소, 1 내지 4개의 탄소 원자를 갖는 알킬 기, 1 내지 4개의 탄소 원자를 갖는 알콕시 기, 1 내지 4개의 탄소 원자를 갖는 알킬티오 기, 1 내지 4개의 탄소 원자를 갖는 할로알킬 기, 할로겐 기 및 페닐 기를 나타낸다.  M은 중심 금속이며 그리고 9족에 속하는 원소 또는 10족에 속하는 원소를 나타낸다.  게다가, 중심 금속 M이 9족에 속하는 원소인 경우 n은 3이거나 또는, 중심 금속 M이 10족에 속하는 원소인 경우 n은 2임).R1 및 R2 내지 R6의 구체적인 예는 화학식 G1 및 화학식 G2에서의 것과 동일할 수 있다는 점에 유의한다.R7 내지 R10의 구체적인 예로는 메틸 기, 에틸 기, 프로필 기, 이소프로필 기, 부틸 기, sec-부틸 기, 이소부틸 기, tert-부틸 기, 메톡시 기, 에톡시 기, 프로폭시 기, 이소프로폭시 기, 부톡시 기, sec-부톡시 기, 이소부톡시 기, tert-부톡시 기, 메틸술피닐 기, 에틸술피닐 기, 프로필술피닐 기, 이소프로필술피닐 기, 부틸술피닐 기, 이소부틸술피닐 기, sec-부틸술피닐 기, tert-부틸술피닐 기, 플루오로 기, 플루오로메틸 기, 디플루오로메틸 기, 트리플루오로메틸 기, 클로로 기, 클로로메틸 기, 디클로로메틸 기, 트리클로로메틸 기, 브로모메틸 기, 2,2,2-트리플루오로에틸 기, 3,3,3-트리플루오로프로필 기, 1,1,1,3,3,3-헥사플루오로이소프로필 기 등을 들 수 있다.상기 화학식 G3으로 나타낸 구조를 포함하는 유기금속 착물에서, R3 내지 R6이 수소인 경우 R3 내지 R6이 치환기를 포함하는 경우에 비하여 물질의 비용, 합성 수율 및 합성 용이성면에서 이롭기 때문에 바람직하다.  예를 들면, R2만이 치환기를 갖는 착물은 R2 및 R6 각각이 치환기를 포함하는 착물에 비하여 수율이 훨씬 더 높다.  게다가, 본 발명자들은 R2가 치환기를 갖는 한, 중심 금속이 R6 측에서 오르토-금속화되지 않는다는 것을 발견하였다.  즉, 본 발명의 또다른 실시형태는 하기 화학식 G5로 나타낸 구조를 갖는 유기금속 착물이다.본 발명의 또다른 실시형태는 하기 화학식 G5로 나타낸 구조를 포함하는 유기금속 착물이다:003c#화학식 G5003e#(상기 화학식 G5에서, R1는 1 내지 3개의 탄소 원자를 갖는 알킬 기를 나타내며, R2는 1 내지 4개의 탄소 원자를 갖는 알킬 기, 또는 치환 또는 비치환 페닐 기를 나타낸다.  추가로, R7 내지 R10은 각각 임의의 수소, 1 내지 4개의 탄소 원자를 갖는 알킬 기, 1 내지 4개의 탄소 원자를 갖는 알콕시 기, 1 내지 4개의 탄소 원자를 갖는 알킬티오 기, 1 내지 4개의 탄소 원자를 갖는 할로알킬 기, 할로겐 기 및 페닐 기를 나타낸다.  M은 중심 금속이며 그리고 9족에 속하는 원소 또는 10족에 속하는 원소를 나타냄).본 발명의 또다른 실시형태는 하기 화학식 G6으로 나타낸 유기금속 착물이다:003c#화학식 G6003e#(상기 화학식 G6에서, R1은 1 내지 3개의 탄소 원자를 갖는 알킬 기를 나타내며, R2는 1 내지 4개의 탄소 원자를 갖는 알킬 기, 또는 치환 또는 비치환 페닐 기를 나타낸다.  추가로, R7 내지 R10은 각각 임의의 수소, 1 내지 4개의 탄소 원자를 갖는 알킬 기, 1 내지 4개의 탄소 원자를 갖는 알콕시 기, 1 내지 4개의 탄소 원자를 갖는 알킬티오 기, 1 내지 4개의 탄소 원자를 갖는 할로알킬 기, 할로겐 기 및 페닐 기를 나타낸다.  M은 중심 금속이며 그리고 9족에 속하는 원소 또는 10족에 속하는 원소를 나타낸다.  게다가, 중심 금속 M이 9족에 속하는 원소인 경우 n은 3이거나 또는, 중심 금속 M이 10족에 속하는 원소인 경우 n은 2임).본 발명의 또다른 실시형태는 한쌍의 전극 사이에서 상기 기재한 임의의 유기금속 착물을 포함하는 발광 엘리먼트이다.  특히, 상기 기재된 임의의 유기금속 착물을 발광층에 포함하는 것이 바람직하다.상기 발광 엘리먼트를 각각 사용한 발광 디바이스, 전자 디바이스 및 조명 디바이스는 또한 본 발명의 카테고리에 속한다.  본 명세서에서 발광 디바이스는 화상 표시 디바이스 및 광원을 포함하는 점에 유의한다.  또한, 발광 디바이스에는 그의 카테고리에서 연성 인쇄 회로(FPC), 테이프 자동 접합(TAB) 테이프 또는 테이프 캐리어 패키지(TCP) 등의 커넥터가 패널에 연결되어 있는 모듈, TAB 테이프 또는 TCP의 선단의 위에 인쇄 배선판이 제공되는 모듈 및, 집적 회로(IC)가 칩 온(chip on) 글라스(COG) 방법에 의하여 발광 엘리먼트의 위에 직접 장착되는 모듈 모두 포함된다.본 발명의 하나의 실시형태에 의하면, 녹색 내지 청색의 파장 밴드에서 발광 영역을 갖고 그리고 발광 효율이 높은 신규한 유기금속 착물을 제공할 수 있다.본 발명의 또다른 실시형태에 의하면, 녹색 내지 청색의 파장 밴드에서 발광 영역을 갖고 그리고 신뢰성이 높은 신규한 유기금속 착물을 제공할 수 있다.본 발명의 또다른 실시형태에 의하면, 유기금속 착물을 사용한 발광 엘리먼트 및, 발광 엘리먼트를 사용한 발광 디바이스, 전자 디바이스 및 조명 디바이스 각각을 제공할 수 있다.
[ 도면의 간단한 설명 ]
도 1의 (a) 내지 도 1의 (c)는 각각 본 발명의 하나의 실시형태의 발광 엘리먼트를 도시한다.도 2의 (a) 내지 도 2의 (d)는 수동 매트릭스 발광 디바이스를 도시한다.도 3은 수동 매트릭스 발광 디바이스를 도시한다.도 4의 (a) 및 도 4의 (b)는 능동 매트릭스 발광 디바이스를 도시한다.도 5의 (a) 내지 도 5의 (e)는 전자 디바이스를 도시한다.도 6은 조명 디바이스를 도시한다.도 7은 구조식 100으로 나타낸 유기금속 착물의 1H NMR 차트를 도시한다.도 8는 디클로로메탄 용액 중의 구조식 100으로 나타낸 유기금속 착물의 자외선-가시광선 흡수 스펙트럼 및 발광 스펙트럼을 도시한다.도 9는 구조식 102로 나타낸 유기금속 착물의 1H NMR 차트를 도시한다.도 10은 디클로로메탄 용액 중의 구조식 102로 나타낸 유기금속 착물의 자외선-가시광선 흡수 스펙트럼 및 	발광 스펙트럼을 도시한다.도 11은 구조식 103으로 나타낸 유기금속 착물의 1H NMR 차트를 도시한다.도 12는 디클로로메탄 용액 중의 구조식 103으로 나타낸 유기금속 착물의 자외선-가시광선 흡수 스펙트럼 및 발광 스펙트럼을 도시한다.도 13은 구조식 101로 나타낸 유기금속 착물의 1H NMR 차트를 도시한다.도 14는 디클로로메탄 용액 중의 구조식 101로 나타낸 유기금속 착물의 자외선-가시광선 흡수 스펙트럼 및 발광 스펙트럼을 도시한다.도 15는 구조식 112로 나타낸 유기금속 착물의 1H NMR 차트를 도시한다.도 16은 디클로로메탄 용액 중의 구조식 112로 나타낸 유기금속 착물의 자외선-가시광선 흡수 스펙트럼 및 	발광 스펙트럼을 도시한다.도 17은 구조식 128로 나타낸 유기금속 착물의 1H NMR 차트를 도시한다.도 18은 디클로로메탄 용액 중의 구조식 128로 나타낸 유기금속 착물의 자외선-가시광선 흡수 스펙트럼 및 발광 스펙트럼을 도시한다.도 19의 (a) 내지 도 19의 (d)는 각각 실시예의 발광 엘리먼트를 도시한다.도 20은 본 발명의 하나의 실시형태인 발광 엘리먼트 1의 전류 밀도 대 휘도 특성을 도시한다.도 21은 본 발명의 하나의 실시형태인 발광 엘리먼트 1의 전압 대 휘도 특성을 도시한다.도 22는 본 발명의 하나의 실시형태인 발광 엘리먼트 1의 휘도 대 전류 효율 특성을 도시한다.도 23은 본 발명의 하나의 실시형태인 발광 엘리먼트 1의 발광 스펙트럼을 도시한다.도 24는 본 발명의 하나의 실시형태인 발광 엘리먼트 2의 전류 밀도 대 휘도 특성을 도시한다.도 25는 본 발명의 하나의 실시형태인 발광 엘리먼트 2의 전압 대 휘도 특성을 도시한다.도 26은 본 발명의 하나의 실시형태인 발광 엘리먼트 2의 휘도 대 전류 효율 특성을 도시한다.도 27은 본 발명의 하나의 실시형태인 발광 엘리먼트 2의 발광 스펙트럼을 도시한다.도 28은 본 발명의 하나의 실시형태인 발광 엘리먼트 3의 전류 밀도 대 휘도 특성을 도시한다.도 29는 본 발명의 하나의 실시형태인 발광 엘리먼트 3의 전압 대 휘도 특성을 도시한다.도 30은 본 발명의 하나의 실시형태인 발광 엘리먼트 3의 휘도 대 전류 효율 특성을 도시한다.도 31은 본 발명의 하나의 실시형태인 발광 엘리먼트 3의 발광 스펙트럼을 도시한다.도 32는 본 발명의 실시형태인 발광 엘리먼트 1 내지 3의 시간 대 정규화된 휘도 특징을 도시한다.도 33은 본 발명의 실시형태인 발광 엘리먼트 1 내지 3의 시간 대 전압 특징을 도시한다.도 34는 본 발명의 하나의 실시형태인 발광 엘리먼트 4의 전류 밀도 대 휘도 특성을 도시한다.도 35는 본 발명의 하나의 실시형태인 발광 엘리먼트 4의 전압 대 휘도 특성을 도시한다.도 36은 본 발명의 하나의 실시형태인 발광 엘리먼트 4의 휘도 대 전류 효율 특성을 도시한다.도 37은 본 발명의 하나의 실시형태인 발광 엘리먼트 4의 발광 스펙트럼을 도시한다.도 38은 본 발명의 하나의 실시형태인 발광 엘리먼트 5의 전류 밀도 대 휘도 특성을 도시한다.도 39는 본 발명의 하나의 실시형태인 발광 엘리먼트 5의 전압 대 휘도 특성을 도시한다.도 40은 본 발명의 하나의 실시형태인 발광 엘리먼트 5의 휘도 대 전류 효율 특성을 도시한다.도 41은 본 발명의 하나의 실시형태인 발광 엘리먼트 5의 발광 스펙트럼을 도시한다.도 42는 본 발명의 하나의 실시형태인 발광 엘리먼트 4 및 비교용 발광 엘리먼트 5의 시간 대 정규화된 휘도 특징을 도시한다.도 43은 본 발명의 하나의 실시형태인 발광 엘리먼트 4 및 비교용 발광 엘리먼트 5의 시간 대 전압 특징을 도시한다.도 44는 본 발명의 하나의 실시형태인 발광 엘리먼트 6의 전류 밀도 대 휘도 특성을 도시한다.도 45는 본 발명의 하나의 실시형태인 발광 엘리먼트 6의 전압 대 휘도 특성을 도시한다.도 46은 본 발명의 하나의 실시형태인 발광 엘리먼트 6의 휘도 대 전류 효율 특성을 도시한다.도 47은 본 발명의 하나의 실시형태인 발광 엘리먼트 6의 발광 스펙트럼을 도시한다.도 48은 본 발명의 하나의 실시형태인 발광 엘리먼트 7의 전류 밀도 대 휘도 특성을 도시한다.도 49는 본 발명의 하나의 실시형태인 발광 엘리먼트 7의 전압 대 휘도 특성을 도시한다.도 50은 본 발명의 하나의 실시형태인 발광 엘리먼트 7의 휘도 대 전류 효율 특성을 도시한다.도 51은 본 발명의 하나의 실시형태인 발광 엘리먼트 7의 발광 스펙트럼을 도시한다.도 52는 본 발명의 하나의 실시형태인 발광 엘리먼트 8의 전류 밀도 대 휘도 특성을 도시한다.도 53은 본 발명의 하나의 실시형태인 발광 엘리먼트 8의 전압 대 휘도 특성을 도시한다.도 54는 본 발명의 하나의 실시형태인 발광 엘리먼트 8의 휘도 대 전류 효율 특성을 도시한다.도 55은 본 발명의 하나의 실시형태인 발광 엘리먼트 8의 발광 스펙트럼을 도시한다.도 56은 본 발명의 실시형태인 발광 엘리먼트 6 내지 8의 시간 대 정규화된 휘도 특징을 도시한다.도 57은 본 발명의 실시형태인 발광 엘리먼트 6 내지 8의 시간 대 전압 특징을 도시한다.도 58은 본 발명의 하나의 실시형태인 발광 엘리먼트 9의 전류 밀도 대 휘도 특성을 도시한다.도 59는 본 발명의 하나의 실시형태인 발광 엘리먼트 9의 전압 대 휘도 특성을 도시한다.도 60은 본 발명의 하나의 실시형태인 발광 엘리먼트 9의 휘도 대 전류 효율 특성을 도시한다.도 61은 본 발명의 하나의 실시형태인 발광 엘리먼트 9의 발광 스펙트럼을 도시한다.도 62는 본 발명의 하나의 실시형태인 발광 엘리먼트 9의 시간 대 정규화된 휘도 특징을 도시한다.도 63은 본 발명의 하나의 실시형태인 발광 엘리먼트 9의 시간 대 전압 특징을 도시한다.도 64은 본 발명의 하나의 실시형태인 발광 엘리먼트 10의 전류 밀도 대 휘도 특성을 도시한다.도 65는 본 발명의 하나의 실시형태인 발광 엘리먼트 10의 전압 대 휘도 특성을 도시한다.도 66은 본 발명의 하나의 실시형태인 발광 엘리먼트 10의 휘도 대 전류 효율 특성을 도시한다.도 67은 본 발명의 하나의 실시형태인 발광 엘리먼트 10의 발광 스펙트럼을 도시한다.도 68은 본 발명의 하나의 실시형태인 발광 엘리먼트 11의 전류 밀도 대 휘도 특성을 도시한다.도 69는 본 발명의 하나의 실시형태인 발광 엘리먼트 11의 전압 대 휘도 특성을 도시한다.도 70은 본 발명의 하나의 실시형태인 발광 엘리먼트 11의 휘도 대 전류 효율 특성을 도시한다.도 71은 본 발명의 하나의 실시형태인 발광 엘리먼트 11의 발광 스펙트럼을 도시한다.도 72는 본 발명의 하나의 실시형태인 발광 엘리먼트 11의 시간 대 정규화된 휘도 특징을 도시한다.도 73은 본 발명의 하나의 실시형태인 발광 엘리먼트 11의 시간 대 전압 특징을 도시한다.
[ 발명을 실시하기 위한 구체적인 내용 ]
첨부한 도면을 참조하여 실시형태를 구체적으로 설명할 것이다.  본 발명은 하기 제시된 설명으로 한정되지 않는 점에 유의하며, 다양한 수정예 및 변경예가 본 발명의 정신 및 범주로부터 벗어남이 없이 이루어질 수 있다는 것을 당업자는 용이하게 이해할 것이다.  그러므로, 본 발명은 하기의 실시형태에서의 기재에 한정되는 것으로 간주하여서는 안된다.  또한, 하기 기재된 구조에서 동일한 부분 또는 유사한 기능을 갖는 부분은 여러 도면에서 동일한 부호로 나타내며, 그러한 부분의 기재는 반복하지 않는다.실시형태 1실시형태 1에서, 본 발명의 하나의 실시형태인 유기금속 착물을 기재한다.본 발명의 하나의 실시형태는 1H-1,2,4-트리아졸 유도체가 리간드이고 그리고 9족에 속하는 원소 또는 10족에 속하는 원소가 중심 금속인 유기금속 착물이다.  구체적으로, 본 발명의 하나의 실시형태는 화학식 G1로 나타낸 구조를 포함하는 유기금속 착물이다:003c#화학식 G1003e#(상기 화학식 G1에서, Ar은 6 내지 13개의 탄소 원자를 갖는 아릴렌 기를 나타낸다.  게다가, R1은 1 내지 3개의 탄소 원자를 갖는 알킬 기를 나타내며, R2 내지 R6은 각각 임의의 수소, 1 내지 4개의 탄소 원자를 갖는 알킬 기 및 치환 또는 비치환 페닐 기를 나타내며, R2, R3, R5 및 R6 중 하나 이상은 1 내지 4개의 탄소 원자를 갖는 알킬 기, 또는 치환 또는 비치환 페닐 기를 포함한다.  M은 중심 금속이며 그리고 9족에 속하는 원소 또는 10족에 속하는 원소를 나타냄).본 발명의 또다른 실시형태는 하기 화학식 G2로 나타낸 유기금속 착물이다:003c#화학식 G2003e#(상기 화학식 G2에서, Ar은 6 내지 13개의 탄소 원자를 갖는 아릴렌 기를 나타낸다.  게다가, R1은 1 내지 3개의 탄소 원자를 갖는 알킬 기를 나타낸다, R2 내지 R6은 각각 임의의 수소, 1 내지 4개의 탄소 원자를 갖는 알킬 기 및 치환 또는 비치환 페닐 기를 나타내며, R2, R3, R5 및 R6 중 하나 이상은 1 내지 4개의 탄소 원자를 갖는 알킬 기, 또는 치환 또는 비치환 페닐 기를 포함한다.  M은 중심 금속이며 그리고 9족에 속하는 원소 또는 10족에 속하는 원소를 나타낸다.  게다가, 중심 금속 M이 9족에 속하는 원소인 경우 n은 3이거나 또는, 중심 금속 M이 10족에 속하는 원소인 경우 n은 2임).본 발명의 또다른 실시형태는 하기 화학식 G3으로 나타낸 구조를 포함하는 유기금속 착물이다:003c#화학식 G3003e#(상기 화학식 G3에서, R1은 1 내지 3개의 탄소 원자를 갖는 알킬 기를 나타내며, R2 내지 R6은 각각 임의의 수소, 1 내지 4개의 탄소 원자를 갖는 알킬 기 및 치환 또는 비치환 페닐 기를 나타내며, R2, R3, R5 및 R6 중 하나 이상은 1 내지 4개의 탄소 원자를 갖는 알킬 기, 또는 치환 또는 비치환 페닐 기를 포함한다.  추가로, R7 내지 R10은 각각 임의의 수소, 1 내지 4개의 탄소 원자를 갖는 알킬 기, 1 내지 4개의 탄소 원자를 갖는 알콕시 기, 1 내지 4개의 탄소 원자를 갖는 알킬티오 기, 1 내지 4개의 탄소 원자를 갖는 할로알킬 기, 할로겐 기 및 페닐 기를 나타낸다.  M은 중심 금속이며 그리고 9족에 속하는 원소 또는 10족에 속하는 원소를 나타냄).본 발명의 또다른 실시형태는 화학식 G4로 나타낸 유기금속 착물이다:003c#화학식 G4003e#(상기 화학식 G4에서, R1은 1 내지 3개의 탄소 원자를 갖는 알킬 기를 나타내며, R2 내지 R6은 각각 임의의 수소, 1 내지 4개의 탄소 원자를 갖는 알킬 기 및 치환 또는 비치환 페닐 기를 포함하며, R2, R3, R5 및 R6 중 하나 이상은 1 내지 4개의 탄소 원자를 갖는 알킬 기, 또는 치환 또는 비치환 페닐 기를 포함한다.  추가로, R7 내지 R10은 각각 임의의 수소, 1 내지 4개의 탄소 원자를 갖는 알킬 기, 1 내지 4개의 탄소 원자를 갖는 알콕시 기, 1 내지 4개의 탄소 원자를 갖는 알킬티오 기, 1 내지 4개의 탄소 원자를 갖는 할로알킬 기, 할로겐 기 및 페닐 기를 나타낸다.  M은 중심 금속이며 그리고 9족에 속하는 원소 또는 10족에 속하는 원소를 나타낸다.  게다가, 중심 금속 M이 9족에 속하는 원소인 경우 n은 3이거나 또는, 중심 금속 M이 10족에 속하는 원소인 경우 n은 2임).본 발명의 또다른 실시형태는 하기 화학식 G5로 나타낸 구조를 포함하는 유기금속 착물이다:003c#화학식 G5003e#(상기 화학식 G5에서, R1은 1 내지 3개의 탄소 원자를 갖는 알킬 기를 나타내며, R2는 1 내지 4개의 탄소 원자를 갖는 알킬 기, 또는 치환 또는 비치환 페닐 기를 나타낸다.  추가로, R7 내지 R10은 각각 임의의 수소, 1 내지 4개의 탄소 원자를 갖는 알킬 기, 1 내지 4개의 탄소 원자를 갖는 알콕시 기, 1 내지 4개의 탄소 원자를 갖는 알킬티오 기, 1 내지 4개의 탄소 원자를 갖는 할로알킬 기, 할로겐 기 및 페닐 기를 나타낸다.  M은 중심 금속이며 그리고 9족에 속하는 원소 또는 10족에 속하는 원소를 나타냄).본 발명의 또다른 실시형태는 하기 화학식 G6으로 나타낸 유기금속 착물이다:003c#화학식 G6003e#(상기 화학식 G6에서, R1은 1 내지 3개의 탄소 원자를 갖는 알킬 기를 나타내며, R2는 1 내지 4개의 탄소 원자를 갖는 알킬 기, 또는 치환 또는 비치환 페닐 기를 나타낸다.  추가로, R7 내지 R10은 각각 임의의 수소, 1 내지 4개의 탄소 원자를 갖는 알킬 기, 1 내지 4개의 탄소 원자를 갖는 알콕시 기, 1 내지 4개의 탄소 원자를 갖는 알킬티오 기, 1 내지 4개의 탄소 원자를 갖는 할로알킬 기, 할로겐 기 및 페닐 기를 나타낸다.  M은 중심 금속이며 그리고 9족에 속하는 원소 또는 10족에 속하는 원소를 나타낸다.  게다가, 중심 금속 M이 9족에 속하는 원소인 경우 n은 3이거나 또는, 중심 금속 M이 10족에 속하는 원소인 경우 n은 2임).화학식 G1으로 나타낸 구조를 포함하는 유기금속 착물의 합성 방법하기 화학식 G1로 나타낸 구조를 포함하는 유기금속 착물의 합성 방법의 예를 기재한다:003c#화학식 G1003e#(상기 화학식 G1에서, Ar은 6 내지 13개의 탄소 원자를 갖는 아릴렌 기를 나타낸다.  게다가, R1은 1 내지 3개의 탄소 원자를 갖는 알킬 기를 나타내며, R2 내지 R6은 각각 임의의 수소, 1 내지 4개의 탄소 원자를 갖는 알킬 기 및 치환 또는 비치환 페닐 기를 나타내며, R2, R3, R5 및 R6 중 하나 이상은 1 내지 4개의 탄소 원자를 갖는 알킬 기, 또는 치환 또는 비치환 페닐 기를 포함한다.  M은 중심 금속이며 그리고 9족에 속하는 원소 또는 10족에 속하는 원소를 나타냄).단계 1: 1H-1,2,4-트리아졸 유도체의 합성 방법우선, 하기 화학식 G0으로 나타낸 1H-1,2,4-트리아졸 유도체의 합성 방법의 예를 기재한다:003c#화학식 G0003e#(상기 화학식 G0에서, Ar은 6 내지 13개의 탄소 원자를 갖는 아릴렌 기를 나타낸다.  게다가, R1은 1 내지 3개의 탄소 원자를 갖는 알킬 기를 나타내며, R2 내지 R6은 각각 임의의 수소, 1 내지 4개의 탄소 원자를 갖는 알킬 기, 치환 또는 비치환 페닐 기를 나타내며, R2, R3, R5 및 R6 중 하나 이상은 1 내지 4개의 탄소 원자를 갖는 알킬 기, 또는 치환 또는 비치환 페닐 기를 포함함).하기 반응식 a에 나타낸 바와 같이, 화학식 A1의 아크릴아미딘 화합물 및 화학식 A2의 히드라진 화합물은 서로 반응하여 1H-1,2,4-트리아졸 유도체를 얻을 수 있다.  화학식에서의 Z는 알콕시 기, 알킬티오 기, 아미노 기 또는 시아노 기 등의 폐환 반응에 의하여 제거되는 기(이탈기)를 나타낸다:003c#반응식 a003e#(상기 반응식 a에서, Ar은 6 내지 13개의 탄소 원자를 갖는 아릴렌 기를 나타낸다.  게다가, R1은 1 내지 3개의 탄소 원자를 갖는 알킬 기를 나타내며, R2 내지 R6은 각각 임의의 수소, 1 내지 4개의 탄소 원자를 갖는 알킬 기 및 치환 또는 비치환 페닐 기를 나타내며, R2, R3, R5 및 R6 중 하나 이상은 1 내지 4개의 탄소 원자를 갖는 알킬 기, 또는 치환 또는 비치환 페닐 기를 포함함).1H-1,2,4-트리아졸 유도체의 합성 방법은 반응식 a에 한정되지 않는다는 점에 유의한다.  예를 들면, 또한, 1,3,4-옥사디아졸 유도체 및 아릴아민을 가열시키는 방법도 존재한다.상기 기재한 바와 같이, 일반식 G0으로 나타낸 1H-1,2,4-트리아졸 유도체는 단순 합성 반응식에 의하여 합성될 수 있다.다양한 유형의 상기 기재한 화학식 A1 및 화학식 A2의 화합물은 시판중이거나 또는 합성할 수 있다는 점에 유의한다.  예를 들면, 화학식 A1의 아크릴아미딘 화합물은 염화아로일 및 알킬 이미노 에테르가 서로 반응되도록 하여 합성될 수 있으며; 이 경우에서 이탈기 Z는 알콕실 기이다.  이러한 방식으로, 화학식 G0으로 나타낸 다양한 유형의 1H-1,2,4-트리아졸 유도체를 합성할 수 있다.  그래서, 화학식 G1으로 나타낸 본 발명의 하나의 실시형태의 유기금속 착물은 리간드에서의 변형이 풍부한 것을 특징으로 한다.  발광 엘리먼트의 제조에서 리간드의 변형이 풍부한 유기금속 착물을 사용함으로써 발광 엘리먼트에 요구되는 엘리먼트 특징의 미세한 조정을 용이하게 수행할 수 있다.단계 2: 리간드로서 1H-1,2,4-트리아졸 유도체를 포함하는 오르토-금속화 착물의 합성 방법하기 합성 반응식 b에 나타낸 바와 같이, 단계 1에서 얻을 수 있는 화학식 G0의 1H-1,2,4-트리아졸 유도체와 할로겐을 함유하는 9족 또는 10족 금속 화합물(예, 염화로듐 수화물, 염화팔라듐, 염화이리듐 수화물, 헥사클로로이리듐산암모늄, 테트라클로로백금산칼륨) 또는 9족 또는 10족 유기금속 착물 화합물(예, 아세틸아세토네이트 착물 또는 디에틸술피드 착물)을 혼합한 후, 혼합물을 가열하여 화학식 G1으로 나타낸 구조를 갖는 유기금속 착물을 얻을 수 있다.가열 수단에 대한 구체적인 제한은 존재하지 않으며, 오일 배쓰, 샌드 배쓰 또는 알루미늄 블록을 가열 수단으로서 사용할 수 있다.  대안으로, 마이크로파를 가열 수단으로서 사용할 수 있다.  이러한 가열 프로세스는 단계 1에서 얻을 수 있는 화학식 G0의 1H-1,2,4-트리아졸 유도체 및, 할로겐을 함유하는 9족 또는 10족 금속 화합물 또는 9족 또는 10족 유기금속 착물 화합물을 알콜계 용매(예, 글리세롤, 에틸렌 글리콜, 2-메톡시에탄올 또는 2-에톡시에탄올)에 용해시킨 후 실시할 수 있다.003c#반응식 b003e#(상기 반응식 b에서, Ar은 6 내지 13개의 탄소 원자를 갖는 아릴렌 기를 나타낸다.  게다가, R1은 1 내지 3개의 탄소 원자를 갖는 알킬 기를 나타내며, R2 내지 R6은 각각 임의의 수소, 1 내지 4개의 탄소 원자를 갖는 알킬 기 및 치환 또는 비치환 페닐 기를 나타내며, R2, R3, R5 및 R6 중 하나 이상은 1 내지 4개의 탄소 원자를 갖는 알킬 기, 또는 치환 또는 비치환 페닐 기를 포함한다.  M은 중심 금속이며 그리고 9족에 속하는 원소 또는 10족에 속하는 원소를 나타냄).합성 방법의 예를 상기에 기재하기는 하였으나, 본 발명의 실시형태를 개시하는 유기금속 착물은 임의의 기타 합성 방법에 의하여 합성될 수 있다.본 발명의 하나의 실시형태인 유기금속 착물의 구체적인 구조식은 하기 100 내지 131에 제시한다.  본 발명은 이들 착물에 한정되지 않는다는 점에 유의한다.리간드의 유형에 따라 구조식 100 내지 구조식 131로 나타낸 유기금속 착물의 입체이성질체가 존재할 수 있으며, 그러한 이성질체는 본 발명의 실시형태인 유기금속 착물의 카테고리에 포함된다.본 발명의 실시형태인 임의의 상기 기재한 유기금속 착물은 신뢰성이 높으며 그리고 녹색 내지 청색의 발광 영역을 지녀서 발광 엘리먼트의 발광 재료 또는 발광 물질로서 사용될 수 있다.실시형태 2실시형태 2에서, 본 발명의 하나의 실시형태로서, 실시형태 1에 기재된 유기금속 착물이 발광층에 사용되는 발광 엘리먼트는 도 1의 (a)를 참조하여 기재한다.도 1의 (a)는 제1의 전극(101) 및 제2의 전극(103)의 사이에 EL층(102)을 갖는 발광 엘리먼트를 도시한다.  EL층(102)은 발광층(113)을 포함한다.  발광층(113)은 각각 실시형태 1에 기재된 본 발명의 하나의 실시형태인 유기금속 착물을 함유한다.상기 발광 엘리먼트에 전압을 인가함으로써, 제1의 전극(101)측으로부터 주입된 정공 및, 제2의 전극(103)측으로부터 주입된 전자는 발광층(113)에서 재결합되어 유기금속 착물을 여기 상태로 만든다.  여기 상태의 유기금속 착물이 기저 상태로 되돌아갈 때 발광된다.  그래서, 본 발명의 하나의 실시형태인 유기금속 착물은 발광 엘리먼트에서 발광 물질로서 기능한다.  이러한 실시형태에 기재된 발광 엘리먼트에서, 제1의 전극(101)은 애노드로서 기능하며, 제2의 전극(103)은 캐쏘드로서 기능한다는 점에 유의한다.애노드로서 기능하는 제1의 전극(101)의 경우, 일 함수가 큰(구체적으로, 4.0 eV 이상의 일 함수) 임의의 금속, 합금, 전기 전도성 화합물, 그의 혼합물 등을 사용하는 것이 바람직하다.  구체적으로 산화인듐-산화주석(ITO: 산화인듐주석), 규소 또는 산화규소를 함유하는 산화인듐-산화주석, 산화인듐-산화아연, 산화텅스텐과 산화아연을 함유하는 산화인듐 등을 들 수 있다.  그 외에, 금, 백금, 니켈, 텅스텐, 크롬, 몰리브덴, 철, 코발트, 구리, 팔라듐, 티탄 등을 사용할 수 있다.EL층(102)에서, 제1의 전극(101)과 접촉하는 층이 하기 기재된 유기 화합물 및 전자 수용체(수용체)가 혼합된 복합 물질을 사용하여 형성될 때, 제1의 전극(101)은 일 함수과 무관하게 임의의 각종 금속, 합금 및 전기 전도성 화합물, 그의 혼합물 등을 사용하여 형성될 수 있다는 점에 유의한다.  예를 들면, 알루미늄, 은, 알루미늄을 함유하는 합금(예, Al-Si) 등을 사용할 수 있다.제1의 전극(101)은 예를 들면 스퍼터링 방법, 증착법(진공 증착법 포함) 등에 의하여 형성될 수 있다.제1의 전극(101)의 위에 형성된 EL층(102)은 적어도 발광층(113)을 포함하며, 본 발명의 하나의 실시형태인 유기금속 착물을 함유하여 형성된다.  EL층(102)의 일부의 경우, 공지의 물질을 사용할 수 있으며, 저분자 화합물 또는 고분자 화합물을 사용할 수 있다.  EL층(102)을 형성하는 물질은 유기 화합물로 이루어질 수 있거나 또는 무기 화합물을 일부로서 포함할 수 있다는 점에 유의한다.추가로, 도 1의 (a)에 도시한 바와 같이, EL층(102)은 발광층(113) 이외에 정공 주입 성질이 높은 물질을 함유하는 정공 주입층(111), 정공 수송 성질이 높은 물질을 함유하는 정공 수송층(112), 전자 수송 성질이 높은 물질을 함유하는 전자 수송층(114), 전자 주입 성질이 높은 물질을 함유하는 전자 주입층(115) 등을 적절하게 적층시켜 형성된다.정공 주입층(111)은 정공 주입 성질이 높은 물질을 함유하는 층이다.  정공 주입 성질이 높은 물질로서, 산화몰리브덴, 산화티탄, 산화바나듐, 산화레늄, 산화루테늄, 산화크롬, 산화지르코늄, 산화하프늄, 산화탄탈륨, 산화은, 산화텅스텐 또는 산화망간 등의 금속 산화물을 사용할 수 있다.  프탈로시아닌(약어: H2Pc) 또는 구리(II) 프탈로시아닌(약어: CuPc) 등의 프탈로시아닌계 화합물을 또한 사용할 수 있다.대안으로, 저분자 유기 화합물인 임의의 하기 방향족 아민 화합물을 사용할 수 있다: 4,4',4"-트리스(N,N-디페닐아미노)트리페닐아민(약어: TDATA), 4,4',4"-트리스[N-(3-메틸페닐)-N-페닐아미노]트리페닐아민(약어: MTDATA), 4,4'-비스[N-(4-디페닐아미노페닐)-N-페닐아미노]비페닐(약어: DPAB), 4,4'-비스(N-4-[N'-(3-메틸페닐)-N'-페닐아미노]페닐-N-페닐아미노)비페닐(약어: DNTPD), 1,3,5-트리스[N-(4-디페닐아미노페닐)-N-페닐아미노]벤젠(약어: DPA3B), 3-[N-(9-페닐카르바졸-3-일)-N-페닐아미노]-9-페닐카르바졸(약어: PCzPCA1), 3,6-비스[N-(9-페닐카르바졸-3-일)-N-페닐아미노]-9-페닐카르바졸(약어: PCzPCA2), 3-[N-(1-나프틸)-N-(9-페닐카르바졸-3-일)아미노]-9-페닐카르바졸(약어: PCzPCN1) 등.추가로 대안으로, 임의의 고분자 화합물(예, 올리고머, 덴드리머 또는 중합체)를 사용할 수 있다.  고분자 화합물의 예로는 폴리(N-비닐카르바졸)(약어: PVK), 폴리(4-비닐트리페닐아민)(약어: PVTPA), 폴리[N-(4-N'-[4-(4-디페닐아미노)페닐]페닐-N'-페닐아미노페닐)메타크릴아미드](약어: PTPDMA), 폴리[N,N'-비스(4-부틸페닐)-N,N'-비스(페닐)벤지딘(약어: 폴리-TPD) 등을 들 수 있다.  추가로 대안으로, 폴리(3,4-에틸렌디옥시티오펜)/폴리(스티렌술폰산)(PEDOT/PSS) 또는 폴리아닐린/폴리(스티렌술폰산)(PAni/PSS) 등의 산을 첨가한 고분자 화합물을 사용할 수 있다.유기 화합물 및 전자 수용체(수용체)가 혼합된 복합 물질을 정공 주입층(111)에 사용할 수 있다.  그러한 복합 물질은 전자 수용체에 의하여 정공이 유기 화합물에 생성되므로 정공 주입 성질 및 정공 수송 성질이 우수하다.  이러한 경우에서, 유기 화합물은 생성된 정공의 수송이 우수한 물질(정공 수송 성질이 높은 물질)이 바람직하다.복합 물질에 사용되는 유기 화합물로서, 다양한 화합물, 예컨대 방향족 아민 화합물, 카르바졸 유도체, 방향족 탄화수소 및 고분자 화합물(예컨대 올리고머, 덴드리머 또는 중합체)을 사용할 수 있다.  복합 물질에 사용되는 유기 화합물은 정공 수송 성질이 높은 유기 화합물이 바람직하다.  구체적으로, 정공 이동도가 10-6 ㎠/V·s 이상인 물질을 사용하는 것이 바람직하다.  그러나, 물질의 전자 수송 성질보다는 정공 수송 성질이 더 높은 한, 상기 기재된 물질을 제외한 기타 물질을 사용할 수 있다.  복합 물질에 사용될 수 있는 유기 화합물을 하기에 구체적으로 제시한다.복합 물질에 사용될 수 있는 유기 화합물의 예로는 방향족 아민 화합물, 예컨대 TDATA, MTDATA, DPAB, DNTPD, DPA3B, PCzPCA1, PCzPCA2, PCzPCN1, 4,4'-비스[N-(1-나프틸)-N-페닐아미노]비페닐(약어: NPB 또는 α-NPD), N,N'-비스(3-메틸페닐)-N,N'-디페닐-[1,1'-비페닐]-4,4'-디아민(약어: TPD) 및 4-페닐-4'-(9-페닐플루오렌-9-일)트리페닐아민(약어: BPAFLP) 및 카르바졸 유도체, 예컨대 4,4'-디(N-카르바졸릴)비페닐(약어: CBP), 1,3,5-트리스[4-(N-카르바졸릴)페닐]벤젠(약어: TCPB), 9-[4-(N-카르바졸릴)페닐]-10-페닐안트라센(약어: CzPA), 9-페닐-3-[4-(10-페닐-9-안트릴)페닐]-9H-카르바졸(약어: PCzPA) 및 1,4-비스[4-(N-카르바졸릴)페닐-2,3,5,6-테트라페닐벤젠을 들 수 있다.대안으로, 방향족 탄화수소 화합물, 예컨대 2-tert-부틸-9,10-디(2-나프틸)안트라센(약어: t-BuDNA), 2-tert-부틸-9,10-디(1-나프틸)안트라센, 9,10-비스(3,5-디페닐페닐)안트라센(약어: DPPA), 2-tert-부틸-9,10-비스(4-페닐페닐)안트라센(약어: t-BuDBA), 9,10-디(2-나프틸)안트라센(약어: DNA), 9,10-디페닐안트라센(약어: DPAnth), 2-tert-부틸안트라센(약어: t-BuAnth), 9,10-비스(4-메틸-1-나프틸)안트라센(약어: DMNA), 9,10-비스[2-(1-나프틸)페닐)-2-tert-부틸안트라센, 9,10-비스[2-(1-나프틸)페닐]안트라센, 2,3,6,7-테트라메틸-9,10-디(1-나프틸)안트라센 등이 사용될 수 있다.추가로 대안으로, 방향족 탄화수소 화합물, 예컨대 2,3,6,7-테트라메틸-9,10-디(2-나프틸)안트라센, 9,9'-비안트릴, 10,10'-디페닐-9,9'-비안트릴, 10,10'-비스(2-페닐페닐)-9,9'-비안트릴, 10,10'-비스[(2,3,4,5,6-펜타페닐)페닐]-9,9'-비안트릴, 안트라센, 테트라센, 루브렌, 페릴렌, 2,5,8,11-테트라(tert-부틸)페릴렌, 펜타센, 코로넨, 4,4'-비스(2,2-디페닐비닐)비페닐(약어: DPVBi) 또는 9,10-비스[4-(2,2-디페닐비닐)페닐]안트라센(약어: DPVPA)이 사용될 수 있다.추가로, 전자 수용체로서 유기 화합물, 예컨대 7,7,8,8-테트라시아노-2,3,5,6-테트라플루오로퀴노디메탄(약어: F4-TCNQ) 및 클로라닐; 및 전이 금속 산화물을 들 수 있다.  또한, 원소주기율표의 4족 내지 8족에 속하는 금속의 산화물도 또한 제시될 수 있다.  구체적으로, 산화바나듐, 산화니오븀, 산화탄탈륨, 산화크롬, 산화몰리브덴, 산화텅스텐, 산화망간 및 산화레늄은 그의 전자 수용 성질이 높으므로 바람직하다.  그들 중에서, 산화몰리브덴은 공기 중에서 안정하며 그리고 그의 흡습 성질이 낮으며, 취급이 용이하므로 특히 바람직하다.정공 주입층(111)은 상기 기재한 고분자 화합물, 예컨대 PVK, PVTPA, PTPDMA 또는 폴리-TPD 및 상기 기재한 전자 수용체의 복합 물질을 사용하여 형성될 수 있다는 점에 유의한다.정공 수송층(112)은 정공 수송 성질이 높은 물질을 함유하는 층이다.  정공 수송 성질이 높은 물질의 예로는 방향족 아민 화합물, 예컨대 NPB, TPD, BPAFLP, 4,4'-비스[N-(9,9-디메틸플루오렌-2-일)-N-페닐아미노]비페닐(약어: DFLDPBi) 및 4,4'-비스[N-(스피로-9,9'-비플루오렌-2-일)-N-페닐아미노]비페닐(약어: BSPB)을 들 수 있다.  본원에서 언급된 물질은 주로 정공 이동도가 10-6 ㎠/V·s 이상인 것이다.  그러나, 물질의 전자 수송 성질보다 정공 수송 성질이 더 높은 한, 상기 기재된 물질 이외의 물질을 또한 사용할 수 있다.  정공 수송 성질이 높은 물질을 함유하는 층은 단일층으로 한정되지 않거나 또는, 전술한 물질을 함유하는 2개 이상의 층을 적층시킬 수 있다.정공 수송층(112)의 경우, 카르바졸 유도체, 예컨대 CBP, CzPA 또는 PCzPA 또는 안트라센 유도체, 예컨대 t-BuDNA, DNA 또는 DPAnth를 또한 사용할 수 있다.대안으로, 정공 수송층(112)의 경우, 고분자 화합물, 예컨대 PVK, PVTPA, PTPDMA 또는 폴리-TPD를 사용할 수 있다.발광층(113)은 본 발명의 하나의 실시형태인 유기금속 착물을 함유하는 층이다.  발광층(113)은 본 발명의 하나의 실시형태인 유기금속 착물을 함유하는 박막으로 형성될 수 있다.  발광층(113)은 대안으로 본 발명의 하나의 실시형태의 유기금속 착물보다 삼중항 여기 에너지가 더 큰 물질을 호스트로서 사용하여 이 물질에 본 발명의 하나의 실시형태인 유기금속 착물을 게스트로서 분산시킨 박막일 수 있다.  예를 들면, 1,3-비스(N-카르바졸릴)벤젠(약어: mCP) 등을 호스트로서 사용할 수 있다.  그래서, 농도에 의존하여 야기되는 유기금속 착물로부터 발광된 광이 소광되는 것을 방지할 수 있다.  삼중항 여기 에너지는 기저 상태 및 삼중항 여기 상태 사이의 에너지 차를 나타낸다는 점에 유의한다.전자 수송층(114)은 전자 수송 성질이 높은 물질을 함유하는 층이다.  전자 수송층(114)의 경우 Alq3; 트리스(4-메틸-8-퀴놀리놀라토)알루미늄(약어: Almq3); 비스(10-히드록시벤조[h]-퀴놀리나토)베릴륨(약어: BeBq2); BAlq; Zn(BOX)2; 비스[2-(2'-히드록시페닐)벤조티아졸라토]아연(약어: Zn(BTZ)2); 등의 금속 착물을 들 수 있다.  추가로, 2-(4-비페닐릴)-5-(4-tert-부틸페닐)-1,3,4-옥사디아졸(약어: PBD), 1,3-비스[5-(p-tert-부틸페닐)-1,3,4-옥사디아졸-2-일]벤젠(약어: OXD-7), 3-(4-tert-부틸페닐)-4-페닐-5-(4-비페닐릴)-1,2,4-트리아졸(약어: TAZ), 3-(4-tert-부틸페닐)-4-(4-에틸페닐)-5-(4-비페닐릴)-1,2,4-트리아졸(약어: p-EtTAZ), 바토페난트롤린(약어: BPhen), 바토쿠프로인(약어: BCP) 또는 4,4'-비스(5-메틸벤족사졸-2-일)스틸벤(약어: BzOs) 등의 헤테로방향족 화합물도 또한 사용할 수 있다.  추가로 대안으로, 폴리(2,5-피리딘디일)(약어: PPy), 폴리[(9,9-디헥실플루오렌-2,7-디일)-코-(피리딘-3,5-디일)](약어: PF-Py) 또는 폴리[(9,9-디옥틸플루오렌-2,7-디일)-코-(2,2'-비피리딘-6,6'-디일)](약어: PF-BPy) 등의 고분자 화합물을 사용할 수 있다.  본원에서 언급한 물질은 주로 전자 이동도가 10-6 ㎠/V·s 이상인 것이다.  그러나, 물질의 정공 수송 성질보다는 전자 수송 성질이 더 높은 한, 상기 기재된 물질을 제외한 기타 물질을 전자 수송층에 사용할 수 있다.게다가, 전자 수송층은 단일층으로 한정되지 않으며, 전술한 물질로 생성된 2개 이상의 층을 적층시킬 수 있다.전자 주입층(115)은 전자 주입 성질이 높은 물질을 함유하는 층이다.  전자 주입층(115)의 경우, 알칼리 금속, 알칼리 토금속 또는 그의 화합물, 예컨대 리튬, 세슘, 칼슘, 불소화리튬, 불소화세슘, 불소화칼슘 또는 산화리튬을 사용할 수 있다.  또한, 희토류 금속 화합물, 예컨대 불소화에르븀도 또한 사용될 수 있다.  대안으로, 전자 수송층(114)을 형성하기 위하여 전술한 물질도 또한 사용될 수 있다.대안으로, 유기 화합물 및 전자 공여체(공여체)가 혼합된 복합 물질을 전자 주입층(115)에 사용할 수 있다.  상기 복합 물질은 전자 공여체에 의하여 전자가 유기 화합물 중에 생성되므로 전자 주입 성질 및 전자 수송 성질이 우수하다.  이러한 경우에서, 유기 화합물은 생성된 전자를 수송하는데 있어서 우수한 물질인 것이 바람직하다.  구체적으로, 예를 들면, 상기 기재되어 있는 전자 수송층(114)을 형성하는 물질(예, 금속 착물 또는 헤테로방향족 화합물)을 사용할 수 있다.  전자 공여체로서, 유기 화합물에 전자 공여 성질을 나타내는 물질을 사용할 수 있다.  구체적으로, 리튬, 세슘, 마그네슘, 칼슘, 에르븀, 이테르븀 등의 알칼리 금속, 알칼리 토금속 및 희토류 금속이 바람직하다.  추가로, 알칼리 금속 산화물 또는 알칼리 토금속 산화물이 바람직하며, 예를 들면 산화리튬, 산화칼슘, 산화바륨 등이 있다.  대안으로, 루이스 염기, 예컨대 산화마그네슘도 또한 사용할 수 있다.  추가로 대안으로, 유기 화합물, 예컨대 테트라티아풀발렌(약어: TTF)을 사용할 수 있다.각각의 상기 기재한 정공 주입층(111), 정공 수송층(112), 발광층(113), 전자 수송층(114) 및 전자 주입층(115)은 예컨대 증착법(예, 진공 증착법), 잉크-제트법 또는 도포법 등의 방법에 의하여 형성될 수 있다는 점에 유의한다.캐쏘드로서 기능하는 제2의 전극(103)의 경우, 일 함수가 낮은(구체적으로, 3.8 eV 이하의 일 함수) 임의의 금속, 합금, 전기 전도성 화합물, 그의 혼합물 등을 사용하는 것이 바람직하다.  구체적으로, 원소주기율표의 1족 또는 2족에 속하는 임의의 원소, 즉 알칼리 금속, 예컨대 리튬 또는 세슘 또는 알칼리 토금속, 예컨대 마그네슘, 칼슘 또는 스트론튬, 그의 합금(예, Mg-Ag 또는 Al-Li); 희토류 금속, 예컨대 유로퓸 또는 이테르븀, 그의 합금, 알루미늄 또는 은; 등을 사용할 수 있다.EL층(102)에서, 제2의 전극(103)과 접촉하여 형성된 층이 상기 기재되어 있는 유기 화합물 및 전자 공여체(공여체)를 혼합한 복합 물질을 사용하여 형성되는 경우, 각종 전도성 물질, 예컨대 Al, Ag, ITO 및, 규소 또는 산화규소를 함유하는 산화인듐-산화주석은 일 함수와 무관하게 사용될 수 있다는 점에 유의한다.제2의 전극(103)이 진공 증착법 또는 스퍼터링 방법에 의하여 형성될 수 있다는 점에 유의한다.  대안으로, 은 페이스트 등을 사용하는 경우, 도포법, 잉크젯 방법 등을 사용할 수 있다.상기 기재한 발광 엘리먼트에서, 제1의 전극(101) 및 제2의 전극(103) 사이에서 생성된 전위차로 인하여 전류가 흐르며, 정공 및 전자가 EL층(102)에서 재결합되어 발광된다.  그후, 이러한 발광은 제1의 전극(101) 및 제2의 전극(103) 중 하나 또는 둘다를 통하여 추출된다.  그러므로, 제1의 전극(101) 및 제2의 전극(103) 중 하나 또는 둘다는 가시광에 대하여 투광성을 갖는 전극이 된다.이러한 실시형태에 기재된 발광 엘리먼트를 사용하여 박막 트랜지스터(TFT)가 발광 엘리먼트의 구동을 제어하는 수동 매트릭스 발광 디바이스 또는 능동 매트릭스 발광 디바이스를 제조할 수 있다.능동 매트릭스 발광 디바이스를 제조하는 경우에서 TFT의 구조에는 구체적인 제한은 존재하지 않는다는 점에 유의한다.  예를 들면, 스태거 TFT 또는 역전 스태거 TFT가 적절하게 사용될 수 있다.  추가로, TFT 기판의 위에 형성된 구동 회로는 n-채널 TFT 및 p-채널 TFT 둘다 또는 n-채널 TFT 또는 p-채널 TFT 단독을 사용하여 형성될 수 있다.  게다가, TFT에 사용되는 반도체 막의 결정화도에는 구체적인 제한이 없다.  예를 들면, 무정형 반도체 막, 결정형 반도체 막, 산화물 반도체 막 등을 사용할 수 있다.실시형태 2에서, 발광층(113)에 사용되는 본 발명의 하나의 실시형태의 유기금속 착물은 신뢰성이 높으며 그리고 녹색 내지 청색의 파장 영역에서 발광한다는 점에 유의한다.  그래서, 신뢰성이 높은 발광 엘리먼트를 실현할 수 있다.이러한 실시형태에서, 실시형태 1에 기재된 임의의 구조는 적절히 조합하여 사용될 수 있다.실시형태 3본 발명의 하나의 실시형태인 발광 엘리먼트는 복수의 발광층을 포함할 수 있다.  예를 들면, 복수의 발광층을 제공함으로써 복수의 층으로부터 발광된 광의 혼합인 광을 얻을 수 있다.  그래서, 예를 들면 백색광 발광을 얻을 수 있다.  실시형태 3에서, 복수의 발광층을 포함하는 발광 엘리먼트의 모드는 도 1의 (b)를 참조하여 기재한다.도 1의 (b)는 제1의 전극(101) 및 제2의 전극(103)의 사이에 EL층(102)을 갖는 발광 엘리먼트를 도시한다.  EL층(102)은 제1의 발광층(213) 및 제2의 발광층(215)을 포함하여 제1의 발광층(213)으로부터의 발광 및 제2의 발광층(215)으로부터의 발광의 혼합인 발광을 도 1의 (b)에 도시한 발광 엘리먼트에서 얻을 수 있다.  분리층(214)은 제1의 발광층(213) 및 제2의 발광층(215) 사이에 형성되는 것이 바람직하다.실시형태 3은 제1의 발광층(213)이 본 발명의 하나의 실시형태의 유기금속 착물을 함유하며 그리고 제2의 발광층(215)이 황색 내지 적색을 발광하는 유기 화합물을 함유하는 백색광을 발광하는 발광 엘리먼트를 기재하지만, 본 발명은 이에 한정되지 않는다.본 발명의 하나의 실시형태인 유기금속 착물은 제2의 발광층(215)에 사용될 수 있으며, 또다른 발광 물질은 제1의 발광층(213)에 적용될 수 있다.EL층(102)은 3개 이상의 발광층을 가질 수 있다.전압을 인가하여 제1의 전극(101)의 전위가 제2의 전극(103)의 전위보다 더 높을 때, 제1의 전극(101) 및 제2의 전극(103)의 사이에는 전류가 흐르며, 정공 및 전자는 제1의 발광층(213), 제2의 발광층(215) 또는 분리층(214)에서 재결합된다.  생성된 여기 에너지는 제1의 발광층(213) 및 제2의 발광층(215) 모두에 분포되어 제1의 발광층(213)에 함유된 제1의 발광 물질 및 제2의 발광층(215)에 함유된 제2의 발광 물질을 여기시킨다.  여기된 제1의 및 제2의 발광 물질은 기저 상태로 되돌아가면서 발광한다.제1의 발광층(213)은 본 발명의 하나의 실시형태인 유기금속 착물을 함유하며, 신뢰성이 높은 청색광을 얻을 수 있다.  제1의 발광층(213)은 실시형태 2에 기재된 발광층(113)과 동일한 구조를 가질 수 있다.제2의 발광층(215)은 2-(2-2-[4-(디메틸아미노)페닐]에테닐-6-메틸-4H-피란-4-일리덴)프로판디니트릴(약어: DCM1), 2-2-메틸-6-[2-(2,3,6,7-테트라히드로-1H,5H-벤조[ij]퀴놀리진-9-일)에테닐]-4H-피란-4-일리덴프로판디니트릴(약어: DCM2), N,N,N',N'-테트라키스(4-메틸페닐)테트라센-5,11-디아민(약어: p-mPhTD), 7,14-디페닐-N,N,N'N'-테트라키스(4-메틸페닐)아세나프토[1,2-a]플루오란텐-3,10-디아민(약어: p-mPhAFD), 2-2-이소프로필-6-[2-(1,1,7,7-테트라메틸-2,3,6,7-테트라히드로-1H,5H-벤조[ij]퀴놀리진-9-일)에테닐]-4H-피란-4-일리덴프로판디니트릴(약어: DCJTI), 2-2-tert-부틸-6-[2-(1,1,7,7-테트라메틸-2,3,6,7-테트라히드로-1H,5H-벤조[ij]퀴놀리진-9-일)에테닐]-4H-피란-4-일리덴프로판디니트릴(약어: DCJTB), 2-(2,6-비스2-[4-(디메틸아미노)페닐]에테닐-4H-피란-4-일리덴)프로판디니트릴(약어: BisDCM) 및 2-2,6-비스[2-(8-메톡시-1,1,7,7-테트라메틸-2,3,6,7-테트라히드로-1H,5H-벤조[ij]퀴놀리진-9-일)에테닐]-4H-피란-4-일리덴프로판디니트릴(약어: BisDCJTM) 등의 형광 화합물; 및 비스[2-(2'-벤조[4,5-α]티에닐)피리디나토-N,C3']이리듐(III)아세틸아세토네이트(약어: Ir(btp)2(acac)), 비스(1-페닐이소퀴놀리나토-N,C2']이리듐(III)아세틸아세토네이트(약어: Ir(piq)2(acac)), (아세틸아세토나토)비스[2,3-비스(4-플루오로페닐)퀴녹살리나토]이리듐(III)(약어: Ir(Fdpq)2(acac)), (아세틸아세토나토)비스(2,3,5-트리페닐피라지나토)이리듐(III)(약어: Ir(tppr)2(acac)), 2,3,7,8,12,13,17,18-옥타에틸-21H,23H-포르피린백금(II)(약어: PtOEP), 트리스(1,3-디페닐-1,3-프로판디오나토)(모노페난트롤린)유로퓸(III)(약어: Eu(DBM)3(Phen)) 및 트리스[1-(2-테노일)-3,3,3-트리플루오로아세토나토](모노페난트롤린)유로퓸(III)(약어: Eu(TTA)3(Phen)) 등의 인광 화합물로 대표되는 발광 물질을 함유하며, 560 ㎚ 내지 700 ㎚에서 발광 피크를 갖는 발광(즉, 황색 내지 적색의 발광)을 얻는다.게다가, 제2의 발광 물질이 형광 화합물일 때, 제2의 발광층(215)은 제2의 발광 물질보다 일중항 여기 에너지가 더 큰 제1의 호스트로서 사용되며, 제2의 발광 물질을 게스트 물질로서 분산되어 있는 구조를 갖는 것이 바람직하다.  제2의 발광 물질이 인광 화합물인 경우, 제2의 발광층(215)은 제2의 발광 물질보다 삼중항 여기 에너지가 더 큰 물질을 호스트 물질로서 사용하며, 제2의 발광 물질을 게스트 물질로서 분산되는 구조를 갖는 것이 바람직하다.  호스트 물질은 상기 기재한 NPB 또는 CBP, DNA, t-BuDNA 등일 수 있다.  일중항 여기 에너지는 기저 상태 및 일중항 여기 상태 사이의 에너지 차이라는 점에 유의한다.  게다가, 삼중항 여기 에너지는 기저 상태 및 삼중항 여기 상태 사이의 에너지 차이이다.구체적으로, 분리층(214)은 상기 기재된 TPAQn, NPB, CBP, TCTA, Znpp2, ZnBOX 등을 사용하여 형성될 수 있다.  그리하여 분리층(214)을 제공함으로써, 제1의 발광층(213) 및 제2의 발광층(215) 중 하나의 발광 강도가 다른 하나보다 더 강하게 되는 결함을 방지할 수 있다.  분리층(214)은 반드시 제공될 필요는 없으며, 제1의 발광층(213) 및 제2의 발광층(215)의 발광 강도에서의 비율을 조절할 수 있도록 적절하게 제공될 수 있다는 점에 유의한다.발광층 이외에, 정공 주입층(111), 정공 수송층(112), 전자 수송층(114) 및 전자 주입층(115)은 EL층(102)에 제공되며; 이들 층의 구조에 대하여서는 실시형태 2에 기재된 각각의 층의 구조를 적용할 수 있다.  그러나, 이들 층은 반드시 제공될 필요는 없으며, 엘리먼트 특징에 따라 적절하게 제공될 수 있다.본 실시형태에 기재된 구조는 실시형태 1 또는 실시형태 2에 기재된 구조와 적절하게 조합하여 사용될 수 있다는 점에 유의한다.실시형태 4실시형태 4에서, 본 발명의 하나의 실시형태로서 복수의 EL층을 포함하는 발광 엘리먼트의 구조(이하, 적층형 엘리먼트로 지칭함)는 도 1의 (c)를 참조하여 기재한다.  이러한 발광 엘리먼트는 제1의 전극(101) 및 제2의 전극(103)의 사이에 복수의 EL층(제1의 EL층(700) 및 제2의 EL층(701))을 갖는 적층형 발광 엘리먼트이다.  2개의 EL층이 형성된 구조가 이러한 실시형태에서 기재되기는 하나, 3개 이상의 EL층이 형성된 구조를 사용할 수 있다는 점에 유의한다.실시형태 4에서, 실시형태 2에 기재된 구조는 제1의 전극(101) 및 제2의 전극(103)에 적용될 수 있다.실시형태 4에서, 모든 또는 임의의 복수의 EL층(제1의 EL층(700) 및 제2의 EL층(701))은 실시형태 2에 기재된 EL층과 동일한 구조를 가질 수 있다.  환언하면, 제1의 EL층(700) 및 제2의 EL층(701)의 구조는 서로 동일하거나 또는 상이할 수 있으며, 실시형태 2에서와 동일할 수 있다.추가로, 전하 발생층(305)은 복수의 EL층(제1의 EL층(700) 및 제2의 EL층(701))의 사이에 제공된다.  전하 발생층(305)은 전압을 제1의 전극(101) 및 제2의 전극(103)의 사이에 인가시 EL층 중 하나에 전자를 주입하며 그리고 EL층의 다른 하나에 정공을 주입하는 기능을 갖는다.  이러한 실시형태의 경우에서, 제1의 전극(101)의 전위가 제2의 전극(103)보다 더 높도록 전압을 인가할 경우, 전하 발생층(305)은 제1의 EL층(700)에 전자를 주입하고 그리고 제2의 EL층(701)에 정공을 주입한다.전하 발생층(305)은 광 추출 효율면에서 가시광에 대한 투광성을 갖는 것이 바람직하다는 점에 유의한다.  추가로, 전하 발생층(305)은 제1의 전극(101) 또는 제2의 전극(103)보다 더 낮은 전도율에서조차도 기능한다.전하 발생층(305)은 정공 수송성이 높은 유기 화합물 및 전자 수용체(수용체)를 함유하는 구조 또는, 전자 수송성이 높은 유기 화합물 및 저자 공여체(공여체)를 함유하는 구조일 수 있다.  대안으로, 이들 구조 모두를 적층시킬 수 있다.정공 수송 성질이 높은 유기 화합물에 전자 수용체를 첨가하는 구조의 경우에서, 정공 수송 성질이 높은 유기 화합물로서, 예를 들면 방향족 아민 화합물, 예컨대 NPB, TPD, TDATA, MTDATA 또는 4,4'-비스[N-(스피로-9,9'-비플루오렌-2-일)-N-페닐아미노]비페닐(약어: BSPB) 등을 사용할 수 있다.  여기서 언급된 물질은 주로 정공 이동도가 10-6 ㎠/V·s 이상인 것이다.  그러나, 유기 화합물의 전자 수송 성질보다는 정공 수송 성질이 더 높은 한, 상기 물질을 제외한 기타 물질을 사용할 수 있다.추가로, 전자 수용체로서, 7,7,8,8-테트라시아노-2,3,5,6-테트라플루오로퀴노디메탄(약어: F4-TCNQ), 클로라닐 등을 들 수 있다.  또한, 전이 금속 산화물을 들 수 있다.  또한, 원소주기율표의 4족 내지 제8족에 속하는 금속의 산화물을 들 수 있다.  구체적으로, 산화바나듐, 산화니오븀, 산화탄탈륨, 산화크롬, 산화몰리브덴, 산화텅스텐, 산화망간 및 산화레늄은 그의 전자 수용 성질이 높으므로 바람직하다.  이들 중에서, 산화몰리브덴은 공기 중에서 안정하며 그의 흡습성은 낮아서 취급이 용이하므로 특히 바람직하다.반대로, 전자 수송 성질이 높은 유기 화합물에 전자 공여체를 첨가한 구조체의 경우에서, 전자 수송 성질이 높은 유기 화합물로서 예를 들면 Alq, Almq3, BeBq2 또는 BAlq 등의 퀴놀린 골격 또는 벤조퀴놀린 골격을 갖는 금속 착물을 사용할 수 있다.  대안으로, Zn(BOX)2 또는 Zn(BTZ)2 등의 옥사졸계 리간드 또는 티아졸계 리간드를 갖는 금속 착물을 사용할 수 있다.  대안으로, 상기 금속 착물 이외에, PBD, OXD-7, TAZ, BPhen, BCP 등을 사용할 수 있다.  본원에 언급된 물질은 주로 전자 이동도가 10-6 ㎠/V·s 이상인 것이다.  유기 화합물의 정공 수송 성질보다 전자 수송 성질이 더 높은 한, 상기 물질을 제외한 물질을 사용할 수 있다는 점에 유의한다.추가로, 전자 공여체로서 알칼리 금속, 알칼리 토금속, 희토류 금속, 원소주기율표의 13족에 속하는 금속 또는 그의 산화물 또는 탄산염을 사용할 수 있다.  구체적으로, 리튬, 세슘, 마그네슘, 칼슘, 이테르븀, 인듐, 산화리튬, 탄산세슘 등을 사용하는 것이 바람직하다.  대안으로, 테트라티아나프타센 등의 유기 화합물을 전자 공여체로서 사용할 수 있다.상기 물질을 사용하여 전하 발생층(305)을 형성하는 것은 EL층의 적층에 의하여 야기되는 구동 전압의 증가를 억제할 수 있다는 점에 유의한다.2개의 EL층을 갖는 발광 엘리먼트가 이러한 실시형태에 기재되기는 하였으나, 본 발명은 3개 이상의 EL층이 적층된 발광 엘리먼트에 유사하게 적용될 수 있다.  이러한 실시양태에 기재된 발광 엘리먼트의 경우에서와 같이, 한쌍의 전극 사이에서 전하 발생층이 서로 분할되도록 복수의 EL층을 배치하여 전류 밀도가 낮게 유지되면서 휘도가 높은 영역에서의 발광을 달성할 수 있다.  전류 밀도가 낮게 유지될 수 있으므로, 엘리먼트는 수명이 길 수 있다.  발광 엘리먼트가 조명에 적용될 경우, 전극 물질의 저항으로 인한 전압 강하는 감소될 수 있어서 넓은 면적으로 균질한 발광을 달성할 수 있다.  게다가, 낮은 전압에서 구동될 수 있는 소비 전력이 낮은 발광 디바이스를 달성할 수 있다.추가로, 발광색이 서로 상이한 광을 발광하도록 EL층을 형성함으로써, 발광 엘리먼트는 전체로서 소정의 색상의 발광을 제공할 수 있다.  예를 들면, 제1의 EL층의 발광색 및 제2의 EL층의 발광색이 보색이 되도록 2개의 EL층을 갖는 발광 엘리먼트를 형성함으로써 발광 엘리먼트는 전체로서 백색광 발광을 제공할 수 있다.  용어 "보색"은 색상 혼합시 무채색이 되는 색상 관계를 의미한다는 점에 유의한다.  환언하면, 보색광을 혼합시 백색 발광을 얻을 수 있다.추가로, 3개의 EL층을 갖는 발광 엘리먼트에도 마찬가지로 적용될 수 있다.  예를 들면, 발광 엘리먼트는 전체로서 제1의 EL층의 발광색이 적색이고, 제2의 EL층의 발광색이 녹색이고, 제3의 EL층의 발광색이 청색인 경우 백색 발광을 제공할 수 있다.본 실시형태에 기재된 구조가 실시형태 1 내지 3에 기재된 임의의 구조와 적절히 조합하여 사용될 수 있다는 점에 유의한다.실시형태 5실시형태 5에서, 본 발명의 하나의 실시형태로서, 각각 발광 엘리먼트를 사용하여 제조한 발광 디바이스인 수동 매트릭스 발광 디바이스 및 능동 매트릭스 발광 디바이스를 기재한다.도 2의 (a) 내지 도 2의 (d) 및 도 3은 수동 매트릭스 발광 디바이스의 예를 도시한다.수동 매트릭스(또한 단순 매트릭스로 지칭함) 발광 디바이스에서, 스트라이프형으로 (스트라이프 형태) 배열된 복수의 애노드는 스트라이프형으로 배열된 복수의 캐쏘드에 수직으로 제공된다.  발광층은 각각의 교차부에 삽입된다.  그러므로, 선택된 (전압이 인가된) 애노드 및 선택된 캐쏘드의 교차부에서의 화소는 발광된다.도 2의 (a) 내지 도 2의 (c)는 봉지전 화소부의 상면도이다.  도 2의 (d)는 도 2의 (a) 내지 도 2의 (c)에서 쇄선 A-A'을 따라 취한 단면도이다.절연층(402)은 기판(401)의 위에서 기부 절연층으로서 형성된다.  기부 절연층이 필요하지 않으면 제공되지 않을 수 있다는 점에 유의한다.  복수의 제1의 전극(403)은 절연층(402)의 위에서 규칙적인 간격으로 스트라이프형으로 배열된다(도 2의 (a) 참조).게다가, 화소에 각각 대응하는 개구부를 갖는 격벽(404)이 제1의 전극(403)의 위에 제공된다.  개구부를 갖는 격벽(404)은 절연 물질(감광성 또는 비감광성 유기 물질(폴리이미드, 아크릴, 폴리아미드, 폴리이미드 아미드, 레지스트 또는 벤조시클로부텐)) 또는 SOG막(예, 알킬 기를 함유하는 SiOx 막)을 사용하여 형성된다.  화소에 대응하는 개구부(405)는 발광 영역으로서 작용한다는 점에 유의한다(도 2의 (b)).개구부를 갖는 격벽(404)의 위에서 제1의 전극(403)과 교차하는 서로에 대하여 평행한 복수의 역테이퍼 격벽(406)이 제공된다(도 2의 (c)).  역테이퍼 격벽(406)은 포토리토그래피 방법에 따라 미노광 부분이 패턴으로서 작용하는 포지티브형 감광성 수지를 사용하며, 패턴의 하부가 더 많이 에칭되도록 노광량 및 현상 시간 길이를 조절하여 형성된다.도 2의 (c) 및 도 2의 (d)에 도시한 바와 같이 역테이퍼 격벽(406)이 형성된 후, EL층(407) 및 제2의 전극(408)은 도 2의 (d)에 도시한 바와 같이 순차적으로 형성된다.  개구부를 갖는 격벽(404) 및 역테이퍼 격벽(406)의 총 두께는 EL층(407) 및 제2의 전극(408)의 총 두께보다 더 크도록 설정되며; 그래서, 도 2의 (d)에 도시된 바와 같이, 복수의 영역에 대하여 분리된 EL층(407) 및 제2의 전극(408)이 형성된다.  복수의 분리된 영역은 서로에 대하여 전기적으로 분리되어 있다는 점에 유의한다.제2의 전극(408)은 서로에 대하여 평행하며 그리고 제1의 전극(403)과 교차하는 방향을 따라 연장된 스트라이프형의 전극이다.  EL층(407)을 형성하기 위한 층의 일부 및 제2의 전극(408)을 형성하기 위한 전도성 층의 일부는 또한 역테이퍼 격벽(406)의 위에 형성되지만, 이들 부분은 EL층(407) 및 제2의 전극(408)으로부터 분리되어 있다는 점에 유의한다.이러한 실시양태에서 제1의 전극(403) 및 제2의 전극(408) 중 어느 하나가 애노드이고 그리고 나머지 하나가 캐쏘드인 한 제1의 전극(403) 및 제2의 전극(408)에는 특정한 한정이 존재하지 않는다는 점에 유의한다.  EL층(407)이 포함되는 적층된 구조는 전극의 극성에 따라 적절하게 조절될 수 있다는 점에 유의한다.추가로, 필요할 경우, 봉지 물질, 예컨대 봉지 캔 또는 유리 기판은 봉지재 등의 접착제를 사용하여 봉지시키기 위하여 기판(401)에 부착시킬 수 있어서 발광 엘리먼트가 봉지된 공간에 위치하도록 한다.  그리하여, 발광 엘리먼트의 열화는 방지될 수 있다.  봉지된 공간은 충전제 또는 무수 불활성 기체로 충전될 수 있다.  게다가, 수분으로 인한 발광 엘리먼트의 열화를 방지하기 위하여 기판 및 봉지제의 사이에 건조제 등을 배치할 수 있다.  건조제가 미량의 수분을 제거하여 충분한 건조를 달성한다.  건조제는 화학적 흡착에 의하여 수분을 흡수하는 물질, 예컨대 산화칼슘 또는 산화바륨으로 대표되는 알칼리 토금속의 산화물일 수 있다.  추가로, 제올라이트 또는 실리카 겔 등의 물리적 흡착에 의하여 수분을 흡착시키는 물질도 마찬가지로 건조제로서 사용할 수 있다.  도 3은 연성 인쇄 회로(FPC) 등이 제공된 도 2의 (a) 내지 도 2의 (d)에 도시된 수동 매트릭스 발광 디바이스의 상면도를 도시한다.도 3에 도시한 바와 같이, 화상 표시를 형성하는 화소부에서 주사 선군 및 데이타 선군은 서로에 대하여 직교하도록 주사 선군 및 데이타 선군은 서로 교차되도록 배열된다.도 2의 (a) 내지 도 2의 (d)에서 제1의 전극(403)은 도 3에서의 주사 선군(503)에 해당하며; 도 2의 (a) 내지 도 2의 (d)에서 제2의 전극(408)은 도 3에서의 데이타 선군(508)에 해당하며; 역테이퍼 격벽(406)은 격벽(506)에 해당한다.  도 2의 (a) 내지 도 2의 (d)에서의 EL층(407)은 데이타 선군(508) 및 주사 선군(503)의 사이에 삽입되며, 영역(505)으로서 표시된 교차부는 하나의 화소에 해당한다.주사 선군(503)은 그의 단부에서 접속 배선(509)에 전기 접속되며, 접속 배선(509)은 입력 단자(510)를 통하여 FPC(511b)에 접속된다는 점에 유의한다.  또한, 데이타 선군은 입력 단자(512)를 통하여 FPC(511a)에 접속된다.필요할 경우, 편광판, 원 편광판(타원 편광판 포함), 위상차판(사분 파장판 또는 반 파장판) 및 컬러 필터 등의 광학 막은 광이 발광되는 표면의 위에서 적절하게 제공될 수 있다.  추가로, 편광판 또는 원 편광판은 반사 방지막이 제공될 수 있다.  예를 들면, 표면의 요철에 의하여 반사광을 발산시켜 표면 반사를 감소시킬 수 있는 방사 방지 처리를 실시할 수 있다.도 3은 구동용 회로가 기판(501)의 위에 제공되지 않은 예를 도시하지만, 구동용 회로를 포함하는 IC 칩을 기판(501)의 위에 장착할 수 있다.IC 칩을 장착할 경우, 각각 시그날을 화소부으로 전송하는 구동용 회로가 형성되는 데이타 선측 IC 및 주사 선측 IC는 COG 방법에 의하여 화소부의 둘레(화소부의 외측)에 장착된다.  장착은 COG 방법 이외에 TCP 또는 와이어 본딩 방법을 사용하여 실시될 수 있다.  TCP는 IC를 사용하여 장착된 TAB 테이프이며, TAB 테이프는 엘리먼트 형성 기판의 위에서의 배선에 접속되어 IC를 장착한다.  각각의 데이타 선측에서의 IC 및 주사 선측에서의 IC는 실리콘 기판을 사용하여 형성될 수 있다.  대안으로, 유리 기판, 석영 기판 또는 플라스틱 기판의 위에서 TFT를 사용하여 구동용 회로를 형성하여 얻을 수 있다.그 다음, 능동 매트릭스 발광 디바이스의 예는 도 4의 (a) 및 도 4의 (b)를 참조하여 기재한다.  도 4의 (a)는 발광 디바이스를 예시하는 상면도이며, 도 4의 (b)는 도 4의 (a)에서 쇄선 A-A'를 따라 취한 단면도이다.  본 실시양태에 의한 능동 매트릭스 발광 디바이스는 엘리먼트 기판(601)의 위에 제공된 화소부(602), 구동용 회로부(소스측 구동용 회로)(603) 및 구동용 회로부(게이트측 구동용 회로)(604)를 포함한다.  화소부(602), 구동용 회로부(603) 및 구동용 회로부(604)는 엘리먼트 기판(601) 및 봉지 기판(606) 사이에서 봉지 물질(605)로 봉지된다.또한, 엘리먼트 기판(601)의 위에서 시그날(예, 비디오 시그날, 클락 시그날, 스타트 시그날, 리셋 시그날 등) 또는 전위를 구동용 회로부(603) 및 구동용 회로부(604)로 전송하는 외부 입력 단자를 접속하는 리드 배선(607)이 제공된다.  여기서, 연성 인쇄 회로(FPC)(608)가 외부 입력 단자로서 제공되는 예가 기재된다.  FPC만을 여기에 도시하기는 하였으나, 인쇄 배선 기판(PWB)은 FPC에 부착될 수 있다.  본 명세서에서 발광 디바이스는 그의 카테고리내에서 발광 디바이스 그 자체뿐 아니라, FPC 또는 PWB가 제공된 발광 디바이스를 포함한다.그 다음, 단면 구조는 도 4의 (b)를 참조하여 기재한다.  구동용 회로부 및 화소부는 엘리먼트 기판(601)의 위에 형성되며, 도 4의 (b)에 소스측 구동용 회로인 구동용 회로부(603) 및 화소부(602)가 도시되어 있다.n-채널 TFT(609) 및 p-채널 TFT(610)의 조합인 CMOS 회로가 구동용 회로부(603)로서 형성되는 예가 도시되어 있다.  구동용 회로부에 포함된 회로는 각종 CMOS 회로, PMOS 회로 또는 NMOS 회로를 사용하여 형성될 수 있다는 점에 유의한다.  구동용 회로가 기판의 위에 형성된 구동 집적형이 이러한 실시형태에 기재되어 있기는 하나, 구동용 회로가 반드시 기판의 위에서 형성될 필요는 없으며, 구동용 회로는 기판의 위가 아니라 외부에 형성될 수 있다.화소부(602)는 각각 스위칭 TFT(611), 전류 제어 TFT(612) 및, 전류 제어 TFT(612)의 배선(소스 전극 또는 드레인 전극)에 전기 접속되는 애노드(613)를 포함하는 복수의 화소로 형성된다.  애노드(613)의 단부를 피복하기 위하여 절연물(614)을 형성한다는 점에 유의한다.  이러한 실시형태에서, 포지티브 감광성 아크릴 수지를 사용하여 절연물(614)을 형성한다.절연물(614)의 위에 적층되는 막의 바람직한 피복성을 얻기 위하여 절연물(614)의 상단부 또는 하단부에서 곡률을 갖는 곡면을 갖도록 형성되는 것이 바람직하다.  예를 들면, 절연물(614)을 위한 물질로서 포지티브 감광성 아크릴 수지를 사용하는 경우에서, 절연물(614)의 상단부에서 곡률 반경(0.2 ㎛ 내지 3 ㎛)을 갖는 곡면을 갖도록 절연물(614)이 형성되는 것이 바람직하다.  광 조사에 의하여 에칭제 중에서 불용성이 되는 네가티브 감광성 물질 또는, 광 조사에 의하여 에칭제 중에서 가용성이 되는 포지티브 감광성 물질은 절연물(614)에 사용될 수 있다는 점에 유의한다.  절연물(614)로서, 유기 화합물에 한정되지 않으면서, 유기 화합물 또는 무기 화합물, 예컨대 산화규소 또는 산화질화규소를 사용할 수 있다.EL층(615) 및 캐쏘드(616)는 애노드(613)의 위에 적층된다.  ITO 막은 애노드(613)로서 사용하고, 애노드(613)에 접속되는 전류 제어 TFT(612)의 배선으로서 질화티탄 막과, 알루미늄을 그의 주성분으로서 함유하는 막의 적층막 또는, 질화티탄 막, 알루미늄을 그의 주성분으로서 함유하는 막 및 질화티탄 막의 적층막을 사용할 경우, 배선의 저항이 낮고 그리고 ITO 막과의 양호한 오옴 접촉을 얻을 수 있다는 점에 유의한다.  도 4의 (a) 및 도 4의 (b)에는 도시하지 않았으나, 캐쏘드(616)는 외부 입력 단자인 FPC(608)에 전기 접속시킨다는 점에 유의한다.  EL층(615)에서, 적어도 발광층이 제공되며, 발광층 이외에, 정공 주입층, 정공 수송층, 전자 수송층 또는 전자 주입층이 적절하게 제공된다는 점에 유의한다.  발광 엘리먼트(617)는 애노드(613), EL층(615) 및 캐쏘드(616)의 적층 구조로 형성된다.도 4의 (b)의 단면도가 단 하나의 발광 엘리먼트(617)를 도시하기는 하나, 복수의 발광 엘리먼트는 화소부(602)에서 매트릭스형으로 배열된다.  3가지 유형(R, G 및 B)의 발광을 제공하는 발광 엘리먼트는 화소부(602)에서 선택적으로 형성되어 총 천연색 표시가 가능한 발광 디바이스가 형성될 수 있다.  대안으로, 총 천연색 표시가 가능한 발광 디바이스는 컬러 필터와 조합하여 제조될 수 있다.추가로, 봉지 기판(606)은 봉지 물질(605)을 사용하여 엘리먼트 기판(601)에 부착되어 엘리먼트 기판(601), 봉지 기판(606) 및 봉지 물질(605)에 의하여 둘러싸이는 공간(618)에 발광 엘리먼트(617)가 제공되도록 한다.  공간(618)은 불활성 기체(예컨대 질소 또는 아르곤) 또는 봉지 물질(605)로 충전될 수 있다.에폭시계 수지는 봉지 물질(605)에 사용되는 것이 바람직하다.  이에 사용되는 물질은 가능한한 수분 또는 산소를 투과하지 않는 물질인 것이 바람직하다.  봉지 기판(606)에 사용되는 물질로서, 유리 기판 또는 석영 기판 이외에 FRP(섬유유리 보강 플라스틱), PVF(폴리불소화비닐), 폴리에스테르, 아크릴 등으로 형성된 플라스틱 기판을 사용할 수 있다.상기 기재된 바와 같이, 능동 매트릭스 발광 디바이스를 얻을 수 있다.본 실시형태에 기재된 임의의 구조는 실시형태 1 내지 4의 실시형태에 기재된 임의의 구조와 적절하게 조합되어 사용될 수 있다는 점에 유의한다.실시형태 6실시형태 6에서, 도 5의 (a) 내지 도 5의 (e) 및 도 6을 참조하여 본 발명의 하나의 실시형태인 발광 디바이스를 사용하여 완성되는 각종 전자 디바이스 및 조명 디바이스의 예를 기재한다.발광 디바이스를 적용하는 전자 디바이스의 예는 텔레비젼 장치(또한 TV 또는 텔레비젼 수신기로 지칭함), 컴퓨터 등의 모니터, 카메라, 예컨대 디지탈 카메라 및 디지탈 비디오 카메라, 디지탈 포토 프레임, 휴대폰(또는 휴대용 전화 또는 휴대용 전화 장치로 지칭함), 휴대용 게임기, 휴대용 정보 단말기, 오디오 재생 장치, 대형 게임기, 예컨대 핀볼기 등을 들 수 있다.  이들 전자 디바이스 및 조명 디바이스의 구체예는 도 5의 (a) 내지 도 5의 (e)에 도시한다.도 5의 (a)는 텔레비젼 장치의 예를 도시한다.  텔레비젼 장치(7100)에서, 표시부(7103)는 하우징(7101)에 투입된다.  표시부(7103)에 의하여 화상을 표시할 수 있으며, 발광 디바이스는 표시부(7103)에 사용될 수 있다.  또한, 여기서, 하우징(7101)은 스탠드(7105)에 의하여 지지된다.텔레비젼 장치(7100)는 하우징(7101)의 조작 스위치 또는 별도의 리모트 콘트롤러(7110)에 의하여 조작될 수 있다.  리모트 콘트롤러(7110)의 조작 키(7109)로 채널 및 음량을 조절할 수 있으며, 표시부(7103)에 표시되는 화상이 조절될 수 있다.  게다가, 리모트 콘트롤러(7110)에는 리모트 콘트롤러(7110)로부터의 데이타 출력을 표시하기 위한 표시부(7107)가 제공된다.텔레비젼 장치(7100)에는 수신기, 모뎀 등이 제공된다는 점에 유의한다.  게다가, 모뎀에 의한 유선 또는 무선 접속에 의하여 통신 네트워크에 접속될 때, 1방향(송신자로부터 수신기로) 또는 쌍방향(송신자 및 수신기 사이에 또는, 수신기 사이에) 정보 통신을 수행할 수 있다.도 5의 (b)는 본체(7201), 하우징(7202), 표시부(7203), 키보드(7204), 외부 접속 포트(7205), 포인팅 디바이스(7206) 등을 갖는 컴퓨터를 도시한다.  이러한 컴퓨터는 표시부(7203)를 위한 발광 디바이스를 사용하여 제조된다.도 5의 (c)는 연결부(7303)로 연결되어 휴대용 게임기를 열었다 또는 닫았다 할 수 있는 2개의 하우징인 하우징(7301) 및 하우징(7302)을 갖는 휴대용 게임기를 도시한다.  표시부(7304)는 하우징(7301)에 투입되며, 표시부(7305)는 하우징(7302)에 도입된다.  또한, 도 5의 (c)에 도시된 휴대용 게임기는 스피커부(7306), 기록 매체 삽입부(7307), LED 램프(7308), 입력 수단(조작 키(7309), 접속 단자(7310), 센서(7311)(힘, 변위, 위치, 속도, 가속도, 각속도, 회전수, 거리, 광, 액체, 자기, 습도, 화학물질, 음성, 시간, 경도, 전장, 전류, 전압, 전력, 방사선, 유량, 습도, 경도, 진동, 냄새 또는 적외선을 측정하는 기능을 포함하는 센서) 또는 마이크로폰(7312)) 등을 포함한다.  물론, 휴대용 게임기의 구조는 발광 디바이스가 적어도 표시부(7304) 또는 표시부(7305) 또는 둘다에 사용되고 그리고, 기타의 액세서리를 적절하게 포함할 수 있는 한, 상기에 한정되지 않는다.  도 5의 (c)에 도시된 휴대용 게임기는 기록 매체에 저장된 프로그램 또는 데이타를 읽어서 표시부에 표시하는 기능 및, 또다른 휴대용 게임기와 무선 통신을 실시하여 정보를 공유하는 기능을 갖는다.  도 5의 (c)에 도시된 휴대용 게임기는 상기에 한정되지 않으면서 각종 기능을 가질 수 있다.도 5의 (d)는 휴대폰의 예를 도시한다.  휴대폰(7400)은 하우징(7401)에 투입된 표시부(7402), 조작 버튼(7403), 외부 접속 포트(7404), 스피커(7405), 마이크로폰(7406) 등이 제공된다.  표시부(7402)를 위하여 발광 디바이스를 사용하여 휴대폰(7400)을 제조한다는 점에 유의한다.도 5의 (d)에 도시된 휴대폰(7400)의 표시부(7402)를 손가락 등으로 터치할 때, 데이타가 휴대폰(7400)에 입력될 수 있다.  추가로, 조작, 예컨대 전화 걸기 및 이메일 작성은 손가락 등을 사용하여 표시부(7402)에 터치에 의하여 수행될 수 있다.표시부(7402)의 스크린에는 주로 3가지 모드가 존재한다.  제1의 모드는 주로 화상을 표시하기 위한 표시 모드이다.  제2의 모드는 주로 정보, 예컨대 문자를 입력하기 위한 입력 모드이다.  제3의 모드는 표시 모드 및 입력 모드의 2가지 모드를 혼합한 표시-및-입력 모드이다.예를 들면, 전화 걸기 또는 이메일 작성의 경우에서, 스크린에 표시된 문자가 입력될 수 있도록 주로 문자를 입력하기 위한 문자 입력 모드는 표시부(7402)에 대하여 선택된다.  이러한 경우에서, 표시부(7402)의 거의 전체 스크린에 키보드 또는 숫자 버튼을 표시하는 것이 바람직하다.자이로스코프 또는 가속도 센서와 같은 경사를 검출하기 위한 센서를 포함하는 검출 장치가 휴대폰(7400)의 내부에 제공될 경우, 표시부(7402)의 스크린에서의 표시는 휴대폰(7400)의 방향(휴대폰이 풍경 모드 또는 인물 모드에 대하여 수평으로 또는 수직으로 배치되는지의 여부)을 판단하여 자동으로 변경될 수 있다.스크린 모드는 표시부(7402)에 터치에 의하여 또는 하우징(7401)의 조작 버튼(7403)을 사용한 조작에 의하여 변경된다.  대안으로, 스크린 모드는 표시부(7402)에 표시된 화상의 유형에 따라 변경될 수 있다.  예를 들면, 표시부에 표시된 화상에 대한 시그날이 동영상 데이타의 시그날인 경우, 스크린 모드는 표시 모드로 변경된다.  시그날이 문자 데이타의 시그날인 경우, 스크린 모드는 입력 모드로 변경된다.더욱이, 입력 모드에서, 표시부(7402)에서 광학 센서에 의하여 검출되는 시그날이 검출되고 그리고 표시부(7402)에서 터치에 의한 입력이 일정 기간 중에 실시되지 않을 경우, 스크린 모드는 입력 모드로부터 표시 모드로 변경되도록 제어될 수 있다.표시부(7402)는 화상 센서로서 작동할 수 있다.  예를 들면, 장문, 지문 등의 화상이 손바닥 또는 손가락을 사용하여 표시부(7402)에서 터치에 의하여 촬상됨으로써 본인 인증을 실시할 수 있다.  더욱이, 표시부에 근적외선광을 발광하는 백라이트 또는 센싱 광원을 제공함으로써, 손가락 정맥, 손바닥 정맥 등의 화상을 또한 촬상할 수 있다.도 5의 (e)는 조명부(7501), 색조(7502), 가변 아암(7503), 지지대(7504), 기부(7505) 및 전원 공급 스위치(7506)를 포함하는 데스크 램프를 도시한다.  데스크 램프는 조명부(7501)에 대한 발광 디바이스를 사용하여 제조된다.  램프는 천정 라이트, 벽면 라이트 등을 포함할 수 있다는 점에 유의한다.도 6은 발광 디바이스가 실내 조명 디바이스(801)에 사용되는 예를 도시한다.  발광 디바이스는 면적이 클 수 있으므로, 발광 디바이스는 넓은 면적을 갖는 조명 디바이스로서 사용될 수 있다.  대안으로, 발광 디바이스는 롤형 조명 디바이스(802)로서 사용될 수 있다.  도 8에 도시한 바와 같이, 도 5의 (e)를 참조하여 기재한 데스크 램프(803)는 실내용 조명 디바이스(801)가 제공된 룸에서 함께 사용될 수 있다는 점에 유의한다.상기 기재한 바와 같이, 전자 디바이스 및 조명 디바이스는 발광 디바이스를 적용하여 얻을 수 있다.  발광 디바이스는 적용 범위가 매우 넓으며 그리고 다양한 분야에서 전자 디바이스에 적용될 수 있다.이러한 실시형태에 기재된 구조는 실시형태 1 내지 실시형태 5에 기재된 임의의 구조와 적절하게 조합될 수 있다는 점에 유의한다.실시예 1합성예 1본 실시예는 본 발명의 하나의 실시형태인 실시형태 1에서 구조식 100으로 나타낸 유기금속 착물인 트리스[3-메틸-1-(2-메틸페닐)-5-페닐-1H-1,2,4-트리아졸라토]이리듐(III)(약어: [Ir(Mptz1-mp)3])의 합성예를 구체적으로 예시한다.  [Ir(Mptz1-mp)3](약칭)의 구조는 하기에 제시한다.단계 1: N-(1-에톡시에틸리덴)벤즈아미드의 합성우선, 15.5 g의 에틸 아세트이미데이트 염산염, 150 ㎖의 톨루엔 및 31.9 g의 트리에틸아민(Et3N)을 500 ㎖의 3목 플라스크에 넣고, 실온에서 10 분 동안 교반하였다.  50 ㎖의 적하 깔때기로 17.7 g의 염화벤조일 및 30 ㎖의 톨루엔의 혼합 용액을 이 혼합물에 적가하고, 혼합물을 실온에서 24 시간 동안 교반하였다.  소정 시간이 경과된 후, 반응 혼합물을 흡인 여과하고, 고체를 톨루엔으로 세정하였다.  얻은 여과액을 농축시켜 N-(1-에톡시에틸리덴)벤즈아미드(적색 오일 물질, 82% 수율)를 얻었다.  단계 1의 합성 반응식은 하기 반응식 a-1에 제시한다.003c#반응식 a-1003e#단계 2: 3-메틸-1-(2-메틸페닐)-5-페닐-1H-1,2,4-트리아졸(약어: HMptz1-mp)의 합성그 다음, 8.68 g의 o-톨릴 히드라진 염산염, 100 ㎖의 사염화탄소 및 35 ㎖의 트리에틸아민(Et3N)을 300 ㎖ 나스 플라스크에 넣고, 실온에서 1 시간 동안 교반하였다.  소정 시간이 경과된 후, 8.72 g의 상기 단계 1에서 얻은 N-(1-에톡시에틸리덴)벤즈아미드를 이 혼합물에 첨가하고, 혼합물을 실온에서 24 시간 동안 교반하였다.  소정 시간이 경과된 후, 물을 반응 혼합물에 첨가하고, 수성층을 클로로포름으로 추출하고, 유기층을 얻었다.  유기층을 포화 염수로 세정하고, 이에 첨가한 무수 황산마그네슘으로 건조시켰다.  얻은 혼합물을 중력 여과하고, 여과액을 농축시켜 오일 물질을 얻었다.  주어진 오일 물질을 실리카 겔 컬럼 크로마토그래피로 정제하였다.  디클로로메탄을 전개 용매로서 사용하였다.  얻은 분획을 농축시켜 3-메틸-1-(2-메틸페닐)-5-페닐-1H-1,2,4-트리아졸(약어: HMptz1-mp)(오렌지색 오일 물질, 84% 수율)을 얻었다.  단계 2의 합성 반응식은 하기 a-2에 제시한다.003c#반응식 a-2003e#단계 3: 트리스[3-메틸-1-(2-메틸페닐)-5-페닐-1H-1,2,4-트리아졸라토]이리듐(III)(약어: [Ir(Mptz1-mp)3])의 합성그 다음, 2.71 g의 상기 단계 2에서 얻은 리간드 HMptz1-mp(약칭) 및 1.06 g의 트리스(아세틸아세토나토)이리듐(III)을 3방향 코크가 제공된 반응 용기에 넣었다.  반응 용기내의 공기를 아르곤으로 대체하고, 혼합물을 250℃에서 48 시간 동안 가열하여 반응하도록 하였다.  이 반응 혼합물을 디클로로메탄에 용해시키고, 실리카 겔 컬럼 크로마토그래피로 정제하였다.  전개 용매로서, 디클로로메탄을 우선 사용하고, 그후, 10:1 (v/v)의 비로 디클로로메탄 및 에틸 아세테이트의 혼합 용액을 사용하였다.  얻은 분획을 농축시켜 고체를 얻었다.  이러한 고체를 에틸 아세테이트로 세정하고, 디클로로메탄 및 에틸 아세테이트의 혼합 용매로부터 재결정시켜 본 발명의 하나의 실시형태인 유기금속 착물 [Ir(Mptz1-mp)3](약칭)를 얻었다(황색 분말, 35% 수율).  단계 3의 합성 반응식을 하기 반응식 a-3에 제시한다.003c#반응식 a-3003e#상기 단계 3에서 얻은 황색 분말의 핵자기 공명 분광법(1H NMR)에 의한 분석 결과를 하기 기재한다.  1H NMR 차트를 도 7에 도시한다.  이러한 결과는 본 발명의 하나의 실시형태인 구조식 100으로 나타낸 유기금속 착물인 [Ir(Mptz1-mp)3](약칭)을 본 실시예에서 얻은 것으로 밝혀졌다.얻은 물질의 1H NMR 데이타는 하기와 같다:1H NMR. δ (CDCl3): 1.94-2.21 (m, 18H), 6.47-6.76 (m, 12H), 7.29-7.52 (m, 12H).그 다음, 디클로로메탄 용액 중의 [Ir(Mptz1-mp)3](약칭)의 자외-가시 흡수 스펙트럼(이하, 간단히 흡수 스펙트럼으로 지칭함) 및 발광 스펙트럼을 측정하였다.  흡수 스펙트럼은 자외-가시 분광 광도계(V-550, 자스코 코포레이션(JASCO Corporation) 제조)를 사용하여 디클로로메탄 용액(0.085 mmol/ℓ)을 실온에서 석영 셀에 넣은 상태로 측정하였다.  발광 스펙트럼은 형광 광도계(FS920, 하마마츠 포토닉스 코포레이션(Hamamatsu Photonics Corporation) 제조)를 사용하여 탈기된 디클로로메탄 용액(0.085 mmol/ℓ)을 실온에서 석영 셀에 넣은 상태로 측정하였다.  도 8은 흡수 스펙트럼 및 발광 스펙트럼의 측정 결과를 도시한다.  가로축은 파장을 나타내며, 세로축은 흡수 강도 및 발광 강도를 나타낸다.  도 8에서, 2개의 실선이 나타나며; 가는 선은 흡수 스펙트럼을 나타내며, 굵은 선은 발광 스펙트럼을 나타낸다.  도 8에서의 흡수 스펙트럼은 석영 셀내의 디클로로메탄 용액(0.085 mmol/ℓ)의 측정된 흡수 스펙트럼으로부터 석영 셀에 넣은 디클로로메탄 단독의 측정된 흡수 스펙트럼을 빼어 얻은 결과라는 점에 유의한다.도 8에 도시한 바와 같이, 본 발명의 하나의 실시형태의 유기금속 착물인 [Ir(Mptz1-mp)3](약칭)은 493 ㎚에서 발광 피크를 갖고, 밝은 청색 발광이 디클로로메탄 용액으로부터 관찰되었다.실시예 2합성예 2본 실시예는 본 발명의 하나의 실시형태인 실시형태 1에서 구조식 102로 나타낸 유기금속 착물인 트리스[3-이소프로필-1-(2-메틸페닐)-5-페닐-1H-1,2,4-트리아졸라토]이리듐(III)(약어: [Ir(iPrptz1-mp)3])의 합성예를 구체적으로 나타낸다.  [Ir(iPrptz1-mp)3](약칭)의 구조를 하기에 제시한다.단계 1: N-(1-메톡시이소부틸리덴)벤즈아미드의 합성우선, 10.0 g의 메틸 이소부티르이미데이트 염산염, 150 ㎖의 톨루엔 및 18.4 g의 트리에틸아민(Et3N)을 500 ㎖의 3목 플라스크에 넣고, 실온에서 10 분 동안 교반하였다.  10.2 g의 염화벤조일 및 30 ㎖의 톨루엔의 혼합 용액을 이 혼합물에 적가하고, 혼합물을 실온에서 27 시간 동안 교반하였다.  교반후, 이 반응 혼합물을 흡인 여과하여 여과액을 얻었다.  얻은 여과액을 물로 세정한 후, 포화 염수로 세정하였다.  무수 황산마그네슘을 건조를 위하여 유기층에 첨가하고, 생성된 혼합물을 중력 여과하여 여과액을 얻었다.  얻은 여과액을 농축시켜 N-(1-메톡시이소부틸리덴)벤즈아미드(갈색 오일 물질, 91% 수율)를 얻었다.  단계 1의 합성 반응식을 하기 반응식 b-1에 도시한다.003c#반응식 b-1003e#단계 2: 3-이소프로필-1-(2-메틸페닐)-5-페닐-1H-1,2,4-트리아졸](약어: HiPrptz1-mp)의 합성그 다음, 4.64 g의 o-톨릴 히드라진 염산염, 50 ㎖의 사염화탄소 및 20 ㎖의 트리에틸아민(Et3N)을 300 ㎖ 3목 플라스크에 넣고, 실온에서 1 시간 동안 교반하였다.  소정 시간이 경과된 후, 6.0 g의 상기 단계 1에서 얻은 N-(1-메톡시이소부틸리덴)벤즈아미드를 이 혼합물에 첨가하고, 혼합물을 실온에서 17 시간 동안 교반하였다.  소정 시간이 경과된 후, 물을 반응 혼합물에 첨가하고, 수성층을 클로로포름으로 추출하고, 유기층을 얻었다.  유기층 및 추출 용액을 포화 염수로 세정하고, 무수 황산마그네슘을 건조를 위하여 유기층에 첨가하였다.  혼합물을 중력 여과하고, 여과액을 농축시켜 오일 물질을 얻었다.  이러한 오일 물질을 실리카 겔 컬럼 크로마토그래피로 정제하였다.  전개 용매로서, 10:1 (v/v) 비율의 헥산 및 에틸 아세테이트를 사용하였다.  얻은 분획을 농축시켜 3-이소프로필-1-(2-메틸페닐)-5-페닐-1H-1,2,4-트리아졸(약어: HiPrptz1-mp)(오렌지색 오일 물질, 78% 수율)을 얻었다.  단계 2의 합성 반응식을 하기 b-2에 제시한다.003c#반응식 b-2003e#단계 3: 트리스[3-이소프로필-1-(2-메틸페닐)-5-페닐-1H-1,2,4-트리아졸라토]이리듐(III)(약어: [Ir(iPrptz1-mp)3])의 합성그 다음, 2.0 g의 상기 단계 2에서 얻은 리간드 HiPrptz1-mp(약칭) 및 0.706 g의 트리스(아세틸아세토나토)이리듐(III)을 3방향 코크가 제공된 반응 용기에 넣고, 220℃에서 33 시간 동안 가열한 후, 250℃에서 47 시간 동안 가열하여 반응하도록 하였다.  생성된 반응 혼합물을 디클로로메탄에 용해시키고, 실리카 겔 컬럼 크로마토그래피로 정제하였다.  디클로로메탄을 전개 용매로서 사용하였다.  얻은 분획을 농축시켜 본 발명의 하나의 실시형태의 유기금속 착물인 [Ir(iPrptz1-mp)3](약칭)(황색 분말, 5% 수율)을 얻었다.  단계 3의 합성 반응식을 하기 반응식 b-3에 제시한다.003c#반응식 b-3003e#상기 단계 3에서 얻은 황색 분말의 핵자기 공명 분광법(1H NMR)에 의한 분석 결과를 하기에 기재한다.  1H NMR 차트를 도 9에 도시한다.  이들 결과는 본 발명의 하나의 실시형태인 구조식 102으로 나타낸 유기금속 착물인 [Ir(iPrptz1-mp)3](약칭)를 합성예 2에서 얻었다는 것을 나타낸다.얻은 물질의 1H NMR 데이타는 하기와 같다:1H NMR. δ (CDCl3): 0.80-0.87 (m, 9H), 1.36 (d, 9H), 1.85-2.28 (m, 9H), 2.80 (sep, 3H), 6.44-6.76 (m, 12H), 7.36-7.48 (m, 12H).그 다음, 디클로로메탄 용액 중의 [Ir(iPrptz1-mp)3](약칭)의 자외-가시 흡수 스펙트럼(이하, 단순히 흡수 스펙트럼으로 지칭함) 및 발광 스펙트럼을 측정하였다.  흡수 스펙트럼은 자외-가시 분광 광도계(V-550, 자스코 코포레이션 제조)를 사용하여 디클로로메탄 용액(0.077 mmol/ℓ)을 실온에서 석영 셀에 넣은 상태로 측정하였다.  발광 스펙트럼은 형광 광도계(FS920, 하마마츠 포토닉스 코포레이션 제조)를 사용하여 탈기된 디클로로메탄 용액(0.077 mmol/ℓ)을 실온에서 석영 셀에 넣은 상태로 측정하였다.  도 10은 흡수 스펙트럼 및 발광 스펙트럼의 측정 결과를 도시한다.  가로축은 파장을 나타내며, 세로축은 흡수 강도 및 발광 강도를 나타낸다.  도 10에서, 2개의 실선이 나타나며; 가는 선은 흡수 스펙트럼을 나타내며, 굵은 선은 발광 스펙트럼을 나타낸다.  도 10의 흡수 스펙트럼은 석영 셀 내의 디클로로메탄 용액(0.077 mmol/ℓ)의 측정된 흡수 스펙트럼으로부터 석영 셀에 넣은 디클로로메탄 단독의 측정된 흡수 스펙트럼을 빼어 얻은 결과이라는 점에 유의한다.도 10에 도시한 바와 같이, 본 발명의 하나의 실시형태의 유기금속 착물인 [Ir(iPrptz1-mp)3](약칭)은 493 ㎚에서 발광 피크를 갖고, 밝은 청색 발광이 디클로로메탄 용액으로부터 관찰되었다.실시예 3합성예 3본 실시예는 본 발명의 하나의 실시형태인 실시형태 1에서 구조식 103으로 나타낸 유기금속 착물인 트리스[1-(2-메틸페닐)-5-페닐-3-프로필-1H-1,2,4-트리아졸라토]이리듐(III)(약어: [Ir(Prptz1-mp)3])의 합성예를 구체적으로 나타낸다.  [Ir(Prptz1-mp)3](약칭)의 구조를 하기에 제시한다.단계 1: N-(1-에톡시부틸리덴)벤즈아미드의 합성우선, 10 g의 에틸 부티르이미데이트 염산염, 40 ㎖의 톨루엔 및 17 g의 트리에틸아민(Et3N)을 200 ㎖ 3목 플라스크에 넣고, 실온에서 10 분 동안 교반하였다.  9.3 g의 염화벤조일 및 30 ㎖의 톨루엔의 혼합 용액을 이 혼합물에 적가하고, 혼합물을 실온에서 20 시간 동안 교반하였다.  소정 시간이 경과된 후, 이 혼합물을 흡인 여과하고, 여과액을 탄산수소나트륨의 포화 수용액으로 세정하였다.  세정후, 무수 황산마그네슘을 건조를 위하여 유기층에 첨가하였다.  얻은 혼합물을 중력 여과하고, 여과액을 농축시켜 N-(1-에톡시부틸리덴)벤즈아미드(황색 오일 물질, 87% 수율)를 얻었다.  단계 1의 합성 반응식은 하기 반응식 c-1에 제시한다.003c#반응식 c-1003e#단계 2: 1-(2-메틸페닐)-5-페닐-3-프로필-1H-1,2,4-트리아졸(약어: HPrptz1-mp)의 합성그 다음, 4.3 g의 o-톨릴 히드라진 염산염 및 50 ㎖의 사염화탄소를 200 ㎖ 3목 플라스크에 넣고, 20 ㎖의 트리에틸아민(Et3N)을 이 혼합물에 조금씩 적가하였다.  적가후, 혼합물을 실온에서 1 시간 동안 교반하였다.  이 혼합물에 5.0 g의 N-(1-에톡시부틸리덴)벤즈아미드를 첨가하고, 혼합물을 실온에서 18 시간 동안 교반하였다.  물을 얻은 반응 혼합물에 첨가하고, 수성층을 클로로포름으로 추출하고, 유기층을 얻었다.  유기층을 포화 염수로 세정하고, 이에 첨가한 무수 황산마그네슘으로 건조시켰다.  생성된 혼합물을 중력 여과하여 여과액을 얻었다.  이 여과액을 농축시켜 1-(2-메틸페닐)-5-페닐-3-프로필-1H-1,2,4-트리아졸(약어: HPrptz1-mp)(적색 오일 물질, 74% 수율)을 얻었다.  단계 1의 합성 반응식을 하기 c-2에 제시한다.003c#반응식 c-2003e#단계 3: 트리스[1-(2-메틸페닐)-5-페닐-3-프로필-1H-1,2,4-트리아졸라토]이리듐(III)(약어: [Ir(Prptz1-mp)3])의 합성추가로, 1.57 g의 상기 단계 2에서 얻은 리간드 HPrptz1-mp(약칭) 및 0.55 g의 트리스(아세틸아세토나토)이리듐(III)을 3방향 코크가 제공된 반응 용기에 넣고, 반응 용기내의 공기를 아르곤으로 대체하였다.  그후, 혼합물을 250℃에서 47 시간 동안 가열하여 반응하도록 하였다.  반응물을 디클로로메탄에 용해시키고, 이 용액을 여과하였다.  생성된 여과액의 용매를 증류 제거하고, 전개 용매로서 디클로로메탄을 사용하는 실리카 겔 컬럼 크로마토그래피로 정제를 실시하였다.  추가로, 재결정화를 디클로로메탄 용매로 실시하여 본 발명의 하나의 실시형태의 유기금속 착물인 [Ir(Prptz1-mp)3](약칭)을 얻었다(황색 분말, 65% 수율).  단계 3의 합성 반응식을 하기 반응식 c-3에 제시한다.003c#반응식 c-3003e#상기 단계 3에서 얻은 황색 분말의 핵자기 공명 분광법(1H NMR)에 의한 분석 결과를 하기에 기재한다.  1H NMR 차트를 도 11에 도시한다.  이들 결과는 본 발명의 하나의 실시형태인 구조식 103으로 나타낸 유기금속 착물인 [Ir(Prptz1-mp)3](약칭)을 합성예 3에서 얻었다는 것을 나타낸다.얻은 물질의 1H NMR 데이타는 하기와 같다:1H NMR. δ (CDCl3): 0.86 (m, 9H), 1.50 (m, 3H), 1.69 (m, 3H), 1.92 (d, 6H), 2.25 (d, 3H), 2.32 (m, 3H), 2.45 (m, 3H), 6.46-6.75 (m, 12H), 7.29 (m, 3H), 7.35-7.52 (m, 9H).  그 다음, 디클로로메탄 용액 중의 [Ir(Prptz1-mp)3](약칭)의 자외-가시 흡수 스펙트럼(이하, 단순히 흡수 스펙트럼으로 지칭함) 및 발광 스펙트럼을 측정하였다.  흡수 스펙트럼은 자외-가시 분광 광도계(V-550, 자스코 코포레이션 제조)를 사용하여 디클로로메탄 용액(0.086 mmol/ℓ)을 실온에서 석영 셀에 넣은 상태로 측정하였다.  발광 스펙트럼은 형광 광도계(FS920, 하마마츠 포토닉스 코포레이션 제조)를 사용하여 탈기된 디클로로메탄 용액(0.52 mmol/ℓ)을 실온에서 석영 셀에 넣은 상태로 측정하였다.  도 12는 흡수 스펙트럼 및 발광 스펙트럼의 측정 결과를 도시한다.  가로축은 파장을 나타내며, 세로축은 흡수 강도 및 발광 강도를 나타낸다.  도 12에서, 2개의 실선이 나타나며; 가는 선은 흡수 스펙트럼을 나타내며, 굵은 선은 발광 스펙트럼을 나타낸다.  도 12에서의 흡수 스펙트럼은 석영 셀내의 디클로로메탄 용액(0.086 mmol/ℓ)의 측정된 흡수 스펙트럼으로부터 석영 셀에 넣은 디클로로메탄 단독의 측정된 흡수 스펙트럼을 빼어 얻은 결과이라는 점에 유의한다.도 12에 도시한 바와 같이, 본 발명의 하나의 실시형태의 유기금속 착물인 [Ir(Prptz1-mp)3](약칭)은 491 ㎚에서 발광 피크를 갖고, 밝은 청색 발광이 디클로로메탄 용액으로부터 관찰되었다.실시예 4합성예 4본 실시예는 본 발명의 하나의 실시형태인 실시형태 1에서 구조식 101로 나타낸 유기금속 착물인 트리스[3-에틸-1-(2-메틸페닐)-5-페닐-1H-1,2,4-트리아졸라토]이리듐(III)(약어: [Ir(Eptz1-mp)3])의 합성예를 구체적으로 나타낸다.  [Ir(Eptz1-mp)3](약칭)의 구조를 하기에 제시한다.단계 1: N-(1-메톡시프로필리덴)벤즈아미드의 합성우선, 5.0 g의 에틸 프로피온이미데이트 염산염, 100 ㎖의 톨루엔 및 8.5 g의 트리에틸아민(Et3N)을 300 ㎖ 3목 플라스크에 넣고, 실온에서 10 분 동안 교반하였다.  소정 시간이 경과된 후, 50 ㎖의 적하 깔때기로 5.6 g의 염화벤조일 및 30 ㎖의 톨루엔의 혼합 용액을 이 혼합물에 적가하고, 혼합물을 실온에서 20 시간 동안 교반하였다.  얻은 반응 혼합물을 흡인 여과하고, 여과액을 농축시켜 N-(1-메톡시프로필리덴)벤즈아미드(황색 오일 물질, 82% 수율)를 얻었다.  단계 1의 합성 반응식은 하기 반응식 g-1에 제시한다.003c#반응식 g-1003e#단계 2: 3-에틸-1-(2-메틸페닐)-5-페닐-1H-1,2,4-트리아졸(약어: HEptz1-mp)의 합성그 다음, 5.8 g의 o-톨릴 히드라진 염산염, 100 ㎖의 사염화탄소 및 11 ㎖의 트리에틸아민(Et3N)을 300 ㎖ 3목 플라스크에 넣고, 혼합물을 실온에서 1 시간 동안 교반하였다.  소정 시간이 경과된 후, 6.3 g의 상기 단계 1에서 얻은 N-(1-메톡시프로필리덴)벤즈아미드를 이 혼합물에 첨가하고, 혼합물을 실온에서 65 시간 동안 교반하였다.  물을 얻은 반응 용액에 첨가하고, 수성층을 클로로포름으로 추출하고, 유기층을 얻었다.  유기층 및 얻은 추출 용액을 포화 염수로 세정하고, 무수 황산마그네슘을 건조를 위하여 유기층에 첨가하였다.  얻은 혼합물을 중력 여과하고, 여과액을 농축시켜 오일 물질을 얻었다.  주어진 오일 물질을 실리카 겔 컬럼 크로마토그래피로 정제하였다.  디클로로메탄을 전개 용매로서 사용하였다.  얻은 분획을 농축시켜 3-에틸-1-(2-메틸페닐)-5-페닐-1H-1,2,4-트리아졸(약어: HEptz1-mp)(갈색 오일 물질, 55% 수율)을 얻었다.  단계 2의 합성 반응식을 하기 반응식 g-2에 제시한다.003c#반응식 g-2003e#단계 3: 트리스[3-에틸-1-(2-메틸페닐)-5-페닐-1H-1,2,4-트리아졸라토]이리듐(III)(약어: Ir(Eptz1-mp)3)의 합성그 다음, 2.0 g의 상기 단계 2에서 얻은 리간드 HEptz1-mp(약칭) 및 0.73 g의 트리스(아세틸아세토나토)이리듐(III)을 3방향 코크가 제공된 반응 용기에 넣었다.  반응 용기내의 공기를 아르곤으로 대체하고, 혼합물을 250℃에서 39 시간 동안 가열하여 반응하도록 하였다.  얻은 반응 혼합물을 디클로로메탄에 용해시키고, 실리카 겔 컬럼 크로마토그래피로 정제하였다.  전개 용매로서, 디클로로메탄을 우선 사용한 후, 50:1 (v/v)의 비로 디클로로메탄 및 에틸 아세테이트의 혼합 용매를 사용하였다.  얻은 분획을 농축시켜 고체를 얻었다.  이러한 고체를 에틸 아세테이트로 세정하고, 메탄으로 세정하였다.  얻은 고체를 디클로로메탄 및 헥산의 혼합 용매로부터 재결정시켜 본 발명의 하나의 실시형태의 유기금속 착물인 [Ir(Eptz1-mp)3](약칭)(황색 분말, 35% 수율)을 얻었다.  단계 3의 합성 반응식을 하기 반응식 g-3에 제시한다.003c#반응식 g-3003e#상기 단계 3에서 얻은 황색 분말의 핵자기 공명 분광법(1H NMR)에 의한 분석 결과를 하기에 기재한다.  1H NMR 차트를 도 13에 도시한다.  이들 결과는 본 발명의 하나의 실시형태인 구조식 101로 나타낸 유기금속 착물인 [Ir(Eptz1-mp)3](약칭)을 합성예 4에서 얻었다는 것을 나타낸다.얻은 물질의 1H NMR 데이타는 하기와 같다:1H NMR. δ (CDCl3): 1.08-1.25 (m, 9H), 1.91-2.61 (m, 15H), 6.45-6.73 (m, 3H), 6.55-6.74 (m, 9H), 7.32-7.52 (m, 12H).그 다음, 디클로로메탄 용액 중의 [Ir(Eptz1-mp)3](약칭)의 자외-가시 흡수 스펙트럼(이하, 단순히 흡수 스펙트럼으로 지칭함) 및 발광 스펙트럼을 측정하였다.  흡수 스펙트럼은 디클로로메탄 용액(0.085 mmol/ℓ)을 실온에서 석영 셀에 넣은 상태로 자외-가시광 광도계(V-550, 자스코 코포레이션 제조)를 사용하여 측정하였다.  발광 스펙트럼은 형광 광도계(FS920, 하마마츠 포토닉스 코포레이션 제조)를 사용하여 탈기된 디클로로메탄 용액(0.085 mmol/ℓ)을 실온에서 석영 셀에 넣은 상태로 측정하였다.  도 14는 흡수 스펙트럼 및 발광 스펙트럼의 측정 결과를 도시한다.  가로축은 파장을 나타내며, 세로축은 흡수 강도 및 발광 강도를 나타낸다.  도 14에서, 2개의 실선이 나타나며; 가는 선은 흡수 스펙트럼을 나타내며, 굵은 선은 발광 스펙트럼을 나타낸다.  도 14에서의 흡수 스펙트럼은 석영 셀내의 디클로로메탄 용액(0.085 mmol/ℓ)의 측정된 흡수 스펙트럼으로부터 석영 셀에 넣은 디클로로메탄 단독의 측정된 흡수 스펙트럼을 빼어 얻은 결과인 점에 유의한다.도 14에 도시한 바와 같이, 본 발명의 하나의 실시형태의 유기금속 착물인 [Ir(Eptz1-mp)3](약칭)은 492 ㎚에서 발광 피크를 갖고, 밝은 청색 발광이 디클로로메탄 용액으로부터 관찰되었다.실시예 5합성예 5본 실시예는 본 발명의 하나의 실시형태인 실시형태 1에서 구조식 112로 나타낸 유기금속 착물인 트리스[1-(5-비페닐)-3-메틸-5-페닐-1H-1,2,4-트리아졸라토]이리듐(III)(약어: [Ir(Mptz1-3b)3])의 합성예를 구체적으로 나타낸다.  [Ir(Mptz1-3b)3](약칭)의 구조를 하기에 제시한다.단계 1: 1-(3-브로모페닐)-3-메틸-5-페닐-1H-1,2,4-트리아졸우선, 18 g의 3-브로모페닐 히드라진 염산염 및 150 ㎖의 사염화탄소를 300 ㎖ 3목 플라스크에 넣고, 9.8 g의 트리에틸아민(Et3N)을 이 혼합물에 조금씩 적가하고, 혼합물을 실온에서 1 시간 동안 교반하였다.  소정 시간이 경과된 후, 17 g의 합성예 1의 단계 1에서 얻은 N-(1-에톡시에틸리덴)벤즈아미드를 이 혼합물에 첨가하고, 혼합물을 실온에서 24 시간 동안 교반하였다.  반응후, 물을 반응 혼합물에 첨가하고, 수성층을 클로로포름으로 추출하고, 유기층을 얻었다.  얻은 추출 용액 및 유기층을 포화 염수로 세정하고, 무수 황산마그네슘을 건조를 위하여 유기층에 첨가하였다.  얻은 혼합물을 중력 여과하고, 여과액을 농축시켜 오일 물질을 얻었다.  주어진 오일 물질을 실리카 겔 컬럼 크로마토그래피로 정제하였다.  전개 용매로서, 50:1 (v/v)의 비로 디클로로메탄 및 에틸 아세테이트를 사용하였다.  얻은 분획을 농축시켜 1-(3-브로모페닐)-3-메틸-5-페닐-1H-1,2,4-트리아졸(황색 고체, 50% 수율)을 얻었다.  단계 1의 합성 반응식은 하기 반응식 h-1에 제시한다.003c#반응식 h-1003e#단계 2: 1-(3-비페닐)-3-메틸-5-페닐-1H-1,2,4-트리아졸(약어: HMptz1-3b)ㅇ의 합성그 다음, 12 g의 상기 단계 1에서 얻은 1-(3-브로모페닐)-3-메틸-5-페닐-1H-1,2,4-트리아졸, 5.3 g의 페닐보론산, 0.36 g의 트리(오르토-톨릴)포스핀, 100 ㎖의 톨루엔, 12 ㎖의 에탄올 및 43 ㎖의 2M 탄산칼륨 수용액을 200 ㎖ 3목 플라스크에 넣고, 플라스크내의 공기를 질소로 대체하였다.  이 혼합물에 0.088 g의 아세트산팔라듐(II)을 첨가하고, 혼합물을 80℃에서 13 시간 동안 가열 및 교반하였다.  반응후, 얻은 반응 용액의 수성층을 클로로포름으로 추출하고, 유기층을 얻었다.  추출 용액 및 유기층을 탄산수소나트륨의 포화 수용액으로 세정한 후, 포화 염수로 세정하고, 무수 황산마그네슘을 건조를 위하여 유기층에 첨가하였다.  얻은 혼합물을 중력 여과하고, 여과액을 농축시켜 오일 물질을 얻었다.  이러한 오일 물질을 실리카 겔 컬럼 크로마토그래피로 정제하였다.  전개 용매로서, 4:1 (v/v)의 비로 톨루엔 및 에틸 아세테이트를 사용하였다.  얻은 분획을 농축시켜 1-(3-비페닐)-3-메틸-5-페닐-1H-1,2,4-트리아졸(약어: HMptz1-3b)(황색 갈색 오일 물질, 94% 수율)을 얻었다.  단계 2의 합성 반응식은 하기 반응식 h-2에 제시한다.003c#반응식 h-2003e#단계 3: 트리스[1-(5-비페닐)-3-메틸-5-페닐-1H-1,2,4-트리아졸라토]이리듐(III)(약어: [Ir(Mptz1-3b)3])의 합성그 다음, 2.35 g의 상기 단계 2에서 얻은 리간드 HMptz1-3b(약칭) 및 0.739 g의 트리스(아세틸아세토나토)이리듐(III)을 3방향 코크가 제공된 반응 용기에 넣고, 용기내의 공기를 아르곤으로 대체하고, 혼합물을 250℃에서 43 시간 동안 가열 및 교반하였다.  생성된 반응 혼합물을 디클로로메탄에 용해시키고, 플래쉬 컬럼 크로마토그래피로 정제하였다.  전개 용매로서 20:1 (v/v)의 비로 디클로로메탄 및 에틸 아세테이트를 사용하였다.  얻은 분획을 농축시켜 고체를 얻었다.  이러한 고체를 메탄올로 세정하고, 얻은 잔류물을 디클로로메탄 및 메탄올의 혼합 용매로부터 재결정시켜 본 발명의 하나의 실시형태의 유기금속 착물인 [Ir(Mptz1-3b)3](약칭)(황색 분말, 12% 수율)을 얻었다.  단계 3의 합성 반응식은 하기 반응식 h-3에 제시한다.003c#반응식 h-3003e#상기 단계 3에서 얻은 황색 분말의 핵자기 공명 분광법(1H NMR)에 의한 분석 결과를 하기에 기재한다.  1H NMR 차트를 도 15에 도시한다.  이들 결과는 본 발명의 하나의 실시형태인 구조식 112로 나타낸 유기금속 착물인 [Ir(Mptz1-3b)3](약칭)을 합성예 5에서 얻었다는 것을 나타낸다.얻은 물질의 1H NMR 데이타는 하기와 같다:1H NMR. δ (CDCl3): 2.06 (s, 9H), 6.67 (t, 3H), 6.74-6.83 (m, 6H), 6.94 (d, 3H), 7.36-7.50 (m, 12H), 7.61-7.67 (m, 9H), 7.73 (t, 3H), 7.80 (d, 3H).그 다음, 디클로로메탄 용액 중의 [Ir(Mptz1-3b)3](약칭)의 자외-가시 흡수 스펙트럼(이하, 단순히 흡수 스펙트럼으로 지칭함) 및 발광 스펙트럼을 측정하였다.  흡수 스펙트럼은 자외-가시 분광 광도계(V-550, 자스코 코포레이션 제조)를 사용하여 디클로로메탄 용액(0.080 mmol/ℓ)을 실온에서 석영 셀에 넣은 상태로 측정하였다.  발광 스펙트럼은 형광 광도계(FS920, 하마마츠 포토닉스 코포레이션 제조)를 사용하여 탈기된 디클로로메탄 용액(0.080 mmol/ℓ)을 실온에서 석영 셀에 넣은 상태로 측정하였다.  도 16은 흡수 스펙트럼 및 발광 스펙트럼의 측정 결과를 도시한다.  가로축은 파장을 나타내며, 세로축은 흡수 강도 및 발광 강도를 나타낸다.  도 16에서, 2개의 실선이 나타나며; 가는 선은 흡수 스펙트럼을 나타내며, 굵은 선은 발광 스펙트럼을 나타낸다.  도 16의 흡수 스펙트럼은 석영 셀내의 디클로로메탄 용액(0.080 mmol/ℓ)의 측정된 흡수 스펙트럼으로부터 석영 셀에 넣은 디클로로메탄 단독의 측정된 흡수 스펙트럼을 빼어 얻은 결과인 것에 유의한다.도 16에 도시한 바와 같이, 본 발명의 하나의 실시형태의 유기금속 착물인 [Ir(Mptz1-3b)3](약칭)은 516 ㎚에서 발광 피크를 갖고, 청록색 발광이 디클로로메탄 용액으로부터 관찰되었다.실시예 6합성예 6본 실시예는 본 발명의 하나의 실시형태인 실시형태 1에서 구조식 128로 나타낸 유기금속 착물인 트리스[1-(2-메틸페닐)-3-메틸-5-(2-나프틸)-1H-1,2,4-트리아졸라토]이리듐(III)(약어: [Ir(Mntz1-mp)3])의 합성예를 구체적으로 제시한다.  [Ir(Mntz1-mp)3](약칭)의 구조를 하기에 제시한다.단계 1: N-(1-에톡시에틸리덴)-2-나프타미드의 합성우선, 10 g의 에틸 아세트이미데이트 염산염, 150 ㎖의 톨루엔 및 16 g의 트리에틸아민(Et3N)을 300 ㎖ 3목 플라스크에 넣고, 실온에서 10 분 동안 교반하였다.  50 ㎖의 적하 깔때기로 15 g의 염화2-나프토일 및 30 ㎖의 톨루엔의 혼합 용액을 이 혼합물에 적가하고, 혼합물을 실온에서 42 시간 동안 교반하였다.  소정 시간이 경과된 후, 반응 혼합물을 흡인 여과하고, 여과액을 농축시켜 N-(1-에톡시에틸리덴)-2-나프타미드(황색 오일 물질, 86% 수율)를 얻었다.  단계 1의 합성 반응식은 하기 반응식 j-1에 제시한다.003c#반응식 j-1003e#단계 2: 1-(2-메틸페닐)-3-메틸-5-(2-나프틸)-1H-1,2,4-트리아졸(약어: HMntz1-mp)의 합성그 다음, 6.4 g의 o-톨릴 히드라진 염산염 및 150 ㎖의 사염화탄소를 300 ㎖ 3목 플라스크에 넣고, 8.8 g의 상기 단계 1에서 얻은 N-(1-에톡시에틸리덴)-2-나프타미드 및 20 ㎖의 사염화탄소의 혼합 용매를 이 혼합물에 적가하고, 혼합물을 실온에서 20 시간 동안 교반하였다.  반응후, 물을 이 반응 용액에 첨가하고, 수성층을 클로로포름으로 추출하고, 유기층을 얻었다.  얻은 추출 용액 및 유기층을 포화 염수로 세정하고, 무수 황산마그네슘을 건조를 위하여 첨가하였다.  얻은 혼합물을 중력 여과하고, 여과액을 농축시켜 오일 물질을 얻었다.  주어진 오일 물질을 플래쉬 컬럼 크로마토그래피로 정제하였다.  전개 용매로서, 1:1 (v/v)의 비의 디클로로메탄 및 헥산의 혼합 용매를 사용하였다.  얻은 분획을 농축시켜 오일 물질을 얻었다.  이러한 오일 물질을 실리카 겔 컬럼 크로마토그래피로 추가로 정제하였다.  디클로로메탄을 전개 용매로서 사용하였다.  얻은 분획을 농축시켜 1-(2-메틸페닐)-3-메틸-5-(2-나프틸)-1H-1,2,4-트리아졸(약어: HMntz1-mp)(갈색 고체, 59% 수율)을 얻었다.  단계 2의 합성 반응식은 하기 반응식 j-2에 제시한다.003c#반응식 j-2003e#단계 3: 트리스[1-(2-메틸페닐)-3-메틸-5-(2-나프틸)-1H-1,2,4-트리아졸라토]이리듐(III)(약어: [Ir(Mntz1-mp)3])의 합성그 다음, 2.35 g의 상기 단계 2에서 얻은 리간드 HMntz1-mp 및 0.739 g의 트리스(아세틸아세토나토)이리듐(III)을 3방향 코크가 제공된 반응 용기에 넣고, 용기내의 공기를 아르곤으로 대체하고, 혼합물을 250℃에서 57 시간 동안 가열 및 교반하였다.  생성된 반응 혼합물을 디클로로메탄에 용해시키고, 플래쉬 컬럼 크로마토그래피로 정제하였다.  전개 용매로서, 20:1 (v/v)의 비로 디클로로메탄 및 에틸 아세테이트의 혼합 용매를 사용하였다.  얻은 분획을 농축시켜 고체를 얻었다.  이러한 고체를 에틸 아세테이트로 세정하고, 얻은 잔류물을 실리카 겔 컬럼 크로마토그래피로 추가로 정제하였다.  디클로로메탄을 전개 용매로서 사용하였다.  얻은 분획을 농축시켜 고체를 얻었다.  이러한 고체를 디클로로메탄 및 에틸 아세테이트의 혼합 용매로부터 재결정하여 본 발명의 하나의 실시형태의 유기금속 착물인 [Ir(Mntz1-mp)3](약칭)(황색 분말, 8.3% 수율)를 얻었다.  단계 3의 합성 반응식을 하기 반응식 j-3에 제시한다.003c#반응식 j-3003e#상기 단계 3에서 얻은 황색 분말의 핵자기 공명 분광법(1H NMR)에 의한 분석 결과를 하기에 기재한다.  1H NMR 차트를 도 17에 도시한다.  이들 결과는 본 발명의 하나의 실시형태인 구조식 128로 나타낸 유기금속 착물인 [Ir(Mntz1-mp)3](약칭)은 합성예 6에서 얻었다는 것을 나타낸다.얻은 물질의 1H NMR 데이타는 하기와 같다:1H NMR. δ (CDCl3): 1.84-2.25 (m, 18H), 7.01-7.18 (m, 15H), 7.21-7.32 (m, 3H), 7.42-7.61 (m, 12H).그 다음, 디클로로메탄 용액 중의 [Ir(Mntz1-mp)3](약칭)의 자외-가시 흡수 스펙트럼(이하, 단순히 흡수 스펙트럼으로 지칭함) 및 발광 스펙트럼을 측정하였다.  흡수 스펙트럼은 자외-가시 분광 광도계(V-550, 자스코 코포레이션 제조)를 사용하여 디클로로메탄 용액(0.095 mmol/ℓ)을 실온에서 석영 셀에 넣은 상태로 측정하였다.  발광 스펙트럼은 형광 광도계(FS920, 하마마츠 포토닉스 코포레이션 제조)를 사용하여 탈기된 디클로로메탄 용액(0.095 mmol/ℓ)을 실온에서 석영 셀에 넣은 상태로 측정하였다.  도 18은 흡수 스펙트럼 및 발광 스펙트럼의 측정 결과를 도시한다.  가로축은 파장을 나타내며, 세로축은 흡수 강도 및 발광 강도를 나타낸다.  도 18에서, 2개의 실선이 나타나며; 가는 선은 흡수 스펙트럼을 나타내며, 굵은 선은 발광 스펙트럼을 나타낸다.  도 18에서의 흡수 스펙트럼은 석영 셀내의 디클로로메탄 용액(0.095 mmol/ℓ)의 측정된 흡수 스펙트럼으로부터 석영 셀내의 디클로로메탄 단독의 흡수 스펙트럼을 빼어 얻은 결과이라는 점에 유의한다.도 18에 도시한 바와 같이, 본 발명의 하나의 실시형태의 유기금속 착물인 [Ir(Mntz1-mp)3](약칭)은 539 ㎚ 및 약 584 ㎚에서 2개의 발광 피크를 갖고, 황색 발광이 디클로로메탄 용액으로부터 관찰되었다.실시예 7본 실시예에서, 실시예 1에서 합성된 [Ir(Mptz1-mp)3](약칭)이 발광 물질로서 사용되는 발광 엘리먼트 1, 실시예 2에서 합성된 [Ir(iPrptz1-mp)3](약칭)이 발광 물질로서 사용된 발광 엘리먼트 2 및 실시예 3에서 합성된 [Ir(Prptz1-mp)3](약칭)이 발광 물질로서 사용되는 발광 엘리먼트 3을 평가하였다.  본 실시예에서 사용된 물질의 화학식은 하기에 제시한다.발광 엘리먼트 1 내지 3은 도 19의 (a)를 참조하여 기재한다.  본 실시예의 발광 엘리먼트 1의 제조 방법을 하기에 기재한다.발광 엘리먼트 1우선, 산화규소를 함유하는 산화인듐주석(ITSO)의 막을 스퍼터링 방법에 의하여 기판(1100)의 위에 형성하여 제1의 전극(1101)을 형성하였다.  두께는 110 ㎚이고, 전극 면적은 2 ㎜×2 ㎜이었다.그 다음, 기판(1100)의 위에서 발광 엘리먼트를 형성하기 위한 전처리로서 기판의 표면을 물로 세정하고, 200℃에서 1 시간 동안 소성시키고, 370 초 동안 UV 오존 처리하였다.그후, 압력을 약 10-4 ㎩로 감압시킨 진공 증착 장치로 기판(1100)을 옮기고, 170℃에서 30 분 동안 진공 증착 장치의 가열실내에서 진공 소성시킨 후 기판(1100)을 약 30 분 동안 자연스럽게 냉각되도록 하였다.그 다음, 제1의 전극(1101)이 제공된 면이 아래를 향하도록 제1의 전극(1101)이 제공된 기판(1100)을 진공 증착 장치내의 기판 홀더에 고정시켰다.  진공 증착 장치내의 압력을 약 10-4 ㎩로 감압시켰다.  그후, 4,4'-디(N-카르바졸릴)비페닐(약어: CBP) 및 산화몰리브덴(VI)을 공증착시켜 제1의 전극(1101)의 위에 정공 주입층(1111)을 형성하였다.  정공 주입층(1111)의 두께는 60 ㎚이고, CBP(약칭) 대 산화몰리브덴의 중량비를 4:2(=CBP:산화몰리브덴)로 조절하였다.  공증착 방법은 하나의 처리실내에서 복수의 증발원으로부터 동시에 증착을 실시하는 증착법을 지칭한다는 점에 유의한다.그 다음, 정공 주입층(1111)의 위에서, 1,3-비스(N-카르바졸릴)벤젠(약어: mCP)의 막을 20 ㎚의 두께로 형성하여 정공 수송층(1112)을 형성하였다.추가로, mCP(약칭) 및 실시예 1에서 합성한 트리스[3-메틸-1-(2-메틸페닐)-5-페닐-1H-1,2,4-트리아졸라토]이리듐(III)(약어: [Ir(Mptz1-mp)3])을 공증착시켜 정공 수송층(1112)의 위에 제1의 발광층(1113a)을 형성하였다.  여기서, mCP(약칭) 대 [Ir(Mptz1-mp)3](약칭)의 중량비는 1:0.08(=mCP:[Ir(Mptz1-mp)3])로 조절하였다.  제1의 발광층(1113a)의 두께는 30 ㎚이었다.그 다음, 제1의 발광층(1113a)의 위에 2-[3-(디벤조티오펜-4-일)페닐]-1-페닐-1H-벤즈이미다졸(약어: mDBTBIm-II) 및 실시예 1에서 합성한 트리스[3-메틸-1-(2-메틸페닐)-5-페닐-1H-1,2,4-트리아졸라토]이리듐(III)(약어: [Ir(Mptz1-mp)3])을 공증착시켜 제1의 발광층(1113a)의 위에 제2의 발광층(1113b)을 형성하였다.  여기서, mDBTBIm-II(약칭) 대 [Ir(Mptz1-mp)3](약칭)의 중량비는 1:0.08(=mDBTBIm-II:[Ir(Mptz1-mp)3])로 조절하였다.  제2의 발광층(1113b)의 두께는 10 ㎚이었다.그후, 제2의 발광층(1113b)의 위에 바토페난트롤린(약어: BPhen) 막을 15 ㎚의 두께로 형성하며, 그리하여 전자 수송층(1114)을 형성하였다.추가로, 전자 수송층(1114)의 위에 불소화리튬(LiF) 막을 1 ㎚의 두께로 증착에 의하여 형성하며, 그리하여 전자 주입층(1115)을 형성하였다.마지막으로, 알루미늄 막을 캐쏘드로서 작용하는 제2의 전극(1103)으로서 증착에 의하여 200 ㎚의 두께로 형성하였다.  그래서, 본 실시예의 발광 엘리먼트 1을 제조하였다.본 실시예의 발광 엘리먼트 2의 제조 방법을 하기에 기재한다.발광 엘리먼트 2우선, 산화규소를 함유하는 산화인듐주석(ITSO)의 막을 스퍼터링 방법에 의하여 기판(1100)의 위에 형성하며, 그리하여 제1의 전극(1101)을 형성하였다.  두께는 110 ㎚이고, 전극 면적은 2 ㎜×2 ㎜이었다.그 다음, 기판(1100)의 위에 발광 엘리먼트를 형성하기 위한 전처리로서, 기판의 표면을 물로 세정하고, 200℃에서 1 시간 동안 소성시키고, 370 초 동안 UV 오존 처리를 실시하였다.그후, 약 10-4 ㎩로 감압시킨 진공 증착 장치로 기판(1100)을 옮기고, 170℃에서 30 분 동안 진공 증착 장치의 가열실내에서 진공 소성시킨 후 기판(1100)을 약 30 분 동안 자연스럽게 냉각되도록 하였다.  그 다음, 제1의 전극(1101)이 제공된 면이 아래를 향하도록 제1의 전극(1101)이 제공된 기판(1100)을 진공 증착 장치내의 기판 홀더에 고정시켰다.  진공 증착 장치내의 압력을 약 10-4 ㎩로 감압시켰다.  그후, 4,4'-디(N-카르바졸릴)비페닐(약어: CBP) 및 산화몰리브덴(VI)을 공증착시켜 제1의 전극(1101)의 위에 정공 주입층(1111)을 형성하였다.  정공 주입층(1111)의 두께는 60 ㎚이고, CBP(약칭) 대 산화몰리브덴의 중량비를 4:2(=CBP:산화몰리브덴)로 조절하였다.  공증착 방법은 하나의 처리실내에서 복수의 증발원으로부터 동시에 증착을 실시하는 증착법을 지칭한다는 점에 유의한다.그 다음, 정공 주입층(1111)의 위에서, 1,3-비스(N-카르바졸릴)벤젠(약어: mCP)의 막을 20 ㎚의 두께로 형성하고, 그리하여 정공 수송층(1112)을 형성하였다.추가로, mCP(약칭) 및 실시예 2에서 합성한 트리스[3-이소프로필-1-(2-메틸페닐)-5-페닐-1H-1,2,4-트리아졸라토]이리듐(III)(약어: [Ir(iPrptz1-mp)3])을 공증착시켜 정공 수송층(1112)의 위에 제1의 발광층(1113a)을 형성하였다.  여기서, mCP(약칭) 대 [Ir(iPrptz1-mp)3](약칭)의 중량비는 1:0.08(=mCP:[Ir(iPrptz1-mp)3])로 조절하였다.  제1의 발광층(1113a)의 두께는 30 ㎚이었다.그 다음, 제1의 발광층(1113a)의 위에 2-[3-(디벤조티오펜-4-일)페닐]-1-페닐-1H-벤즈이미다졸(약어: mDBTBIm-II) 및 실시예 2에서 합성한 트리스[3-이소프로필-1-(2-메틸페닐)-5-페닐-1H-1,2,4-트리아졸라토]이리듐(III)(약어: [Ir(iPrptz1-mp)3])을 공증착시켜 제1의 발광층(1113a)의 위에 제2의 발광층(1113b)을 형성하였다.  여기서, mDBTBIm-II(약칭) 대 [Ir(iPrptz1-mp)3](약칭)의 중량비는 1:0.08(=mDBTBIm-II:[Ir(iPrptz1-mp)3])로 조절하였다.  제2의 발광층(1113b)의 두께는 10 ㎚이었다.그후, 제2의 발광층(1113b)의 위에 바토페난트롤린(약어: BPhen) 막을 15 ㎚의 두께로 형성하며, 그리하여 전자 수송층(1114)을 형성하였다.추가로, 전자 수송층(1114)의 위에 불소화리튬(LiF) 막을 1 ㎚의 두께로 증착에 의하여 형성하며, 그리하여 전자 주입층(1115)을 형성하였다.마지막으로, 알루미늄 막을 캐쏘드로서 작용하는 제2의 전극(1103)으로서 증착에 의하여 200 ㎚의 두께로 형성하였다.  그래서, 본 실시예의 발광 엘리먼트 2를 제조하였다.본 실시예의 발광 엘리먼트 3의 제조 방법을 하기에 기재한다.발광 엘리먼트 3우선, 산화규소를 함유하는 산화인듐주석(ITSO)의 막을 스퍼터링 방법에 의하여 기판(1100)의 위에 형성하며, 그리하여 제1의 전극(1101)을 형성하였다.  두께는 110 ㎚이고, 전극 면적은 2 ㎜×2 ㎜이었다.그 다음, 기판(1100)의 위에 발광 엘리먼트를 형성하기 위한 전처리로서, 기판의 표면을 물로 세정하고, 200℃에서 1 시간 동안 소성시키고, 370 초 동안 UV 오존 처리를 실시하였다.그후, 약 10-4 ㎩로 감압시킨 진공 증착 장치로 기판(1100)을 옮기고, 170℃에서 30 분 동안 진공 증착 장치의 가열실내에서 진공 소성시킨 후 기판(1100)을 약 30 분 동안 자연스럽게 냉각되도록 하였다.그 다음, 제1의 전극(1101)이 제공된 면이 아래를 향하도록 제1의 전극(1101)이 제공된 기판(1100)을 진공 증착 장치내의 기판 홀더에 고정시켰다.  진공 증착 장치내의 압력을 약 10-4 ㎩로 감압시켰다.  그후, 4,4'-디(N-카르바졸릴)비페닐(약어: CBP) 및 산화몰리브덴(VI)을 공증착시켜 제1의 전극(1101)의 위에 정공 주입층(1111)을 형성하였다.  정공 주입층(1111)의 두께는 60 ㎚이고, CBP(약칭) 대 산화몰리브덴의 중량비를 4:2(=CBP:산화몰리브덴)로 조절하였다.  공증착 방법은 하나의 처리실내에서 복수의 증발원으로부터 동시에 증착을 실시하는 증착법을 지칭한다는 점에 유의한다.그 다음, 정공 주입층(1111)의 위에 1,3-비스(N-카르바졸릴)벤젠(약어: mCP)의 막을 20 ㎚의 두께로 형성하고, 그리하여 정공 수송층(1112)을 형성하였다.추가로, mCP(약칭) 및 실시예 3에서 합성한 트리스[1-(2-메틸페닐)-5-페닐-3-프로필-1H-1,2,4-트리아졸라토]이리듐(III)(약어: [Ir(Prptz1-mp)3])을 공증착시켜 정공 수송층(1112)의 위에 제1의 발광층(1113a)을 형성하였다.  여기서, mCP(약칭) 대 [Ir(Prptz1-mp)3](약칭)의 중량비는 1:0.08(=mCP:[Ir(Prptz1-mp)3])로 조절하였다.  제1의 발광층(1113a)의 두께는 30 ㎚이었다.그 다음, 제1의 발광층(1113a)의 위에 2-[3-(디벤조티오펜-4-일)페닐]-1-페닐-1H-벤즈이미다졸(약어: mDBTBIm-II) 및 실시예 3에서 합성한 트리스[1-(2-메틸페닐)-5-페닐-3-프로필-1H-1,2,4-트리아졸라토]이리듐(III)(약어: [Ir(Prptz1-mp)3])을 공증착시켜 제1의 발광층(1113a)의 위에 제2의 발광층(1113b)을 형성하였다.  여기서, mDBTBIm-II(약칭) 대 [Ir(Prptz1-mp)3](약칭)의 중량비는 1:0.08(=mDBTBIm-II:[Ir(Prptz1-mp)3])로 조절하였다.  제2의 발광층(1113b)의 두께는 10 ㎚이었다.그후, 제2의 발광층(1113b)의 위에 바토페난트롤린(약어: BPhen) 막을 15 ㎚의 두께로 형성하며, 그리하여 전자 수송층(1114)을 형성하였다.추가로, 전자 수송층(1114)의 위에 불소화리튬(LiF) 막을 1 ㎚의 두께로 증착에 의하여 형성하며, 그리하여 전자 주입층(1115)을 형성하였다.마지막으로, 알루미늄 막을 캐쏘드로서 작용하는 제2의 전극(1103)으로서 증착에 의하여 200 ㎚의 두께로 형성하였다.  그래서, 본 실시예의 발광 엘리먼트 3을 제조하였다.상기 증착 단계 모두에서, 발광 엘리먼트 1 내지 3의 제조에서 증착에 저항 가열 방법을 사용하였다는 점에 유의한다.하기 표 1은 얻은 발광 엘리먼트 1 내지 3의 엘리먼트 구조를 나타낸다.003c#표 1003e#질소 대기를 함유하는 글로브 박스내에서, 발광 엘리먼트 1 내지 3은 대기에 노출되지 않도록 봉지시켰다.  그후, 발광 엘리먼트 1 내지 3의 작동 특성을 측정하였다.  측정은 (25℃에서 유지된 대기 중에서) 실온에서 실시한다는 점에 유의한다.도 20, 도 24 및 도 28은 발광 엘리먼트 1, 발광 엘리먼트 2 및 발광 엘리먼트 3 각각의 전류 밀도 대 휘도 특성을 나타낸다.  각각의 도 20, 도 24 및 도 28에서, 가로축은 전류 밀도(㎃/㎠)를 나타내며, 세로축은 휘도(㏅/㎡)를 나타낸다.  게다가, 도 21, 도 25 및 도 29는 발광 엘리먼트 1, 발광 엘리먼트 2 및 발광 엘리먼트 3 각각의 전압 대 휘도 특성을 도시한다.  각각의 도 21, 도 25 및 도 29에서, 가로축은 전압(V)을 나타내며, 세로축은 휘도(㏅/㎡)를 나타낸다.  추가로, 도 22, 도 26 및 도 30은 발광 엘리먼트 1, 발광 엘리먼트 2 및 발광 엘리먼트 3 각각의 휘도 대 전류 효율 특성을 도시한다.  각각의 도 22, 도 26 및 도 30에서, 가로축은 휘도(㏅/㎡)를 나타내며, 세로축은 전류 효율(cd/A)을 나타낸다.추가로, 하기 표 2는 600 ㏅/㎡의 휘도에서 각각의 발광 엘리먼트 1 내지 3의 전압(V), 전류 밀도(㎃/㎠), CIE 색도 좌표(x, y), 전류 효율(cd/A) 및 외부 양자 효율(%)을 제시한다.003c#표 2003e#도 23, 도 27 및 도 31은 발광 엘리먼트 1, 발광 엘리먼트 2 및 발광 엘리먼트 3 각각에 대한 2.5 ㎃/㎠의 전류 밀도에서 전류 공급시의 발광 스펙트럼을 도시한다.  도 23, 도 27 및 도 31에 도시한 바와 같이, 발광 엘리먼트 1, 발광 엘리먼트 2 및 발광 엘리먼트 3의 발광 스펙트럼은 463 ㎚, 462 ㎚ 및 464 ㎚ 각각에서 피크를 갖는다.게다가, 표 2에 제시한 바와 같이, 발광 엘리먼트 1, 발광 엘리먼트 2 및 발광 엘리먼트 3의 CIE 색도 좌표는 600 ㏅/㎡의 휘도에서 각각 (x, y) = (0.17, 0.27), (x, y) = (0.17, 0.26) 및 (x, y) = (0.17, 0.27)이었다.상기 기재한 바와 같이, 본 발명의 하나의 실시형태의 유기금속 착물을 사용하는 발광 엘리먼트 1 내지 3 각각은 녹색 내지 청색의 파장 영역에서 효율적으로 발광할 수 있는 것으로 밝혀졌다.그 다음, 발광 엘리먼트 1 내지 3의 신뢰성 테스트를 실시하였다.  신뢰성 테스트의 결과를 도 32 및 도 33에 도시하였다.도 32에서, 각각 초기 휘도를 300 ㏅/㎡로 설정하고 그리고 각각의 전류 밀도는 일정한 조건하에서 발광 엘리먼트 1 내지 3을 구동시켜 얻은 시간 경과에 대한 발광 엘리먼트 1 내지 3의 휘도 변화를 도시한다.  가로축은 엘리먼트의 구동 시간(h)을 나타내며, 세로축은 초기 휘도를 100%로 가정할 때의 정규화된 휘도(%)를 나타낸다.  도 32로부터 발광 엘리먼트 1, 발광 엘리먼트 2 및 발광 엘리먼트 3의 정규화된 휘도값은 각각 47 시간, 25 시간 및 8 시간 후 70% 이하가 되는 것으로 밝혀졌다.도 33에서, 각각 초기 휘도를 300 ㏅/㎡로 설정하고 그리고 각각의 전류 밀도는 일정한 조건하에서 발광 엘리먼트 1 내지 3를 구동시켜 얻은 시간 경과에 대한 발광 엘리먼트 1 내지 3의 전압 변화를 도시한다.  가로축은 엘리먼트의 구동 시간(h)을 나타내며, 세로축은 전압(V)을 나타낸다.  도 33으로부터, 시간 경과에 대한 전압의 증가는 발광 엘리먼트 1에서 가장 작으며, 이어서 발광 엘리먼트 2 및 발광 엘리먼트 3인 것으로 밝혀졌다.  즉, 1H-1,2,4-트리아졸 고리의 3-위치에서의 치환기는 발광 엘리먼트 1 내지 3에서는 상이하므로 신뢰성이 변경된다.상기 제시한 바와 같이, 본 발명의 하나의 실시형태인 유기금속 착물을 각각 사용하는 발광 엘리먼트 1 내지 3은 녹색 내지 청색의 파장 영역에서 효율적으로 발광할 수 있는 것으로 밝혀졌다.  신뢰성을 고려하는 경우에서, 1H-1,2,4-트리아졸 고리의 3-위치에서의 치환기는 바람직하게는 메틸 기 또는 이소프로필 기, 더욱 바람직하게는 메틸 기이라는 점에 유의한다.실시예 8본 실시예에서, 실시예 3에서 합성한 트리스[1-(2-메틸페닐)-5-페닐-3-프로필-1H-1,2,4-트리아졸라토]이리듐(III)(약어: [Ir(Prptz1-mp)3])을 발광 물질로서 사용한 발광 엘리먼트 4 및 본 발명과 비교를 위하여 비-특허 문헌 1에 기재된 트리스[1-메틸-5-페닐-3-프로필-1H-1,2,4-트리아졸라토]이리듐(III)(약어: [Ir(Prptz1-Me)3])을 발광 물질로서 사용한 발광 엘리먼트 5를 평가하였다.  본 실시예에 사용된 발광 엘리먼트 4에 대한 물질의 화학식은 실시예 7과 동일하며, 그의 기재는 이를 참조할 수 있다.  본 실시예에서 비교용으로 사용된 발광 엘리먼트 5에 대한 물질의 화학식은 하기에 제시한다.발광 엘리먼트 4 및 5는 도 19의 (b)를 참조하여 기재한다.  본 실시예의 발광 엘리먼트 4의 제조 방법을 하기에 기재한다.  발광 엘리먼트 4우선, 산화규소를 함유하는 산화인듐주석(ITSO)의 막을 스퍼터링 방법에 의하여 기판(1100)의 위에 형성하며, 그리하여 제1의 전극(1101)을 형성하였다.  두께는 110 ㎚이고, 전극 면적은 2 ㎜×2 ㎜이었다.그 다음, 기판(1100)의 위에 발광 엘리먼트를 형성하기 위한 전처리로서, 기판의 표면을 물로 세정하고, 200℃에서 1 시간 동안 소성시키고, 370 초 동안 UV 오존 처리를 실시하였다.그후, 약 10-4 ㎩로 감압시킨 진공 증착 장치로 기판(1100)을 옮기고, 170℃에서 30 분 동안 진공 증착 장치의 가열실내에서 진공 소성시킨 후 기판(1100)을 약 30 분 동안 자연스럽게 냉각되도록 하였다.  그 다음, 제1의 전극(1101)이 제공된 면이 아래를 향하도록 제1의 전극(1101)이 제공된 기판(1100)을 진공 증착 장치내의 기판 홀더에 고정시켰다.  진공 증착 장치내의 압력을 약 10-4 ㎩로 감압시켰다.  그후, 4,4'-디(N-카르바졸릴)비페닐(약어: CBP) 및 산화몰리브덴(VI)을 공증착시켜 제1의 전극(1101)의 위에 정공 주입층(1111)을 형성하였다. 정공 주입층(1111)의 두께는 50 ㎚이고, CBP(약칭) 대 산화몰리브덴의 중량비를 4:2(=CBP:산화몰리브덴)로 조절하였다.  공증착 방법은 하나의 처리실내에서 복수의 증발원으로부터 동시에 증착을 실시하는 증착법을 지칭한다는 점에 유의한다.그 다음, 정공 주입층(1111)의 위에서, 1,3-비스(N-카르바졸릴)벤젠(약어: mCP)의 막을 10 ㎚의 두께로 형성하며, 그리하여 정공 수송층(1112)을 형성하였다.추가로, mCP(약칭) 및 실시예 3에서 합성한 트리스[1-(2-메틸페닐)-5-페닐-3-프로필-1H-1,2,4-트리아졸라토]이리듐(III)(약어: [Ir(Prptz1-mp)3])을 공증착시켜 정공 수송층(1112)의 위에 발광층(1113)을 형성하였다.  여기서, mCP(약칭) 대 [Ir(Prptz1-mp)3](약칭)의 중량비는 1:0.08(=mCP:[Ir(Prptz1-mp)3])3])로 조절하였다.  발광층(1113)의 두께는 30 ㎚이었다.그 다음, 발광층(1113)의 위에 2-[3-(디벤조티오펜-4-일)페닐]-1-페닐-1H-벤즈이미다졸(약어: mDBTBIm-II)의 막을 10 ㎚의 두께로 형성하여 제1의 전자 수송층(1114a)을 형성하였다.추가로, 제1의 전자 수송층(1114a)이 위에 트리스(8-퀴놀리놀라토)알루미늄(III)(약어: Alq)의 막을 10 ㎚의 두께로 형성하여 제2의 전자 수송층(1114b)을 형성하였다.  그후, 제2의 전자 수송층(1114b)의 위에 바토페난트롤린(약어: BPhen) 막을 15 ㎚의 두께로 형성하며, 그리하여 제3의 전자 수송층(1114c)을 형성하였다.추가로, 제3의 전자 수송층(1114c)의 위에 불소화리튬(LiF) 막을 1 ㎚의 두께로 증착에 의하여 형성하며, 그리하여 전자 주입층(1115)을 형성하였다.마지막으로, 알루미늄 막을 캐쏘드로서 작용하는 제2의 전극(1103)으로서 증착에 의하여 200 ㎚의 두께로 형성하였다.  그래서, 본 실시예의 발광 엘리먼트 4를 제조하였다.그 다음, 비교용 발광 엘리먼트 5의 제조 방법을 하기에 기재한다.발광 엘리먼트 5우선, 산화규소를 함유하는 산화인듐주석(ITSO)의 막을 스퍼터링 방법에 의하여 기판(1100)의 위에 형성하며, 그리하여 제1의 전극(1101)을 형성하였다.  두께는 110 ㎚이고, 전극 면적은 2 ㎜×2 ㎜이었다.그 다음, 기판(1100)의 위에 발광 엘리먼트를 형성하기 위한 전처리로서, 기판의 표면을 물로 세정하고, 200℃에서 1 시간 동안 소성시키고, 370 초 동안 UV 오존 처리를 실시하였다.그후, 약 10-4 ㎩로 감압시킨 진공 증착 장치로 기판(1100)을 옮기고, 170℃에서 30 분 동안 진공 증착 장치의 가열실내에서 진공 소성시킨 후, 기판(1100)을 약 30 분 동안 자연스럽게 냉각되도록 하였다.그 다음, 제1의 전극(1101)이 제공된 면이 아래를 향하도록 제1의 전극(1101)이 제공된 기판(1100)을 진공 증착 장치내의 기판 홀더에 고정시켰다.  진공 증착 장치내의 압력을 약 10-4 ㎩로 감압시켰다.  그후, 4,4'-디(N-카르바졸릴)비페닐(약어: CBP) 및 산화몰리브덴(VI)을 공증착시켜 제1의 전극(1101)의 위에 정공 주입층(1111)을 형성하였다.  정공 주입층(1111)의 두께는 50 ㎚이고, CBP(약칭) 대 산화몰리브덴의 중량비를 4:2(=CBP:산화몰리브덴)로 조절하였다.  공증착 방법은 하나의 처리실내에서 복수의 증발원으로부터 동시에 증착을 실시하는 증착법을 지칭한다는 점에 유의한다.그 다음, 정공 주입층(1111)의 위에 1,3-비스(N-카르바졸릴)벤젠(약어: mCP)의 막을 10 ㎚의 두께로 형성하며, 그리하여 정공 수송층(1112)을 형성하였다.추가로, mCP(약칭) 및 트리스[1-메틸-5-페닐-3-프로필-1H-1,2,4-트리아졸라토]이리듐(III)(약어: [Ir(Prptz1-Me)3])을 공증착시켜 정공 수송층(1112)의 위에 발광층(1113)을 형성하였다.  여기서, mCP(약칭) 대 [Ir(Prptz1-Me)3](약칭)의 중량비는 1:0.08(=mCP:[Ir(Prptz1-Me)3])로 조절하였다.  발광층(1113)의 두께는 30 ㎚이었다.그 다음, 발광층(1113)의 위에는 2-[3-(디벤조티오펜-4-일)페닐]-1-페닐-1H-벤즈이미다졸(약어: mDBTBIm-II)의 막을 10 ㎚의 두께로 형성하여 제1의 전자 수송층(1114a)을 형성하였다.추가로, 제1의 전자 수송층(1114a)의 위에서 트리스(8-퀴놀리놀라토)알루미늄(III)(약어: Alq)의 막을 10 ㎚의 두께로 형성하여 제2의 전자 수송층(1114b)를 형성하였다.그후, 제2의 전자 수송층(1114b)의 위에 바토페난트롤린(약어: BPhen) 막을 15 ㎚의 두께로 형성하며, 그리하여 제3의 전자 수송층(1114c)을 형성하였다.추가로, 제3의 전자 수송층(1114c)의 위에 불소화리튬(LiF) 막을 1 ㎚의 두께로 증착에 의하여 형성하며, 그리하여 전자 주입층(1115)을 형성하였다.마지막으로, 알루미늄 막을 캐쏘드로서 작용하는 제2의 전극(1103)으로서 증착에 의하여 200 ㎚의 두께로 형성하였다.  그래서, 비교용 발광 엘리먼트 5를 제조하였다.상기 증착 단계 모두에서, 발광 엘리먼트 4 및 5 모두의 제조에서 증착에 저항 가열 방법을 사용하였다는 점에 유의한다.본 실시예에서 발광 엘리먼트 4 및 5는 실시예 7에 기재된 발광 엘리먼트 1 내지 3과는 정공 주입층, 정공 수송층, 제1의 전자 수송층, 제2의 전자 수송층 및 제3의 전자 수송층의 두께 등의 구조가 상이하다.하기 표 3은 얻은 발광 엘리먼트 4 및 5의 엘리먼트 구조를 제시한다.003c#표 3003e#질소 대기를 함유하는 글로브 박스내에서, 발광 엘리먼트 4 및 5는 대기에 노출되지 않도록 봉지시켰다.  그후, 발광 엘리먼트 4 및 5의 작동 특성을 측정하였다.  측정은 (25℃에서 유지된 대기 중에서) 실온에서 실시한다는 점에 유의한다.도 34 및 도 38은 발광 엘리먼트 4 및 발광 엘리먼트 5 각각의 전류 밀도 대 휘도 특성을 도시한다.  각각의 도 34 및 도 38에서, 가로축은 전류 밀도(㎃/㎠)를 나타내며, 세로축은 휘도(㏅/㎡)를 나타낸다.  게다가, 도 35 및 도 39는 발광 엘리먼트 4 및 발광 엘리먼트 5 각각의 전압 대 휘도 특성을 도시한다.  각각의 도 35 및 도 39에서, 가로축은 전압(V)을 나타내며, 세로축은 휘도(㏅/㎡)를 나타낸다.  추가로, 도 36 및 도 40은 발광 엘리먼트 4 및 발광 엘리먼트 5 각각의 휘도 대 전류 효율 특성을 도시한다.  각각의 도 36 및 도 40에서, 가로축은 휘도(㏅/㎡)를 나타내며, 세로축은 전류 효율(cd/A)을 나타낸다.추가로, 하기 표 4는 1,500 ㏅/㎡의 휘도에서 각각의 발광 엘리먼트 4 및 5의 전압(V), 전류 밀도(㎃/㎠), CIE 색도 좌표(x, y), 전류 효율(cd/A) 및 외부 양자 효율(%)을 제시한다.003c#표 4003e#도 37 및 도 41은 2.5 ㎃/㎠의 전류 밀도를 발광 엘리먼트 4 및 발광 엘리먼트 5에 공급시 각각의 발광 스펙트럼을 도시한다.  도 37 및 도 41에 도시한 바와 같이, 발광 엘리먼트 4의 발광 스펙트럼은 464 ㎚에서 피크를 가지며 그리고 발광 엘리먼트 5의 발광 스펙트럼은 453 ㎚에서 피크를 가졌다.게다가, 표 4에 제시한 바와 같이, 발광 엘리먼트 4 및 비교예 발광 엘리먼트 5의 CIE 색도 좌표는 1,500 ㏅/㎡의 휘도에서 각각 (x, y) = (0.19, 0.30) 및 (x, y) = (0.17, 0.21)이었다.상기 기재한 바와 같이, 발광 엘리먼트 4는 [Ir(Prptz1-mp)3](약칭)로부터의 발광을 제공하는 것으로 밝혀졌다.  본 발명의 하나의 실시형태의 유기금속 착물을 사용하는 발광 엘리먼트는 녹색 내지 청색의 파장 영역에서 효율적으로 발광될 수 있는 것으로 밝혀졌다.그 다음, 발광 엘리먼트 4 및 5의 신뢰성 테스트를 실시하였다.  신뢰성 테스트의 결과를 도 42 및 도 43에 도시하였다.도 42에서, 각각 초기 휘도를 300 ㏅/㎡로 설정하고 그리고 각각 전류 밀도가 일정한 조건하에서 발광 엘리먼트 4 및 5를 구동시켜 얻은 시간 경과에 대한 발광 엘리먼트 4 및 5의 휘도 변화를 도시한다.  가로축은 엘리먼트의 구동 시간(h)을 나타내며, 세로축은 초기 휘도를 100%로 가정할 때의 정규화된 휘도(%)를 나타낸다.  도 42로부터, 발광 엘리먼트 4 및 발광 엘리먼트 5의 정규화된 휘도값은 각각 24 시간 및 11 시간 후 70% 이하가 된 것으로 밝혀졌다.  그러므로, 본 발명의 하나의 실시형태의 발광 엘리먼트 4는 비교예의 발광 엘리먼트 5보다 신뢰성이 더 높은 것으로 밝혀졌다.도 43에서, 각각 초기 휘도를 300 cd/㎡로 설정하고 그리고 각각 전류 밀도가 일정한 조건하에서 발광 엘리먼트 1 내지 3을 구동시켜 얻은 시간 경과에 대한 발광 엘리먼트 4 및 5의 전압에서의 변화를 도시한다.  가로축은 엘리먼트의 구동 시간(h)을 나타내며, 세로축은 전압(V)을 나타낸다.  도 43으로부터, 시간 경과에 대한 전압의 증가는 비교예의 발광 엘리먼트 5에서보다는 본 발명의 하나의 실시형태의 발광 엘리먼트 4에서 더 작은 것으로 밝혀졌다.  따라서, 본 발명의 하나의 실시형태의 발광 물질을 사용한 발광 엘리먼트 4는 긴 수명 및 높은 신뢰성을 갖는 것으로 밝혀졌다.상기 제시한 바와 같이, 본 발명의 하나의 실시형태인 트리스[1-(2-메틸페닐)-5-페닐-3-프로필-1H-1,2,4-트리아졸라토]이리듐(III)(약어: [Ir(Prptz1-mp)3])을 발광 물질로서 사용함으로써 녹색 내지 청색의 파장 영역에서 발광될 수 있으며, 색도가 양호하며, 발광 효율이 높으며, 신뢰성이 높은 발광 엘리먼트를 제공할 수 있다.  1H-1,2,4-트리아졸 고리의 1-위치에서 치환된 페닐 기를 포함하는 실시예 1 내지 6에 기재된 본 발명의 실시형태의 유기금속 착물은 250℃에서 아르곤 대기 중에서 리간드 및 트리스(아세틸아세토나토)이리듐(III)을 합성하기 위한 반응에서 분해 반응을 야기하지 않았다.  그러나, 비교예인 [Ir(Prptz1-Me)3](약칭)의 경우 리간드 및 트리스(아세틸아세토나토)이리듐(III)을 합성하기 위한 반응을 250℃에서 아르곤 대기 중에서 실시할 때, 1H-1,2,4-트리아졸 고리의 1-위치에서 치환된 메틸 기가 분해된 착물을 생성하는 반응을 진행하는 것은 질량 스펙트럼에 의하여 확인하였다.  즉, 본 발명의 하나의 실시형태의 유기금속 착물은 [Ir(Prptz1-Me)3](약칭)보다 열 성질이 더 높다는 것을 알 수 있다.게다가, 본 비교예에 기재한 바와 같이, [Ir(Prptz1-Me)3](약칭)을 발광 물질로서 사용한 발광 엘리먼트는 본 발명의 하나의 실시형태인 트리스[1-(2-메틸페닐)-5-페닐-3-프로필-1H-1,2,4-트리아졸라토]이리듐(III)(약어: [Ir(Prptz1-mp)3])을 발광 물질로서 사용한 발광 엘리먼트보다 신뢰성이 더 낮다.  상기 제시한 바와 같이, 치환된 페닐 기가 1H-1,2,4-트리아졸 고리의 1-위치에서 포함되지 않는 경우에서, 1H-1,2,4-트리아졸 고리의 1-위치에서 치환된 페닐 기를 포함하는 실시예 1 내지 6에 기재된 본 발명의 하나의 실시형태의 유기금속 착물을 발광 물질로서 사용한 발광 엘리먼트보다 신뢰성이 더 낮은 것으로 밝혀졌다.  이는 1H-1,2,4-트리아졸 고리의 1-위치에서 치환된 페닐 기를 포함함으로써 열 성질이 개선되며, 증착에 대한 안정성이 증가되었기 때문이다.  즉, 본 발명의 하나의 실시형태의 유기금속 착물은 [Ir(Prptz1-Me)3](약칭)에 비하여 열 성질이 우수하며, 그리하여 엘리먼트의 신뢰성이 개선되었다.그 다음, 본 발명의 하나의 실시형태의 발광 물질에 비하여 비교예 1 및 2의 발광 물질을 합성 및 평가하였다.  그의 구체적인 기재를 하기에 제시한다.비교예 1본 비교예는 특허 문헌 2 및 특허 문헌 3에 기재된 1H-1,2,4-트리아졸 고리의 3-위치에 수소가 결합된 트리스[1-(2-메틸페닐)-5-페닐-1H-1,2,4-트리아졸라토]이리듐(III)(약어: [Ir(ptz1-mp)3])의 합성 방법을 예시한다.  [Ir(ptz1-mp)3](약칭)의 구조를 하기에 제시한다.단계 1: N-[(디메틸아미노)메틸리덴]벤즈아미드의 합성우선, 20.4 g의 벤즈아미드, 25 ㎖의 N,N-디메틸포름아미드 디메틸 아세탈 및 85 ㎖의 디옥산을 딘-스타크(Dean-Stark) 장치의 말단에 냉각관이 제공된 200 ㎖ 3목 플라스크에 넣고, 110℃에서 2.5 시간 동안 가열 및 교반하였다.  얻은 반응 용액을 감압하에 농축시켜 오일 물질을 얻었다.  이러한 오일 물질을 방치하여 고체가 침전되도록 하였다.  이러한 고체를 헥산으로 세정하여 N-[(디메틸아미노)메틸리덴]벤즈아미드(백색 고체, 95% 수율)를 얻었다.  단계 1의 합성 반응식은 하기 반응식 d-1에 제시한다.003c#반응식 d-1003e#단계 2: 1-(2-메틸페닐)-5-페닐-1H-1,2,4-트리아졸(약어: Hptz1-mp)의 합성그 다음, 10.8 g의 o-톨릴 히드라진 염산염 및 50 ㎖의 디옥산을 500 ㎖ 3목 플라스크에 넣고, 14 ㎖의 수산화나트륨 수용액(5 mol/ℓ)을 이 혼합물에 적가하고, 혼합물을 실온에서 15 분 동안 교반하였다.  소정 시간이 경과된 후, 100 ㎖의 70% 아세트산 수용액 및 10.0 g의 상기 단계 1에서 얻은 N-[(디메틸아미노)메틸리덴]벤즈아미드를 이 혼합물에 첨가하고, 혼합물을 90℃에서 2.5 시간 동안 가열 및 교반하였다.  얻은 반응 용액을 200 ㎖의 물에 붓고, 혼합물을 실온에서 교반하여 고체를 침전시켰다.  이 혼합물을 흡인 여과하고, 고체를 물로 세정하였다.  얻은 고체를 에탄올 및 헥산의 혼합 용매로부터 재결정시켜 1-(2-메틸페닐)-5-페닐-1H-1,2,4-트리아졸(약어: Hptz1-mp)(백색 고체, 57% 수율)을 얻었다.  단계 2의 합성 반응식을 하기 반응식 d-2에 제시한다.003c#반응식 d-2003e#단계 3: 트리스[1-(2-메틸페닐)-5-페닐-1H-1,2,4-트리아졸라토]이리듐(III)(약어: [Ir(ptz1-mp)3])의 합성그 다음, 2.0 g의 상기 단계 2에서 얻은 리간드 Hptz1-mp(약칭) 및 0.835 g의 트리스(아세틸아세토나토)이리듐(III)을 3방향 코크가 제공된 반응 용기에 넣었다.  반응 용기내의 공기를 아르곤으로 대체하고, 반응 용기를 250℃에서 11 시간 동안 가열한 후, 이 반응 혼합물의 박층 크로마토그래피(TLC)에 의하여 리간드 Hptz1-mp(약칭)의 스폿이 사라진 것을 확인하였다.  그러나, 목적 물질인 이리듐 착물의 분자 이온의 피크는 반응 혼합물의 질량 스펙트럼으로부터 관찰되지 않았다.  그래서, 리간드 Hptz1-mp는 분해되었으며 그리고 목적 물질은 생성되지 않았다.  단계 3의 합성 반응식은 하기 반응식 d-3에 제시한다.003c#반응식 d-3003e#본 비교예에 기재한 바와 같이, [Ir(ptz1-mp)3](약칭)의 합성은 곤란하였다.  이러한 방식으로, 1H-1,2,4-트리아졸 고리의 3-위치에 치환기를 포함하는 실시예 1 내지 6에 기재된 본 발명의 하나의 실시형태의 유기금속 착물과 달리, 1H-1,2,4-트리아졸 고리의 3-위치에 수소가 결합된 유기금속 착물이 매우 낮은 수율로 합성되거나 또는 합성될 수 없는 것으로 밝혀졌다.  이는 상기 기재한 바와 같이 리간드 Hptz1-mp(약칭)가 분해되었기 때문이다.  즉, 본 발명의 하나의 실시형태인 유기금속 착물의 합성 반응에서 분해 반응이 억제될 수 있기 때문이며; 그러므로 합성의 수율은 [Ir(ptz1-mp)3](약칭)에 비하여 크게 개선된다.비교예 2본 비교예는 1H-1,2,4-트리아졸 고리의 1-위치에서 페닐 기에 치환기를 갖지 않는 트리스[1,5-디페닐-3-프로필-1H-1,2,4-트리아졸라토]이리듐(III)(약어: [Ir(Prptz1-Ph)3])의 합성 방법을 예시한다.  [Ir(Prptz1-Ph)3](약칭)의 구조를 하기에 제시한다.단계 1: N-(1-에톡시부틸리덴)벤즈아미드의 합성우선, 10.0 g의 에틸 부티르이미데이트 염산염, 120 ㎖의 톨루엔 및 20.0 g의 트리에틸아민(Et3N)을 500 ㎖의 3목 플라스크에 넣고, 실온에서 10 분 동안 교반하였다.  50 ㎖ 적하 깔때기를 사용하여 9.26 g의 염화벤조일 및 30 ㎖의 톨루엔의 혼합 용액을 이 혼합물에 적가하고, 혼합물을 실온에서 15 시간 동안 교반하였다.  소정 시간이 경과된 후, 반응 혼합물을 흡인 여과하고, 여과액을 농축시켜 N-(1-에톡시부틸리덴)벤즈아미드(담황색 오일 물질, 93% 조수율)를 얻었다.  단계 1의 합성 반응식은 하기 반응식 e-1에 제시한다.003c#반응식 e-1003e#단계 2: 1,5-디페닐-3-프로필-1H-1,2,4-트리아졸(약어: HPrptz1-Ph)의 합성그 다음, 5.00 g의 페닐히드라진 및 80 ㎖의 사염화탄소를 200 ㎖ 3목 플라스크에 넣고, 10.1 g의 상기 단계 1에서 얻은 N-(1-에톡시부틸리덴)벤즈아미드 및 30 ㎖의 사염화탄소의 혼합 용매를 이 혼합물에 적가하고, 혼합물을 실온에서 17 시간 동안 교반하였다.  소정 시간이 경과된 후, 물을 이 반응 용액에 첨가하고, 수성층을 클로로포름으로 추출하고, 유기층을 얻었다.  얻은 추출 용액 및 유기층을 포화 염수로 세정하고, 무수 황산마그네슘을 건조를 위하여 유기층에 첨가하였다.  얻은 혼합물을 중력 여과하고, 여과액을 농축시켜 오일 물질을 얻었다.  이러한 오일 물질을 실리카 겔 컬럼 크로마토그래피로 정제하였다.  전개 용매로서, 디클로로메탄을 먼저 사용한 후, 1:1 (v/v)의 비로 디클로로메탄 및 에틸 아세테이트의 혼합 용매를 사용하였다.  생성된 분획을 농축시켜 1,5-디페닐-3-프로필-1H-1,2,4-트리아졸(약어: HPrptz1-Ph)(적색 오일 물질, 67% 수율)을 얻었다.  단계 2의 합성 반응식은 하기 반응식 e-2에 제시한다.003c#반응식 e-2003e#단계 3: 트리스[1,5-디페닐-3-프로필-1H-1,2,4-트리아졸라토]이리듐(III)(약어: [Ir(Prptz1-Ph)3]의 합성그 다음, 2.00 g의 상기 단계 2에서 얻은 리간드 HPrptz1-Ph(약칭) 및 0.743 g의 트리스(아세틸아세토나토)이리듐(III)을 3방향 코크가 제공된 반응 용기에 넣었다.  반응 용기내의 공기를 아르곤으로 대체하고, 혼합물을 250℃에서 21 시간 동안 가열하여 반응되도록 하였다.  이 반응 혼합물을 디클로로메탄에 용해시키고, 실리카 겔 컬럼 크로마토그래피로 정제하였다.  전개 용매로서, 20:1 (v/v)의 비로 디클로로메탄 및 에틸 아세테이트의 혼합 용매를 사용하였다.  얻은 분획을 농축시켜 고체를 얻고, 고체를 실리카 겔 컬럼 크로마토그래피로 추가로 정제하였다.  디클로로메탄을 전개 용매로서 사용하였다.  정제의 결과로서, 3개의 분획을 얻고, 목적하는 이리듐 착물 각각의 질량 스펙트럼을 관찰한다.  3개의 분획을 각각 추가로 농축시켜 미량의 고체를 얻었다.  단계 3의 합성 반응식은 하기 반응식 e-3에 제시한다.003c#반응식 e-3003e#상기 단계 3에서 얻은 각각의 미량의 고체를 핵자기 공명 분광법(1H NMR)으로 분석하였으나, 구조는 확인되지 않았다.  오르토금속화는 본 비교예의 리간드 HPrptz1-Ph(약칭)의 2개의 부위에서 발생하므로, 리간드 및 이리듐 사이의 각각의 결합이 일정하지 않은 트리스 착물이 생성되었으므로, 목적 물질의 수율은 매우 낮았으며 그리고 그의 합성은 곤란하다.  즉, 하기 부분 구조식에 제시한 바와 같이, 이리듐은 N-페닐 기 측에서 또한 오르토-금속화되었으므로, 수율이 낮으며 그리고 그의 합성이 곤란하다.본 비교예에 기재된 바와 같이, [Ir(Prptz1-Ph)3](약칭)의 합성은 곤란하였다.  이러한 방식으로, 1H-1,2,4-트리아졸 고리의 1-위치에서 페닐 기의 파라-위치를 제외한 어떠한 치환 부위에서도 치환기를 갖지 않는 유기금속 착물은, 1H-1,2,4-트리아졸 고리의 1-위치에서 페닐 기의 파라-위치를 제외한 임의의 치환 위치에서 치환기를 포함하는 실시예 1 내지 6에 기재된 본 발명의 하나의 실시형태의 유기금속 착물과 달리 수율이 매우 낮거나 또는 목적 물질의 합성이 곤란한 것으로 밝혀졌다.  이는 상기 기재한 바와 같이 리간드 HPrptz1-Ph(약칭)에서 2개의 위치에서 오르토금속화가 발생되므로 리간드 및 이리듐 사이의 각각의 결합이 균일하지 않은 트리스 착물이 생성되기 때문이다.  즉, 본 발명의 하나의 실시형태인 유기금속 착물의 경우에서, 착물의 합성 반응에서 불순물을 생성하는 반응을 억제할 수 있으므로, 합성의 수율은 [Ir(Prptz1-Ph)3](약칭)에 비하여 크게 개선된다.실시예 9본 실시예에서, 실시형태 1에서 구조식 100으로 나타낸 본 발명의 하나의 실시형태의 유기금속 착물을 발광 물질로서 사용한 발광 엘리먼트 6, 구조식 103으로 나타낸 본 발명의 하나의 실시형태의 유기금속 착물이 발광 물질로서 사용되는 발광 엘리먼트 7 및 구조식 101로 나타낸 본 발명의 하나의 실시형태의 유기금속 착물이 발광 물질로서 사용되는 발광 엘리먼트 8을 평가하였다.  본 실시예에 사용된 물질의 화학식은 하기에 제시한다.발광 엘리먼트 6은 도 19의 (a)에 관하여 기재한다.  본 실시예의 발광 엘리먼트 6의 제조 방법을 기재한다.발광 엘리먼트 6우선, 산화규소를 함유하는 산화인듐주석(ITSO)의 막을 스퍼터링 방법에 의하여 기판(1100)의 위에 형성하며, 그리하여 제1의 전극(1101)을 형성하였다.  두께는 110 ㎚이고, 전극 면적은 2 ㎜×2 ㎜이었다.그 다음, 기판(1100)의 위에 발광 엘리먼트를 형성하기 위한 전처리로서, 기판의 표면을 물로 세정하고, 200℃에서 1 시간 동안 소성시키고, 370 초 동안 UV 오존 처리를 실시하였다.그후, 약 10-4 ㎩로 감압시킨 진공 증착 장치로 기판(1100)을 옮기고, 170℃에서 30 분 동안 진공 증착 장치의 가열실내에서 진공 소성시킨 후, 기판(1100)을 약 30 분 동안 자연스럽게 냉각되도록 하였다.그 다음, 제1의 전극(1101)이 제공된 면이 아래를 향하도록 제1의 전극(1101)이 제공된 기판(1100)을 진공 증착 장치내의 기판 홀더에 고정시켰다.  진공 증착 장치내의 압력을 약 10-4 ㎩로 감압시켰다.  그후, 4,4'-디(N-카르바졸릴)비페닐(약어: CBP) 및 산화몰리브덴(VI)을 공증착시켜 제1의 전극(1101)의 위에 정공 주입층(1111)을 형성하였다.  정공 주입층(1111)의 두께는 60 ㎚이고, CBP(약칭) 대 산화몰리브덴의 중량비를 4:2(=CBP:산화몰리브덴)로 조절하였다.  공증착 방법은 하나의 처리실내에서 복수의 증발원으로부터 동시에 증착을 실시하는 증착법을 지칭한다는 점에 유의한다.그 다음, 정공 주입층(1111)의 위에 1,3-비스(N-카르바졸릴)벤젠(약어: mCP)의 막을 20 ㎚의 두께로 형성하고, 그리하여 정공 수송층(1112)을 형성하였다.추가로, mCP(약칭) 및 실시예 1에서 합성한 트리스[3-메틸-1-(2-메틸페닐)-5-페닐-1H-1,2,4-트리아졸라토]이리듐(III)(약어: [Ir(Mptz1-mp)3])을 공증착시켜 정공 수송층(1112)의 위에 제1의 발광층(1113a)을 형성하였다 . 여기서, mCP(약칭) 대 [Ir(Mptz1-mp)3](약칭)의 중량비는 1:0.08(=mCP:[Ir(Mptz1-mp)3])로 조절하였다.  제1의 발광층(1113a)의 두께는 30 ㎚이었다.그 다음, 제1의 발광층(1113a)의 위에 2-[3-(디벤조티오펜-4-일)페닐]-1-페닐-1H-벤즈이미다졸(약어: mDBTBIm-II) 및 [Ir(Mptz1-mp)3](약칭)을 공증착시켜 제1의 발광층(1113a)의 위에 제2의 발광층(1113b)을 형성하였다.  여기서, mDBTBIm-II(약칭) 대 [Ir(Mptz1-mp)3](약칭)의 중량비는 1:0.08(=mDBTBIm-II:[Ir(Mptz1-mp)3])로 조절하였다.  제2의 발광층(1113b)의 두께는 10 ㎚이었다.그후, 제2의 발광층(1113b)의 위에서 바토페난트롤린(약어: BPhen) 막을 15 ㎚의 두께로 형성하며, 그리하여 전자 수송층(1114)을 형성하였다.추가로, 불소화리튬(LiF) 막을 증착에 의하여 전자 수송층(1114)의 위에서 1 ㎚의 두께로 형성하며, 그리하여 전자 주입층(1115)을 형성하였다.마지막으로, 알루미늄 막을 캐쏘드로서 작용하는 제2의 전극(1103)으로서 증착에 의하여 200 ㎚의 두께로 형성하였다.  그래서, 본 실시예의 발광 엘리먼트 6을 제조하였다.그 다음, 발광 엘리먼트 7은 도 19의 (a)를 참조하여 기재한다.  본 실시예의 발광 엘리먼트 7의 제조 방법을 하기에 기재한다.  발광 엘리먼트 7우선, 산화규소를 함유하는 산화인듐주석(ITSO)의 막을 스퍼터링 방법에 의하여 기판(1100)의 위에 형성하며, 그리하여 제1의 전극(1101)을 형성하였다.  두께는 110 ㎚이고, 전극 면적은 2 ㎜×2 ㎜이었다.그 다음, 기판(1100)의 위에 발광 엘리먼트를 형성하기 위한 전처리로서, 기판의 표면을 물로 세정하고, 200℃에서 1 시간 동안 소성시키고, 370 초 동안 UV 오존 처리를 실시하였다.그후, 약 10-4 ㎩로 감압시킨 진공 증착 장치로 기판(1100)을 옮기고, 170℃에서 30 분 동안 진공 증착 장치의 가열실내에서 진공 소성시킨 후 기판(1100)을 약 30 분 동안 자연스럽게 냉각되도록 하였다.그 다음, 제1의 전극(1101)이 제공된 면이 아래를 향하도록 제1의 전극(1101)이 제공된 기판(1100)을 진공 증착 장치내의 기판 홀더에 고정시켰다.  진공 증착 장치내의 압력을 약 10-4 ㎩로 감압시켰다.  그후, 4,4'-디(N-카르바졸릴)비페닐(약어: CBP) 및 산화몰리브덴(VI)을 공증착시켜 제1의 전극(1101)의 위에 정공 주입층(1111)을 형성하였다.  정공 주입층(1111)의 두께는 60 ㎚이고, CBP(약칭) 대 산화몰리브덴의 중량비를 4:2(=CBP:산화몰리브덴)로 조절하였다.  공증착 방법은 하나의 처리실내에서 복수의 증발원으로부터 동시에 증착을 실시하는 증착법을 지칭한다는 점에 유의한다.그 다음, 정공 주입층(1111)의 위에서 1,3-비스(N-카르바졸릴)벤젠(약어: mCP)의 막을 20 ㎚의 두께로 형성하고, 그리하여 정공 수송층(1112)을 형성하였다.추가로, mCP(약칭) 및 실시예 3에서 합성한 트리스[1-(2-메틸페닐)-5-페닐-3-프로필-1H-1,2,4-트리아졸라토]이리듐(III)(약어: [Ir(Prptz1-mp)3])을 공증착시켜 정공 수송층(1112)의 위에 제1의 발광층(1113a)을 형성하였다.  여기서, mCP(약칭) 대 [Ir(Prptz1-mp)3](약칭)의 중량비는 1:0.08(=mCP:[Ir(Prptz1-mp)3])로 조절하였다.  제1의 발광층(1113a)의 두께는 30 ㎚이었다.그 다음, 제1의 발광층(1113a)의 위에 2-[3-(디벤조티오펜-4-일)페닐]-1-페닐-1H-벤즈이미다졸(약어: mDBTBIm-II) 및 [Ir(Prptz1-mp)3](약칭)을 공증착시켜 제1의 발광층(1113a)의 위에 제2의 발광층(1113b)을 형성하였다.  여기서, mDBTBIm-II(약칭) 대 [Ir(Prptz1-mp)3](약칭)의 중량비는 1:0.08(=mDBTBIm-II:[Ir(Prptz1-mp)3])로 조절하였다.  제2의 발광층(1113b)의 두께는 10 ㎚이었다.그후, 제2의 발광층(1113b)의 위에 바토페난트롤린(약어: BPhen) 막을 15 ㎚의 두께로 형성하며, 그리하여 전자 수송층(1114)을 형성하였다.추가로, 전자 수송층(1114)의 위에 불소화리튬(LiF) 막을 1 ㎚의 두께로 증착에 의하여 형성하며, 그리하여 전자 주입층(1115)을 형성하였다.마지막으로, 알루미늄 막을 캐쏘드로서 작용하는 제2의 전극(1103)으로서 증착에 의하여 200 ㎚의 두께로 형성하였다.  그래서, 본 실시예의 발광 엘리먼트 7을 제조하였다.그 다음, 발광 엘리먼트 8은 도 19의 (a)를 참조하여 기재한다.  본 실시예의 발광 엘리먼트 8의 제조 방법을 하기에 기재한다.  발광 엘리먼트 8우선, 산화규소를 함유하는 산화인듐주석(ITSO)의 막을 스퍼터링 방법에 의하여 기판(1100)의 위에 형성하며, 그리하여 제1의 전극(1101)을 형성하였다.  두께는 110 ㎚이고, 전극 면적은 2 ㎜×2 ㎜이었다.그 다음, 기판(1100)의 위에 발광 엘리먼트를 형성하기 위한 전처리로서, 기판의 표면을 물로 세정하고, 200℃에서 1 시간 동안 소성시키고, 370 초 동안 UV 오존 처리를 실시하였다.그후, 약 10-4 ㎩로 감압시킨 진공 증착 장치로 기판(1100)을 옮기고, 170℃에서 30 분 동안 진공 증착 장치의 가열실내에서 진공 소성시킨 후 기판(1100)을 약 30 분 동안 자연스럽게 냉각되도록 하였다.  그 다음, 제1의 전극(1101)이 제공된 면이 아래를 향하도록 제1의 전극(1101)이 제공된 기판(1100)을 진공 증착 장치내의 기판 홀더에 고정시켰다.  진공 증착 장치내의 압력을 약 10-4 ㎩로 감압시켰다.  그후, 4,4'-디(N-카르바졸릴)비페닐(약어: CBP) 및 산화몰리브덴(VI)을 공증착시켜 제1의 전극(1101)의 위에 정공 주입층(1111)을 형성하였다.  정공 주입층(1111)의 두께는 60 ㎚이고, CBP(약칭) 대 산화몰리브덴의 중량비를 4:2(=CBP:산화몰리브덴)로 조절하였다.  공증착 방법은 하나의 처리실내에서 복수의 증발원으로부터 동시에 증착을 실시하는 증착법을 지칭한다는 점에 유의한다.그 다음, 정공 주입층(1111)의 위에 1,3-비스(N-카르바졸릴)벤젠(약어: mCP)의 막을 20 ㎚의 두께로 형성하고, 그리하여 정공 수송층(1112)을 형성하였다.추가로, mCP(약칭) 및 실시예 4에서 합성한 트리스[3-에틸-1-(2-메틸페닐)-5-페닐-1H-1,2,4-트리아졸라토]이리듐(III)(약어: [Ir(Eptz1-mp)3])을 공증착시켜 정공 수송층(1112)의 위에 제1의 발광층(1113a)을 형성하였다.  여기서, mCP(약칭) 대 [Ir(Eptz1-mp)3](약칭)의 중량비는 1:0.08(=mCP:[Ir(Eptz1-mp)3])로 조절하였다.  제1의 발광층(1113a)의 두께는 30 ㎚이었다.그 다음, 제1의 발광층(1113a)의 위에 2-[3-(디벤조티오펜-4-일)페닐]-1-페닐-1H-벤즈이미다졸(약어: mDBTBIm-II) 및 [Ir(Eptz1-mp)3](약칭)을 공증착시켜 제1의 발광층(1113a)의 위에 제2의 발광층(1113b)을 형성하였다.  여기서, mDBTBIm-II(약칭) 대 [Ir(Eptz1-mp)3](약칭)의 중량비는 1:0.08(=mDBTBIm-II:[Ir(Eptz1-mp)3])로 조절하였다.  제2의 발광층(1113b)의 두께는 10 ㎚이었다.그후, 제2의 발광층(1113b)의 위에 바토페난트롤린(약어: BPhen) 막을 15 ㎚의 두께로 형성하며, 그리하여 전자 수송층(1114)을 형성하였다.추가로, 전자 수송층(1114)의 위에 불소화리튬(LiF) 막을 1 ㎚의 두께로 증착에 의하여 형성하며, 그리하여 전자 주입층(1115)을 형성하였다.마지막으로, 알루미늄 막을 캐쏘드로서 작용하는 제2의 전극(1103)으로서 증착에 의하여 200 ㎚의 두께로 형성하였다.  그래서, 본 실시예의 발광 엘리먼트 8을 제조하였다.하기 표 5는 얻은 발광 엘리먼트 6 내지 8의 엘리먼트 구조를 제시한다.003c#표 5003e#질소 대기를 함유하는 글로브 박스내에서, 발광 엘리먼트 6 내지 8은 대기에 노출되지 않도록 봉지시켰다.  그후, 발광 엘리먼트 6 내지 8의 작동 특성을 측정하였다.  측정은 (25℃에서 유지된 대기 중에서) 실온에서 실시한다는 점에 유의한다.도 44, 도 48 및 도 52는 발광 엘리먼트 6, 발광 엘리먼트 7 및 발광 엘리먼트 8 각각의 전류 밀도 대 휘도 특성을 도시한다.  각각의 도 44, 도 48 및 도 52에서, 가로축은 전류 밀도(㎃/㎠)를 나타내며, 세로축은 휘도(㏅/㎡)를 나타낸다.  게다가, 도 45, 도 49 및 도 53은 발광 엘리먼트 6, 발광 엘리먼트 7 및 발광 엘리먼트 8 각각의 전압 대 휘도 특성을 도시한다.  각각의 도 45, 도 49 및 도 53에서, 가로축은 전압(V)을 나타내며, 세로축은 휘도(㏅/㎡)를 나타낸다.  추가로, 도 46, 도 50 및 도 54는 발광 엘리먼트 6, 발광 엘리먼트 7 및 발광 엘리먼트 8 각각의 휘도 대 전류 효율 특성을 도시한다.  각각의 도 46, 도 50 및 도 54에서, 가로축은 휘도(㏅/㎡)를 나타내며, 세로축은 전류 효율(cd/A)을 나타낸다.추가로, 하기 표 6은 약 1,000 ㏅/㎡의 휘도에서 각각의 발광 엘리먼트 6 내지 8의 전압(V), 전류 밀도(㎃/㎠), CIE 색도 좌표(x, y), 휘도(㏅/㎡), 전류 효율(cd/A) 및 외부 양자 효율(%)을 제시한다.003c#표 6003e#도 47, 도 51 및 도 55는 발광 엘리먼트 6, 발광 엘리먼트 7 및 발광 엘리먼트 8 각각에 2.5 ㎃/㎠의 전류 밀도에서 전류의 공급시의 발광 스펙트럼을 도시한다.  도 47, 도 51 및 도 55에 도시한 바와 같이, 발광 엘리먼트 6, 발광 엘리먼트 7 및 발광 엘리먼트 8의 발광 스펙트럼은 465 ㎚, 463 ㎚ 및 463 ㎚ 각각에서 피크를 갖는다.게다가, 표 6에서 제시한 바와 같이, 606 ㏅/㎡의 휘도, 570 ㏅/㎡의 휘도 및 589 ㏅/㎡의 휘도 각각에서 발광 엘리먼트 6, 발광 엘리먼트 7 및 발광 엘리먼트 8의 CIE 색도 좌표는 (x, y) = (0.17, 0.28), (x, y) = (0.17, 0.26) 및 (x, y) = (0.17, 0.26)이었다.상기 기재한 바와 같이, 본 발명의 하나의 실시형태의 유기금속 착물을 각각 사용한 발광 엘리먼트 6 내지 8은 녹색 내지 청색의 파장 영역에서 효율적으로 발광될 수 있는 것으로 밝혀졌다.그 다음, 발광 엘리먼트 6 내지 8의 신뢰성 테스트를 실시하였다.  신뢰성 테스트의 결과를 도 56 및 도 57에 도시하였다.도 56에서, 각각 초기 휘도를 300 ㏅/㎡로 설정하고 그리고 각각 전류 밀도가 일정한 조건하에서 발광 엘리먼트 6 내지 8을 구동시켜 얻은 시간 경과에 대한 발광 엘리먼트 6 내지 8의 휘도의 변화를 도시한다.  가로축은 엘리먼트의 구동 시간(h)을 나타내며, 세로축은 초기 휘도를 100%로 가정할 때의 정규화된 휘도(%)를 나타낸다.  도 56으로부터, 53 시간, 15 시간 및 60 시간 각각후의 발광 엘리먼트 6, 발광 엘리먼트 7 및 발광 엘리먼트 8의 정규화된 휘도값은 70% 이하가 된 것으로 밝혀졌다.도 57에서, 각각 초기 휘도를 300 ㏅/㎡로 설정하고 그리고 각각 전류 밀도가 일정한 조건하에서 발광 엘리먼트 6 내지 8을 구동시켜 얻은 시간 경과에 대한 발광 엘리먼트 6 내지 8의 전압의 변화를 도시한다.  가로축은 엘리먼트의 구동 시간(h)을 나타내며, 세로축은 전압(V)을 나타낸다.  도 57로부터, 시간 경과에 대한 전압의 증가는 발광 엘리먼트 6에서 가장 작으며, 이어서 발광 엘리먼트 8 및 발광 엘리먼트 7인 것으로 밝혀졌다.실시예 10본 실시예에서, 실시형태 1에서 구조식 112로 나타낸 본 발명의 하나의 실시형태의 유기금속 착물을 발광 물질로서 사용한 발광 엘리먼트 9를 평가하였다.  본 실시예에서 사용한 물질의 화학식을 하기에 제시한다.발광 엘리먼트 9는 도 19의 (a)를 참조하여 기재한다.  본 실시예의 발광 엘리먼트 9의 제조 방법을 하기에 기재한다.발광 엘리먼트 9우선, 산화규소를 함유하는 산화인듐주석(ITSO)의 막을 스퍼터링 방법에 의하여 기판(1100)의 위에 형성하며, 그리하여 제1의 전극(1101)을 형성하였다.  두께는 110 ㎚이고, 전극 면적은 2 ㎜×2 ㎜이었다.그 다음, 기판(1100)의 위에 발광 엘리먼트를 형성하기 위한 전처리로서, 기판의 표면을 물로 세정하고, 200℃에서 1 시간 동안 소성시키고, 370 초 동안 UV 오존 처리를 실시하였다.그후, 약 10-4 ㎩로 감압시킨 진공 증착 장치로 기판(1100)을 옮기고, 170℃에서 30 분 동안 진공 증착 장치의 가열실내에서 진공 소성시킨 후 기판(1100)을 약 30 분 동안 자연스럽게 냉각되도록 하였다.그 다음, 제1의 전극(1101)이 제공된 면이 아래를 향하도록 제1의 전극(1101)이 제공된 기판(1100)을 진공 증착 장치내의 기판 홀더에 고정시켰다.  진공 증착 장치내의 압력을 약 10-4 ㎩로 감압시켰다.  그후, 4,4'-디(N-카르바졸릴)비페닐(약어: CBP) 및 산화몰리브덴(VI)을 공증착시켜 제1의 전극(1101)의 위에 정공 주입층(1111)을 형성하였다.  정공 주입층(1111)의 두께는 60 ㎚이고, CBP(약칭) 대 산화몰리브덴의 중량비를 4:2(=CBP:산화몰리브덴)로 조절하였다.  공증착 방법은 하나의 처리실내에서 복수의 증발원으로부터 동시에 증착을 실시하는 증착법을 지칭한다는 점에 유의한다.그 다음, 정공 주입층(1111)의 위에 1,3-비스(N-카르바졸릴)벤젠(약어: mCP)의 막을 20 ㎚의 두께로 형성하고, 그리하여 정공 수송층(1112)을 형성하였다.추가로, 2-[3-(디벤조티오펜-4-일)페닐]-1-페닐-1H-벤즈이미다졸(약어: mDBTBIm-II) 및 실시예 5에서 합성한 트리스[1-(5-비페닐)-3-메틸-5-페닐-1H-1,2,4-트리아졸라토]이리듐(III)(약어: [Ir(Mptz1-3b)3])을 공증착시켜 정공 수송층(1112)의 위에 제1의 발광층(1113a)을 형성하였다.  여기서, mDBTBIm-II(약칭) 대 [Ir(Mptz1-3b)3](약칭)의 중량비는 1:0.08(=mDBTBIm-II:[Ir(Mptz1-3b)3])로 조절하였다.  제1의 발광층(1113a)의 두께는 30 ㎚이었다.그 다음, 제1의 발광층(1113a)의 위에, mDBTBIm-II(약칭) 및 [Ir(Mptz1-3b)3](약칭)을 공증착시켜 제1의 발광층(1113a)의 위에 제2의 발광층(1113b)을 형성하였다.  여기서, mDBTBIm-II(약칭) 대 [Ir(Mptz1-3b)3](약칭)의 중량비는 1:0.08(=mDBTBIm-II:[Ir(Mptz1-3b)3])로 조절하였다.  제2의 발광층(1113b)의 두께는 10 ㎚이었다.그후, 제2의 발광층(1113b)의 위에서 바토페난트롤린(약어: BPhen) 막을 15 ㎚의 두께로 형성하며, 그리하여 전자 수송층(1114)을 형성하였다.추가로, 불소화리튬(LiF) 막은 증착에 의하여 전자 수송층(1114)의 위에서 1 ㎚의 두께로 형성하며, 그리하여 전자 주입층(1115)을 형성하였다.마지막으로, 알루미늄 막을 캐쏘드로서 작용하는 제2의 전극(1103)으로서 증착에 의하여 200 ㎚의 두께로 형성하였다.  그래서, 본 실시예의 발광 엘리먼트 9를 제조하였다.하기 표 7은 얻은 발광 엘리먼트 9의 엘리먼트 구조를 제시한다.003c#표 7003e#질소 대기를 함유하는 글로브 박스내에서, 발광 엘리먼트 9는 대기에 노출되지 않도록 봉지시켰다.  그후, 발광 엘리먼트 9의 작동 특성을 측정하였다.  측정은 (25℃에서 유지된 대기 중에서) 실온에서 실시한다는 점에 유의한다.도 58은 발광 엘리먼트 9의 전류 밀도 대 휘도 특성을 도시한다.  도 58에서, 가로축은 전류 밀도(㎃/㎠)를 나타내며, 세로축은 휘도(㏅/㎡)를 나타낸다.  게다가, 도 59는 발광 엘리먼트 9의 전압 대 휘도 특성을 도시한다.  도 59에서, 가로축은 전압(V)을 나타내며, 세로축은 휘도(㏅/㎡)를 나타낸다.  추가로, 도 60은 발광 엘리먼트 9의 휘도 대 전류 효율 특성을 도시한다.  도 60에서, 가로축은 휘도(㏅/㎡)를 나타내며, 세로축은 전류 효율(cd/A)을 나타낸다.추가로, 하기 표 8은 약 1,000 ㏅/㎡의 휘도에서 발광 엘리먼트 9의 전압(V), 전류 밀도(㎃/㎠), CIE 색도 좌표(x, y), 휘도(㏅/㎡), 전류 효율(cd/A) 및 외부 양자 효율(%)을 제시한다.003c#표 8003e#도 61은 발광 엘리먼트 9에 2.5 ㎃/㎠의 전류 밀도에서 전류 공급시의 발광 스펙트럼을 도시한다.  도 61에 도시한 바와 같이, 발광 엘리먼트 9의 발광 스펙트럼은 487 ㎚에서 피크를 갖는다.게다가, 표 8에 제시한 바와 같이, 539 ㏅/㎡의 휘도에서 발광 엘리먼트 9의 CIE 색도 좌표는 (x, y) = (0.24, 0.48)이었다.상기 기재한 바와 같이, 본 발명의 하나의 실시형태의 유기금속 착물을 사용한 발광 엘리먼트 9는 녹색 내지 청색의 파장 영역에서 효율적으로 발광하는 것으로 밝혀졌다.그 다음, 발광 엘리먼트 9의 신뢰성 테스트를 실시하였다.  신뢰성 테스트의 결과를 도 62 및 도 63에 도시한다.도 62에서, 초기 휘도를 300 ㏅/㎡로 설정하고 그리고 전류 밀도가 일정한 조건하에서 발광 엘리먼트 9를 구동시켜 얻은 시간 경과에 대한 발광 엘리먼트 9의 휘도의 변화를 도시한다.  가로축은 엘리먼트의 구동 시간(h)을 나타내며, 세로축은 초기 휘도를 100%로 가정할 때의 정규화된 휘도(%)를 나타낸다.  도 62로부터, 39 시간 후 발광 엘리먼트 9의 정규화된 휘도값은 70% 이하가 된 것으로 밝혀졌다.도 63에서, 초기 휘도를 300 ㏅/㎡로 설정하고 그리고 전류 밀도가 일정한 조건하에서 발광 엘리먼트 9를 구동시켜 얻은 시간 경과에 대한 발광 엘리먼트 9의 전압의 변화를 도시한다.  가로축은 엘리먼트의 구동 시간(h)을 나타내며, 세로축은 전압(V)을 나타낸다.  도 63으로부터, 실시예 9에 기재된 임의의 발광 엘리먼트 6 내지 8에 비하여 시간 경과에 대한 전압의 증가는 본 실시예에서 제조한 발광 엘리먼트 9에서 더 작은 것으로 밝혀졌다.실시예 11본 실시예에서, 실시형태 1에서 구조식 128로 나타낸 본 발명의 하나의 실시형태의 유기금속 착물을 발광 물질로서 사용한 각각의 발광 엘리먼트 10 및 발광 엘리먼트 11을 평가하였다.  발광 엘리먼트 10 및 발광 엘리먼트 11은 본 발명의 하나의 실시형태의 유기금속 착물을 도입한 호스트 물질 및 엘리먼트 구조가 서로 상이하다는 점에 유의한다.  본 실시예에서 사용한 물질의 화학식을 하기에 제시한다.발광 엘리먼트 10은 도 19의 (c)를 참조하여 기재한다.  본 실시예의 발광 엘리먼트 10의 제조 방법을 하기에 기재한다.  발광 엘리먼트 10우선, 산화규소를 함유하는 산화인듐주석(ITSO)의 막을 스퍼터링 방법에 의하여 기판(1100)의 위에 형성하며, 그리하여 제1의 전극(1101)을 형성하였다.  두께는 110 ㎚이고, 전극 면적은 2 ㎜×2 ㎜이었다.그 다음, 기판(1100)의 위에 발광 엘리먼트를 형성하기 위한 전처리로서, 기판의 표면을 물로 세정하고, 200℃에서 1 시간 동안 소성시키고, 370 초 동안 UV 오존 처리를 실시하였다.그후, 약 10-4 ㎩로 감압시킨 진공 증착 장치로 기판(1100)을 옮기고, 170℃에서 30 분 동안 진공 증착 장치의 가열실내에서 진공 소성시킨 후 기판(1100)을 약 30 분 동안 자연스럽게 냉각되도록 하였다.  그 다음, 제1의 전극(1101)이 제공된 면이 아래를 향하도록 제1의 전극(1101)이 제공된 기판(1100)을 진공 증착 장치내의 기판 홀더에 고정시켰다.  진공 증착 장치내의 압력을 약 10-4 ㎩로 감압시켰다.  그후, 4,4'-디(N-카르바졸릴)비페닐(약어: CBP) 및 산화몰리브덴(VI)을 공증착시켜 제1의 전극(1101)의 위에 정공 주입층(1111)을 형성하였다.  정공 주입층(1111)의 두께는 80 ㎚이었으며 그리고 CBP(약칭) 대 산화몰리브덴의 중량비를 4:2(=CBP:산화몰리브덴)로 조절하였다.  공증착 방법은 하나의 처리실내에서 복수의 증발원으로부터 동시에 증착을 실시하는 증착법을 지칭한다는 점에 유의한다.그 다음, 정공 주입층(1111)의 위에 1,3-비스(N-카르바졸릴)벤젠(약어: mCP)의 막을 20 ㎚의 두께로 형성하고, 그리하여 정공 수송층(1112)을 형성하였다.추가로, mCP(약칭) 및 실시예 6에서 합성한 트리스[1-(2-메틸페닐)-3-메틸-5-(2-나프틸)-1H-1,2,4-트리아졸라토]이리듐(III)(약어: [Ir(Mntz1-mp)3])을 공증착시켜 정공 수송층(1112)의 위에서 발광층(1113)을 형성하였다.  여기서, mCP(약칭) 대 [Ir(Mntz1-mp)3](약칭)의 중량비는 1:0.08(=mCP:[Ir(Mntz1-mp)3])로 조절하였다.  발광층(1113)의 두께는 40 ㎚이었다.그 다음, 발광층(1113)의 위에 2-[3-(디벤조티오펜-4-일)페닐]-1-페닐-1H-벤즈이미다졸(약어: mDBTBIm-II)의 막을 증착에 의하여 형성하여 발광층(1113)의 위에서 제1의 전자 수송층(1114a)을 형성하였다.  제1의 전자 수송층(1114a)의 두께는 20 ㎚이었다.그후, 제1의 전자 수송층(1114a)의 위에서 바토페난트롤린(약어: BPhen) 막을 20 ㎚의 두께로 형성하며, 그리하여 제2의 전자 수송층(1114b)을 형성하였다.추가로, 제2의 전자 수송층(1114b)의 위에 불소화리튬(LiF) 막을 1 ㎚의 두께로 증착에 의하여 형성하며, 그리하여 전자 주입층(1115)을 형성하였다.마지막으로, 알루미늄 막을 캐쏘드로서 작용하는 제2의 전극(1103)으로서 증착에 의하여 200 ㎚의 두께로 형성하였다.  그래서, 본 실시예의 발광 엘리먼트 10을 제조하였다.하기 표 9는 얻은 발광 엘리먼트의 엘리먼트 구조를 제시한다.003c#표 9003e#그 다음, 발광 엘리먼트 11은 도 19의 (d)를 참조하여 기재한다.  본 실시예의 발광 엘리먼트 11의 제조 방법을 하기에 기재한다.  발광 엘리먼트 11우선, 산화규소를 함유하는 산화인듐주석(ITSO)의 막을 스퍼터링 방법에 의하여 기판(1100)의 위에 형성하며, 그리하여 제1의 전극(1101)을 형성하였다.  두께는 110 ㎚이고, 전극 면적은 2 ㎜×2 ㎜이었다.그 다음, 기판(1100)의 위에 발광 엘리먼트를 형성하기 위한 전처리로서, 기판의 표면을 물로 세정하고, 200℃에서 1 시간 동안 소성시키고, 370 초 동안 UV 오존 처리를 실시하였다.그후, 약 10-4 ㎩로 감압시킨 진공 증착 장치로 기판(1100)을 옮기고, 170℃에서 30 분 동안 진공 증착 장치의 가열실내에서 진공 소성시킨 후, 기판(1100)을 약 30 분 동안 자연스럽게 냉각되도록 하였다.그 다음, 제1의 전극(1101)이 제공된 면이 아래를 향하도록 제1의 전극(1101)이 제공된 기판(1100)을 진공 증착 장치내의 기판 홀더에 고정시켰다.  진공 증착 장치내의 압력을 약 10-4 ㎩로 감압시켰다.  그후, 4,4'-디(N-카르바졸릴)비페닐(약어: CBP) 및 산화몰리브덴(VI)을 공증착시켜 제1의 전극(1101)의 위에서 정공 주입층(1111)을 형성하였다.  정공 주입층(1111)의 두께는 80 ㎚이었으며 그리고 CBP(약칭) 대 산화몰리브덴의 중량비를 4:2(=CBP:산화몰리브덴)로 조절하였다.  공증착 방법은 하나의 처리실내에서 복수의 증발원으로부터 동시에 증착을 실시하는 증착법을 지칭한다는 점에 유의한다.그 다음, 정공 주입층(1111)의 위에 1,3-비스(N-카르바졸릴)벤젠(약어: mCP)의 막을 20 ㎚의 두께로 형성하고, 그리하여 정공 수송층(1112)을 형성하였다.추가로, 2-[3-(디벤조티오펜-4-일)페닐]디벤조[f,h]]퀴녹살린(약어: 2mDBTPDBq-II), 4-페닐-4'-(9-페닐-9H-카르바졸-3-일)트리페닐아민(약어: PCBA1BP) 및 실시예 6에서 합성한 트리스[1-(2-메틸페닐)-3-메틸-5-(2-나프틸)-1H-1,2,4-트리아졸라토]이리듐(III)(약어: [Ir(Mntz1-mp)3])을 공증착시켜 정공 수송층(1112)의 위에서 제1의 발광층(1113a)을 형성하였다.  여기서, 2mDBTPDBq-II(약칭) 대 PCBA1BP(약칭) 및 [Ir(Mntz1-mp)3](약칭)의 중량비는 1:0.3:0.08(=2mDBTPDBq-II:PCBA1BP:[Ir(Mntz1-mp)3])로 조절하였다.  제1의 발광층(1113a)의 두께는 20 ㎚이었다.그 다음, 제1의 발광층(1113a)의 위에 2mDBTPDBq-II(약칭) 및 [Ir(Mntz1-mp)3](약칭)을 공증착시켜 제1의 발광층(1113a)의 위에 제2의 발광층(1113b)을 형성하였다.  제2의 발광층(1113b)의 두께는 20 ㎚이었다.그 다음, 제2의 발광층(1113b)의 위에 2mDBTPDBq-II(약칭)의 막을 증착에 의하여 형성하여 제2의 발광층(1113b)의 위에서 제1의 전자 수송층(1114a)을 형성하였다.  제1의 전자 수송층(1114a)의 두께는 20 ㎚이었다.그후, 제1의 전자 수송층(1114a)의 위에 바토페난트롤린(약어: BPhen) 막을 20 ㎚의 두께로 형성하며, 그리하여 제2의 전자 수송층(1114b)을 형성하였다.추가로, 제2의 전자 수송층(1114b)의 위에 불소화리튬(LiF) 막을 1 ㎚의 두께로 증착에 의하여 형성하며, 그리하여 전자 주입층(1115)을 형성하였다.마지막으로, 알루미늄 막을 캐쏘드로서 작용하는 제2의 전극(1103)으로서 증착에 의하여 200 ㎚의 두께로 형성하였다.  그래서, 본 실시예의 발광 엘리먼트 11을 제조하였다.하기 표 10은 얻은 발광 엘리먼트 11의 엘리먼트 구조를 제시한다.003c#표 10003e#질소 대기를 함유하는 글로브 박스내에서, 발광 엘리먼트 10 및 11은 대기에 노출되지 않도록 봉지시켰다.  그후, 발광 엘리먼트 10 및 11의 작동 특성을 측정하였다.  측정은 (25℃에서 유지된 대기 중에서) 실온에서 실시한다는 점에 유의한다.도 64 및 도 68은 발광 엘리먼트 10 및 발광 엘리먼트 11 각각의 전류 밀도 대 휘도 특성을 도시한다.  각각의 도 64 및 도 68에서, 가로축은 전류 밀도(㎃/㎠)를 나타내며, 세로축은 휘도(㏅/㎡)를 나타낸다.  게다가, 도 65 및 도 69는 발광 엘리먼트 10 및 발광 엘리먼트 11 각각의 전압 대 휘도 특성을 도시한다.  각각의 도 65 및 도 69에서, 가로축은 전압(V)을 나타내며, 세로축은 휘도(㏅/㎡)를 나타낸다.  추가로, 도 66 및 도 70은 발광 엘리먼트 10 및 발광 엘리먼트 11 각각의 휘도 대 전류 효율 특성을 도시한다.  각각의 도 66 및 도 70에서, 가로축은 휘도(㏅/㎡)를 나타내며, 세로축은 전류 효율(cd/A)을 나타낸다.추가로, 하기 표 11은 약 1,000 ㏅/㎡의 휘도에서 각각의 발광 엘리먼트 10 및 11의 전압(V), 전류 밀도(㎃/㎠), CIE 색도 좌표(x, y), 휘도(㏅/㎡), 전류 효율(cd/A) 및 외부 양자 효율(%)을 제시한다.003c#표 11003e#도 67 및 도 71은 발광 엘리먼트 10 및 발광 엘리먼트 11 각각에 2.5 ㎃/㎠의 전류 밀도에서 전류의 공급시의 발광 스펙트럼을 도시한다.  도 67 및 도 71에 도시한 바와 같이, 발광 엘리먼트 10 및 발광 엘리먼트 11의 발광 스펙트럼은 536 ㎚ 및 539 ㎚ 각각에서 피크를 갖는다.게다가, 표 11에 제시한 바와 같이, 954 ㏅/㎡의 휘도 및 704 ㏅/㎡의 휘도 각각에서 발광 엘리먼트 10 및 발광 엘리먼트 11의 CIE 색도 좌표는 (x, y) = (0.41, 0.58) 및 (x, y) = (0.42, 0.57)이었다.상기 기재한 바와 같이, 본 발명의 하나의 실시형태의 유기금속 착물을 사용한 각각의 발광 엘리먼트 10 및 11은 발광 효율이 높다.그 다음, 발광 엘리먼트 11의 신뢰성 테스트를 실시하였다.  신뢰성 테스트의 결과를 도 72 및 도 73에 도시하였다.도 72에서, 초기 휘도를 300 ㏅/㎡으로 설정하고 그리고 전류 밀도가 일정한 조건하에서 발광 엘리먼트 11을 구동시켜 얻은 시간 경과에 대한 발광 엘리먼트 11의 휘도의 변화를 도시한다.  가로축은 엘리먼트의 구동 시간(h)을 나타내며, 세로축은 초기 휘도를 100%로 가정할 때의 정규화된 휘도(%)를 나타낸다.  도 72로부터, 103 시간 후 발광 엘리먼트 11의 정규화된 휘도값은 70% 이하가 된 것으로 밝혀졌다.도 73에서, 초기 휘도를 300 ㏅/㎡로 설정하고 그리고 각각 전류 밀도가 일정한 조건하에서 발광 엘리먼트 11을 구동시켜 얻은 시간 경과에 대한 발광 엘리먼트 11의 전압의 변화를 도시한다.  가로축은 엘리먼트의 구동 시간(h)을 나타내며, 세로축은 전압(V)을 나타낸다.  도 73으로부터, 실시예 9에 기재된 발광 엘리먼트 6 내지 8에 비하여 시간 경과에 대한 전압의 증가는 본 실시예에서 제조한 발광 엘리먼트 11에서 더 작은 것으로 밝혀졌다.참고예 1상기 실시예에서 사용한 2-[3-(디벤조티오펜-4-일)페닐]-1-페닐-1H-벤즈이미다졸(약어: mDBTBIm-II)의 합성 방법을 구체적으로 기재한다.  mDBTBIm-II의 구조를 하기에 제시한다.2-[3-(디벤조티오펜-4-일)페닐]-1-페닐-1H-벤즈이미다졸(약어: mDBTBIm-II)의 합성2-[3-(디벤조티오펜-4-일)페닐]-1-페닐-1H-벤즈이미다졸(약어: mDBTBIm-II)의 합성 반응식을 하기 반응식 f-1에 제시한다.003c#반응식 f-1003e#50 ㎖ 3목 플라스크에 1.2 g(3.3 mmol)의 2-(3-브로모페닐)-1-페닐-1H-벤즈이미다졸, 0.8 g(3.3 mmol)의 디벤조티오펜-4-보론산 및 50 ㎎(0.2 mmol)의 트리(오르토-톨릴)포스핀을 넣었다.  플라스크내의 공기를 질소로 대체하였다.  이 혼합물에 3.3 ㎖의 2.0 mmol/ℓ 탄산칼륨 수용액, 12 ㎖의 톨루엔 및 4 ㎖의 에탄올을 첨가하였다.  감압하에서 이 혼합물을 교반하여 탈기시켰다.  그후, 7.4 ㎎(33 μmol)의 아세트산팔라듐(II)을 이 혼합물에 첨가하고, 혼합물을 80℃에서 6 시간 동안 질소 흐름하에서 교반하였다.소정 시간 후, 얻은 혼합물의 수성층을 톨루엔으로 추출하고, 유기층을 얻었다.  얻은 추출 용액 및 유기층을 포화 염수로 세정한 후, 황산마그네슘으로 건조시켰다.  이 혼합물을 중력 여과로 분리하고, 여과액을 농축시켜 오일 물질을 얻었다.  이러한 오일 물질을 실리카 겔 컬럼 크로마토그래피로 정제하였다.  전개 용매로서 톨루엔을 사용하여 실리카 겔 컬럼 크로마토그래피를 실시하였다.  얻은 분획을 농축시켜 오일 물질을 얻었다.  이러한 오일 물질을 고 성능 액체 컬럼 크로마토그래피로 정제하였다.  고 성능 액체 컬럼 크로마토그래피는 전개 용매로서 클로로포름을 사용하여 실시하였다.  얻은 분획을 농축시켜 오일 물질을 얻었다.  이러한 오일 물질을 톨루엔 및 헥산의 혼합 용매로부터 재결정시켜 목적 물질을 0.8 g의 담황색 분말로서 51% 수율로 얻었다.트레인(train) 승화 방법에 의하여 0.8 g의 얻은 담황색 분말을 정제하였다.  정제에서, 담황색 분말을 215℃에서 3.0 ㎩의 압력하에 5 ㎖/min의 아르곤 기체의 유속으로 가열하였다.  정제후, 목적 물질인 0.6 g의 백색 분말을 82% 수율로 얻었다.얻은 화합물은 핵자기 공명(NMR) 분광학에 의하여 목적 물질인 2-[3-(디벤조티오펜-4-일)페닐]-1-페닐-1H-벤즈이미다졸(약어: mDBTBIm-II)인 것으로 밝혀졌다.얻은 화합물의 1H NMR 데이타를 하기에 제시한다.1H NMR (CDCl3, 300 ㎒):δ = 7.23-7.60 (m, 13H), 7.71-7.82 (m, 3H), 7.90-7.92 (m, 2H), 8.10-8.17 (m, 2H).
[ 부호의 설명 ]
101: 제1의 전극, 102: EL층, 103: 제2의 전극, 111: 정공 주입층, 112: 정공 수송층, 113: 발광층, 114: 전자 수송층, 115: 전자 주입층, 213: 제1의 발광층, 214: 분리층, 215: 제2의 발광층, 305: 전하 발생층, 401: 기판, 402: 절연층, 403: 제1의 전극, 404: 격벽, 405: 개구부, 406: 격벽, 407: EL층, 408: 제2의 전극, 501: 기판, 503: 주사 선군, 505: 영역, 506: 격벽, 508: 데이타 선군, 509: 접속 배선, 510: 입력 단자, 511a: FPC, 511b: FPC, 512: 입력 단자, 601: 엘리먼트 기판, 602: 화소부, 603: 구동 회로부, 604: 구동 회로부, 605: 봉지 물질, 606: 봉지 기판, 607: 배선, 608: FPC, 609: n-채널 TFT, 610: p-채널 TFT, 611: 스위칭 TFT, 612: 전류 제어 TFT, 613: 애노드, 614: 절연물, 615: EL층, 616: 캐쏘드, 617: 발광 엘리먼트, 618: 스페이스, 700: 제1의 EL층, 701: 제2의 EL층, 801: 조명 디바이스, 802: 조명 디바이스, 803: 데스크 램프, 1100: 기판, 1101: 제1의 전극, 1103: 제2의 전극, 1111: 정공 주입층, 1112: 정공 수송층, 1113: 발광층, 1113a: 제1의 발광층, 1113b: 제2의 발광층, 1114: 전자 수송층, 1114a: 제1의 전자 수송층, 1114b: 제2의 전자 수송층, 1114c: 제3의 전자 수송층, 1115: 전자 주입층, 7100: 텔레비젼 장치, 7101: 하우징, 7103: 표시부, 7105: 스탠드, 7107: 표시부, 7109: 작동 키, 7110: 리모트 콘트롤러, 7201: 본체, 7202: 하우징, 7203: 표시부, 7204: 키보드, 7205: 외부 접속 포트, 7206: 포인팅 디바이스, 7301: 하우징, 7302: 하우징, 7303: 연결부, 7304: 표시부, 7305: 표시부, 7306: 스피커부, 7307: 기록 매체 삽입부, 7308: LED 램프, 7309: 조작 키, 7310: 접속 단자, 7311: 센서, 7312: 마이크로폰, 7400: 휴대폰, 7401: 하우징, 7402: 표시부, 7403: 조작 버튼, 7404: 외부 접속 포트, 7405: 스피커, 7406: 마이크로폰, 7501: 조명부, 7502: 색조, 7503: 가변 아암, 7504: 지지대, 7505: 기부, 7506: 전원 공급 스위치.본원은 일본 특허청에 2010년 11월 26일자로 출원된 일본 특허 출원 번호 제2010-264378호 및 2011년 7월 20일자로 출원된 일본 특허 출원 번호 제2011-159263호에 기초하며, 이들 출원의 전체 개시내용은 본원에 참고로 포함된다.